(57)【要約】  重合性高エネルギー光吸収化合物が記載される。当該化合物は、様々な波長の紫外線及び／又は高エネルギー可視光を吸収し、様々な製品、例えば、ヒドロゲルコンタクトレンズなどの生物医学用デバイス及び眼科用デバイスに組み込むのに好適である。モノマーは、以下の一般式Ｉを有し、式中、Ｘは、Ｏ、Ｓ、ＮＲ、ＳＯ、又はＳ０２であり、Ｙは、連結基であり、Ｐｇは、重合性基であり、ＥＷＧは、電子求引基である。
2021515762.tif 000002
【特許請求の範囲】
【請求項１】
式Ｉの化合物であって、
【化１】
2021515762.tif 000043
式中、
ｍ及びｎは、独立して、０、１、２、３、又は４であり、
Ｔは、結合、Ｏ、又はＮＲであり、
Ｘは、Ｏ、Ｓ、ＮＲ、ＳＯ、又はＳＯ２であり、
Ｙは、連結基であり、
Ｐｇは、重合性基であり、
Ｒは、各出現時において、独立して、Ｈ、Ｃ１〜Ｃ６アルキル、シクロアルキル、ヘテロシクロアルキル、アリール、ヘテロアリール、又はＹ−Ｐｇであり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成し、
ＥＷＧは、電子求引基である、化合物。
【請求項２】
ｍ及びｎが、それぞれ独立して、０又は１である、請求項１に記載の化合物。
【請求項３】
Ｙが、各出現時において、独立して、アルキレン、シクロアルキレン、ヘテロシクロアルキレン、アリーレン、ヘテロアリーレン、オキサアルキレン、アルキレン−アミド−アルキレン、アルキレン−アミン−アルキレン、又はこれらの組み合わせである、請求項１又は２に記載の化合物。
【請求項４】
Ｐｇが、スチリル、ビニルカーボネート、ビニルエーテル、ビニルカルバメート、Ｎ−ビニルラクタム、Ｎ−ビニルアミド、（メタ）アクリレート、又は（メタ）アクリルアミドを含む、請求項１〜３のいずれか一項に記載の化合物。
【請求項５】
ＸがＯである、請求項１〜４のいずれか一項に記載の化合物。
【請求項６】
ＸがＳである、請求項１〜４のいずれか一項に記載の化合物。
【請求項７】
ＥＷＧが、シアノ、アミド、エステル、ケト、又はアルデヒドである、請求項１〜６のいずれか一項に記載の化合物。
【請求項８】
ＥＷＧがシアノである、請求項１〜７のいずれか一項に記載の化合物。
【請求項９】
以下：
２−（２−シアノ−２−（９Ｈ−チオキサンテン−９−イリデン）アセトアミド）エチルメタクリレート；
２−（２−シアノ−２−（９Ｈ−チオキサンテン−９−イリデン）アセトアミド）エチルアクリレート；
Ｎ−（２−（２−シアノ−２−（９Ｈ−チオキサンテン−９−イリデン）アセトアミド）エチル）メタクリルアミド；
Ｎ−（２−（２−シアノ−２−（９Ｈ−チオキサンテン−９−イリデン）アセトアミド）エチル）アクリルアミド；
２−（２−シアノ−Ｎ−メチル−２−（９Ｈ−チオキサンテン−９−イリデン）アセトアミド）エチルメタクリレート；
２−シアノ−２−（９Ｈ−チオキサンテン−９−イリデン）−Ｎ−（２−（Ｎ−ビニルアセトアミド）エチル）アセトアミド；
２−（２−シアノ−２−（９Ｈ−キサンテン−９−イリデン）アセトアミド）エチルメタクリレート；
２−（２−シアノ−２−（９Ｈ−キサンテン−９−イリデン）アセトアミド）エチルアクリレート；
Ｎ−（２−（２−シアノ−２−（９Ｈ−キサンテン−９−イリデン）アセトアミド）エチル）メタクリルアミド；
Ｎ−（２−（２−シアノ−２−（９Ｈ−キサンテン−９−イリデン）アセトアミド）エチル）アクリルアミド；
２−（２−シアノ−Ｎ−メチル−２−（９Ｈ−キサンテン−９−イリデン）アセトアミド）エチルメタクリレート；
２−シアノ−Ｎ−（２−（Ｎ−ビニルアセトアミド）エチル）−２−（９Ｈ−キサンテン−９−イリデン）アセトアミド；
２−（２−（アクリジン−９（１０Ｈ）−イリデン）−２−シアノアセトアミド）エチルアクリレート；
Ｎ−（２−（２−（アクリジン−９（１０Ｈ）−イリデン）−２−シアノアセトアミド）エチル）メタクリルアミド；
Ｎ−（２−（２−（アクリジン−９（１０Ｈ）−イリデン）−２−シアノアセトアミド）エチル）アクリルアミド；
２−（２−（アクリジン−９（１０Ｈ）−イリデン）−２−シアノ−Ｎ−メチルアセトアミド）エチルメタクリレート；
２−（アクリジン−９（１０Ｈ）−イリデン）−２−シアノ−Ｎ−（２−（Ｎ−ビニルアセトアミド）エチル）アセトアミド；
２−（２−シアノ−２−（９Ｈ−チオキサンテン−９−イリデン）アセトアミド）−２−メチルプロピルメタクリレート；
２−（２−シアノ−２−（９Ｈ−キサンテン−９−イリデン）アセトキシ）−２−メチルプロピルアクリレート；
（Ｚ）−２−（２−シアノ−２−（３−ヒドロキシアクリジン−９（１０Ｈ）−イリデン）アセトアミド）エチルメタクリレート；
２−（２−シアノ−２−（１０−メチルアクリジン−９（１０Ｈ）−イリデン）アセトアミド）エチルメタクリレート；
２−（２−シアノ−２−（３，６−ジヒドロキシアクリジン−９（１０Ｈ）−イリデン）アセトアミド）エチルメタクリレート；
（Ｅ）−２−（２−（７Ｈ−ベンゾ［ｃ］キサンテン−７−イリデン）−２−シアノアセトアミド）エチルメタクリレート；
（Ｚ）−２−（２−シアノ−２−（３−メトキシ−９Ｈ−キサンテン−９−イリデン）アセトアミド）エチルメタクリレート；
２−（２−シアノ−２−（３，６−ジヒドロキシ−９Ｈ−キサンテン−９−イリデン）アセトアミド）エチルメタクリレート；
（Ｅ）−２−（２−シアノ−２−（２−メチル−９Ｈ−キサンテン−９−イリデン）アセトアミド）エチルメタクリレート；
（Ｅ）−２−（２−シアノ−２−（１−ヒドロキシ−９Ｈ−キサンテン−９−イリデン）アセトアミド）エチルメタクリレート；
（Ｅ）−２−（２−シアノ−２−（２，４−ジクロロ−９Ｈ−チオキサンテン−９−イリデン）アセトアミド）エチルメタクリレート；
（Ｅ）−２−（２−（２−クロロ−９Ｈ−チオキサンテン−９−イリデン）−２−シアノアセトアミド）エチルメタクリレート；
（Ｅ）−２−（２−シアノ−２−（２−イソプロピル−９Ｈ−チオキサンテン−９−イリデン）アセトアミド）エチルメタクリレート；
（Ｅ）−２−（２−シアノ−２−（４−イソプロピル−９Ｈ−チオキサンテン−９−イリデン）アセトアミド）エチルメタクリレート；
２−（３−オキソ−２−（９Ｈ−チオキサンテン−９−イリデン）プロパンアミド）エチルメタクリレート；
２−（３−オキソ−２−（９Ｈ−チオキサンテン−９−イリデン）ブタンアミド）エチルメタクリレート；
２−（３−メトキシ−３−オキソ−２−（９Ｈ−チオキサンテン−９−イリデン）プロパンアミド）エチルメタクリレート；
２−（３−アミノ−３−オキソ−２−（９Ｈ−チオキサンテン−９−イリデン）プロパンアミド）エチルメタクリレート；
２−（２−シアノ−２−（１０，１０−ジオキシド−９Ｈ−チオキサンテン−９−イリデン）アセトアミド）エチルメタクリレート；
Ｎ−（２−（２−シアノ−２−（１０−メチルアクリジン−９（１０Ｈ）イリデン）アセトアミド）エチル）メタクリルアミド；又は
２−（２−シアノ−２−（９Ｈ−チオキサンテン−９−イリデン）アセトキシ）エチルメタクリレートである、請求項１に記載の化合物。
【請求項１０】
反応性混合物のフリーラジカル反応生成物である眼科用デバイスであって、前記眼科用デバイスを作製するのに好適な１つ以上のモノマーと、請求項１〜９のいずれか一項に記載の化合物を含む重合性高エネルギー光吸収化合物と、を含む、眼科用デバイス。
【請求項１１】
第２の重合性高エネルギー光吸収化合物を更に含む、請求項１０に記載の眼科用デバイス。
【請求項１２】
前記第２の重合性高エネルギー光吸収化合物が、ＵＶ吸収化合物である、請求項１１に記載の眼科用デバイス。
【請求項１３】
前記ＵＶ吸収化合物が、式Ｉの化合物、ベンゾフェノン、ベンゾトリアゾール、トリアジン、置換アクリロニトリル、サリチル酸誘導体、安息香酸誘導体、ケイ皮酸誘導体、カルコン誘導体、ジプノン誘導体、クロトン酸誘導体、又はこれらの混合物を含む、請求項１２に記載の眼科用デバイス。
【請求項１４】
前記重合性高エネルギー光吸収化合物は、ＸがＳである、式Ｉの化合物と、ＸがＯである、式Ｉの化合物との混合物を含む、請求項１０〜１３のいずれか一項に記載の眼科用デバイス。
【請求項１５】
前記重合性高エネルギー光吸収化合物は、ＸがＳである、式Ｉの化合物と、ベンゾトリアゾールＵＶ吸収化合物との混合物を含む、請求項１０〜１３のいずれか一項に記載の眼科用デバイス。
【請求項１６】
前記眼科用デバイスを作製するのに好適な前記モノマーが、親水性成分、シリコーン含有成分、又はこれらの混合物を含む、請求項１０〜１５のいずれか一項に記載の眼科用デバイス。
【請求項１７】
コンタクトレンズ、角膜オンレー、角膜インレー、眼内レンズ、又はオーバーレイレンズである、請求項１０〜１６のいずれか一項に記載の眼科用デバイス。
【請求項１８】
ヒドロゲルコンタクトレンズである、請求項１０〜１７のいずれか一項に記載の眼科用デバイス。
【請求項１９】
眼科用デバイスを作製するための方法であって、
（ａ）請求項１〜９のいずれか一項に記載の化合物、１つ以上のデバイス形成モノマー、及びラジカル開始剤を含有する反応性混合物を提供することと、
（ｂ）前記反応性混合物を重合させて前記眼科用デバイスを形成することと、を含む、方法。
【請求項２０】
反応性混合物の反応生成物である眼科用デバイスであって、
重合性高エネルギー光吸収化合物と、
眼科用デバイスを作製するのに好適な１つ以上のモノマーと、を含み、
前記眼科用デバイスが、
２８０〜３９９ｎｍの波長を有する光の４５パーセント以下、
４００〜４０９ｎｍの波長を有する光の１パーセント〜７０パーセント、及び
４５０〜８００ｎｍの波長を有する光の少なくとも８０パーセント
を透過する、眼科用デバイス。
【請求項２１】
４１０〜４２４ｎｍの波長を有する光の１０パーセント〜９５パーセント、及び
４２５〜４４９ｎｍの波長を有する光の少なくとも５０パーセント
を更に透過する、請求項２０に記載の眼科用デバイス。
【請求項２２】
２８０〜３９９ｎｍの波長を有する光の２０パーセント以下、
４００〜４０９ｎｍの波長を有する光の３パーセント〜７０パーセント、及び
４５０〜８００ｎｍの波長を有する光の少なくとも８５パーセント
を透過する、請求項２０又は２１に記載の眼科用デバイス。
【請求項２３】
前記重合性高エネルギー光吸収化合物が、式Ｉの化合物：
【化２】
2021515762.tif 000044
を含み、
式中、
ｍ及びｎは、独立して、０、１、２、３、又は４であり、
Ｔは、結合、Ｏ、又はＮＲであり、
Ｘは、Ｏ、Ｓ、ＮＲ、ＳＯ、又はＳＯ２であり、
Ｙは、連結基であり、
Ｐｇは、重合性基であり、
Ｒは、各出現時において、独立して、Ｈ、Ｃ１〜Ｃ６アルキル、シクロアルキル、ヘテロシクロアルキル、アリール、ヘテロアリール、又はＹ−Ｐｇであり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成し、
ＥＷＧは、電子求引基である、請求項２０に記載の眼科用デバイス。
【請求項２４】
第２の重合性高エネルギー光吸収化合物を更に含む、請求項２３に記載の眼科用デバイス。
【請求項２５】
前記第２の重合性高エネルギー光吸収化合物が、ＵＶ吸収化合物である、請求項２４に記載の眼科用デバイス。
【請求項２６】
前記ＵＶ吸収化合物が、式Ｉの化合物、ベンゾフェノン、ベンゾトリアゾール、トリアジン、置換アクリロニトリル、サリチル酸誘導体、安息香酸誘導体、ケイ皮酸誘導体、カルコン誘導体、ジプノン誘導体、クロトン酸誘導体、又はこれらの混合物を含む、請求項２５に記載の眼科用デバイス。
【請求項２７】
前記重合性高エネルギー光吸収化合物は、ＸがＳである、式Ｉの化合物と、ＸがＯである、式Ｉの化合物との混合物を含む、請求項２３〜２６のいずれか一項に記載の眼科用デバイス。
【請求項２８】
前記重合性高エネルギー光吸収化合物は、ＸがＳである、式Ｉの化合物と、ベンゾトリアゾールＵＶ吸収化合物との混合物を含む、請求項２３〜２６のいずれか一項に記載の眼科用デバイス。
【請求項２９】
式Ｉの前記化合物中のｍ及びｎが、各出現時において、それぞれ０である、請求項２３〜２８のいずれか一項に記載の眼科用デバイス。
【請求項３０】
式Ｉの前記化合物中のＹが、各出現時において、独立して、アルキレン、シクロアルキレン、ヘテロシクロアルキレン、アリーレン、ヘテロアリーレン、オキサアルキレン、アルキレン−アミド−アルキレン、アルキレン−アミン−アルキレン、又はこれらの組み合わせである、請求項２３〜２９のいずれか一項に記載の眼科用デバイス。
【請求項３１】
式Ｉの前記化合物中のＰｇが、各出現時において、独立して、スチリル、ビニルカーボネート、ビニルエーテル、ビニルカルバメート、Ｎ−ビニルラクタム、Ｎ−ビニルアミド、（メタ）アクリレート、又は（メタ）アクリルアミドを含む、請求項２３〜３０のいずれか一項に記載の眼科用デバイス。
【請求項３２】
前記眼科用デバイスが、シリコーンヒドロゲルコンタクトレンズであり、前記シリコーンヒドロゲルコンタクトレンズが、約７０°以下の接触角、少なくとも２５パーセントの含水量、及び少なくとも８０バーラーの酸素透過率を有する、請求項２０〜３１のいずれか一項に記載の眼科用デバイス。
【請求項３３】
親水性成分とシリコーン含有化合物とを含む反応性混合物の重合反応生成物である眼科用デバイスであって、前記重合反応生成物が、共有結合置換基として、式ＩＶの１つ以上の発色団：
【化３】
2021515762.tif 000045
を含有し、
式中、
ｍ及びｎは、独立して、０、１、２、３、又は４であり、
Ｘは、Ｏ、Ｓ、ＮＲ、ＳＯ、又はＳＯ２であり、
Ｒは、各出現時において、独立して、Ｈ、Ｃ１〜Ｃ６アルキル、シクロアルキル、ヘテロシクロアルキル、アリール、ヘテロアリール、又は前記重合反応生成物への結合であり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成し、
Ｒ５は、前記重合反応生成物への結合であり、
ＥＷＧは、電子求引基である、眼科用デバイス。
【請求項３４】
ＸがＯである、請求項３３に記載の眼科用デバイス。
【請求項３５】
ＸがＳである、請求項３４に記載の眼科用デバイス。
【請求項３６】
前記重合反応生成物が、それに共有結合している１つ以上のＵＶ吸収発色団を更に含む、請求項３３〜３５のいずれか一項に記載の眼科用デバイス。
【請求項３７】
前記ＵＶ吸収発色団が、ベンゾフェノン、ベンゾトリアゾール、トリアジン、置換アクリロニトリル、サリチル酸誘導体、安息香酸誘導体、ケイ皮酸誘導体、カルコン誘導体、ジプノン誘導体、クロトン酸誘導体、又はこれらの混合物の残基である、請求項３６に記載の眼科用デバイス。
【請求項３８】
前記重合反応生成物への前記結合が、重合性基の残基と、アルキレン基、シクロアルキレン基、ヘテロシクロアルキレン基、アリーレン基、ヘテロアリーレン基、オキサアルキレン基、アルキレン−アミド−アルキレン基、又はアルキレン−アミン−アルキレン基のうちの１つ以上と、を含む、請求項３３〜３７のいずれか一項に記載の眼科用デバイス。
【請求項３９】
前記重合性基が、スチリル、ビニルカーボネート、ビニルエーテル、ビニルカルバメート、Ｎ−ビニルラクタム、Ｎ−ビニルアミド、（メタ）アクリレート、又は（メタ）アクリルアミドを含む、請求項３８に記載の眼科用デバイス。
【請求項４０】
反応性混合物の反応生成物であるシリコーンヒドロゲルコンタクトレンズであって、重合性高エネルギー光吸収化合物と、眼科用デバイスを作製するのに好適な１つ以上のモノマーと、を含み、前記コンタクトレンズが、約７０°以下の接触角、少なくとも２５パーセントの含水量、及び少なくとも８０バーラーの酸素透過率を有し、前記コンタクトレンズが、実質的に光安定性である、シリコーンヒドロゲルコンタクトレンズ。
【請求項４１】
前記レンズが、４００〜４０９ｎｍの波長を有する光の１パーセント〜７０パーセント、及び４５０〜８００ｎｍの波長を有する光の少なくとも８０パーセントを透過する、請求項４０に記載のシリコーンヒドロゲルコンタクトレンズ。
【請求項４２】
前記重合性高エネルギー光吸収化合物が、式Ｉの化合物：
【化４】
2021515762.tif 000046
であり、
式中、
ｍ及びｎは、独立して、０、１、２、３、又は４であり、
Ｔは、結合、Ｏ、又はＮＲであり、
Ｘは、Ｏ、Ｓ、ＮＲ、ＳＯ、又はＳＯ２であり、
Ｙは、連結基であり、
Ｐｇは、重合性基であり、
Ｒは、各出現時において、独立して、Ｈ、Ｃ１〜Ｃ６アルキル、シクロアルキル、ヘテロシクロアルキル、アリール、ヘテロアリール、又はＹ−Ｐｇであり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成し、
ＥＷＧは、電子求引基である、請求項４０又は４１に記載のシリコーンヒドロゲルコンタクトレンズ。
【請求項４３】
ＥＷＧがシアノである、請求項２３〜３２のいずれか一項に記載の眼科用デバイス。
【請求項４４】
ＥＷＧがシアノである、請求項３３〜３９のいずれか一項に記載の眼科用デバイス。
【請求項４５】
ＥＷＧがシアノである、請求項４２に記載のシリコーンヒドロゲルコンタクトレンズ。
【請求項４６】
シリコーンヒドロゲルであって、
高エネルギー光吸収化合物と、
約１〜約１５重量％の少なくとも１つのポリアミドと、
４〜８個のシロキサン繰り返し単位を有する少なくとも１つの第１の単官能性ヒドロキシル置換ポリ（二置換シロキサン）と、
１０〜２００個のシロキサン繰り返し単位を有する単官能性ヒドロキシル置換ポリ（二置換シロキサン）である少なくとも１つの第２のヒドロキシル置換ポリ（二置換シロキサン）と、
約５〜約３５重量％の少なくとも１つの親水性モノマーと、
を含む反応性混合物から形成されている、シリコーンヒドロゲル。
【請求項４７】
前記高エネルギー光吸収化合物が、式Ｉの化合物である、請求項４６に記載のシリコーンヒドロゲル。
【発明の詳細な説明】
【技術分野】
【０００１】
（関連出願の相互参照）
本出願は、２０１９年２月６日出願の米国特許出願第１６／２６８，８９７号、２０１８年６月２８日出願の米国特許仮出願第６２／６９１，１１２号、及び２０１８年３月２日出願の米国特許仮出願第６２／６３７，５０５号に対する優先権を主張するものであり、それぞれ全体が参照により本明細書に組み込まれる。
【０００２】
（発明の分野）
本発明は、ＵＶ及び高エネルギー可視光吸収剤に関する。より具体的には、本発明は、様々な波長のＵＶ及び／又は高エネルギー可視光を吸収し、更に物品に組み込まれたときに視覚的に透明である、重合性官能基を有する化合物に関する。したがって、当該化合物は、眼科用デバイスなどの生物医学用デバイスを含むポリマー物品において使用することができる。
【背景技術】
【０００３】
ＵＶ光及び高エネルギー可視光などの太陽からの高エネルギー光は、細胞損傷に関与することが知られている。波長が２８０ｎｍ未満の放射線の大部分は、地球の大気によって吸収されるが、２８０〜４００ｎｍの範囲の波長を有する光子は、角膜の変性変化、並びに加齢関連白内障及び黄斑変性症を含むいくつかの眼障害に関連している。（Ｓｔａｔｅｍｅｎｔ  ｏｎ  Ｏｃｕｌａｒ  Ｕｌｔｒａｖｉｏｌｅｔ  Ｒａｄｉａｔｉｏｎ  Ｈａｚａｒｄｓ  ｉｎ  Ｓｕｎｌｉｇｈｔ，Ａｍｅｒｉｃａｎ  Ｏｐｔｏｍｅｔｒｉｃ  Ａｓｓｏｃｉａｔｉｏｎ，Ｎｏｖｅｍｂｅｒ  １０，１９９３を参照）。ヒト角膜は、最大３２０ｎｍの波長の放射線をいくらか吸収する（３０％透過）（Ｄｏｕｔｃｈ，Ｊ．Ｊ．，Ｑｕａｎｔｏｃｋ，Ａ．Ｊ．，Ｊｏｙｃｅ，Ｎ．Ｃ．，Ｍｅｅｋ，Ｋ．Ｍ，Ｂｉｏｐｈｙｓ．Ｊ，２０１２，１０２，１２５８−１２６４）が、３２０〜４００ｎｍの範囲の波長の範囲の放射線から眼の後方を保護することにおいて非効率的である。
【０００４】
コンタクトレンズ規格は、３８０ｎｍでの上部紫外線波長を定義する。米国検眼協会によって定義された現行のクラスＩのＵＶ吸収基準は、２８０〜３１５ｎｍの放射線（ＵＶ  Ｂ）の＞９９％及び３１６〜３８０ｎｍの放射線（ＵＶ  Ａ）の＞９０％が、コンタクトレンズによって吸収されることを必要とする。この基準は、角膜の保護（＜１％のＵＶ  Ｂ透過率）に効果的に対処するが、網膜損傷に関連するより低エネルギー紫外線（＞３８０かつ＜４００ｎｍ）（Ｈａｍ，Ｗ．Ｔ，Ｍｕｅｌｌｅｒ，Ｈ．Ａ．，Ｓｌｉｎｅｙ，Ｄ．Ｈ．Ｎａｔｕｒｅ  １９７６；２６０（５５４７）：１５３−５）又は高エネルギー可視光線にはほとんど注意が払われていない。
【０００５】
高エネルギー可視（High energy-visible、ＨＥＶ）光線は、視覚的な不快感又はサーカディアンリズムの乱れを引き起こす場合がある。例えば、コンピュータ及び電子デバイススクリーン、フラットスクリーンテレビ、エネルギー効率の高いライト、及びＬＥＤライトは、ＨＥＶ光を発することが知られている。このようなＨＥＶ光源への長期曝露は、眼精疲労を引き起こす場合がある。夜間にＨＥＶ光を発するデバイスを見ることも、自然なサーカディアンリズムを乱して、例えば、睡眠不足につながることが推測される。
【０００６】
眼に達する前に高エネルギー光線を吸収することは、眼科分野において望ましい目標であり続けている。しかしながら、特定の波長範囲が吸収される程度も重要である。例えば、ＵＶ  Ａ及びＵＶ  Ｂの範囲では、できるだけ多くの放射線を吸収することが望ましい場合がある。一方、ＨＥＶ光は可視スペクトルの一部を形成するので、ＨＥＶ光を完全に吸収すると視力に悪影響を及ぼし得る。したがって、ＨＥＶ光では、部分吸収がより望ましい場合がある。
【発明の概要】
【発明が解決しようとする課題】
【０００７】
高エネルギー放射線の望ましくない波長の標的吸収を提供し、機能的製品に加工可能な材料が必要とされている。高エネルギー放射線を吸収又は減衰させる化合物は、眼科用デバイスにおいて使用されるとき、角膜、並びに眼環境における内部細胞を、劣化、疲労、及び／又はサーカディアンリズムの乱れから保護するのに役立ち得る。
【課題を解決するための手段】
【０００８】
本発明は、ＵＶ及び／又は高エネルギー可視（ＨＥＶ）光は吸収するが、約４５０ｎｍよりも長い波長は実質的に透過する（例えば、８０％超を透過）、高エネルギー光吸収化合物に関する。したがって、化合物は、ＵＶ（ＵＶ  Ａ及びＵＶ  Ｂ）、低エネルギーＵＶ光（３８５ｎｍ〜４００ｎｍ）、又はＨＥＶ光（例えば、４００〜４５０ｎｍ）などの高エネルギー光の標的吸収を提供するのに有効である。
【０００９】
また、化合物は、重合性であり、一般に、他の原材料に加えて、ソフトコンタクトレンズなどの眼科用デバイスを作製するために典型的に使用される重合及び加工の条件にも適合する。したがって、既存の製造プロセス及び設備を著しく変更する必要なしに、化合物を最終生成物に容易に共有結合的に組み込むことができる。
【００１０】
したがって、一態様では、本発明は、式Ｉの化合物：
【００１１】
【化１】
2021515762.tif 000003
を提供し、
式中、
ｍ及びｎは、独立して、０、１、２、３、又は４であり、
Ｔは、結合、Ｏ、又はＮＲであり、
Ｘは、Ｏ、Ｓ、ＮＲ、ＳＯ、又はＳＯ２であり、
Ｙは、連結基であり、
Ｐｇは、重合性基であり、
Ｒは、各出現時において、独立して、Ｈ、Ｃ１〜Ｃ６アルキル、シクロアルキル、ヘテロシクロアルキル、アリール、ヘテロアリール、又はＹ−Ｐｇであり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成し、
ＥＷＧは、シアノ、アミド、エステル、ケト、又はアルデヒド（好ましくはシアノ）などの電子求引基である。
【００１２】
別の態様では、本発明は、眼科用デバイスを作製するのに好適な１つ以上のモノマーと、本明細書に記載の式Ｉの化合物を含む重合性高エネルギー光吸収化合物と、を含む、反応性混合物のフリーラジカル反応生成物である眼科用デバイスを提供する。
【００１３】
更なる態様では、本発明は、眼科用デバイスを作製する方法を提供する。方法は、（ａ）本明細書に記載の式Ｉの化合物、１つ以上のデバイス形成モノマー、及びラジカル開始剤を含有する反応性混合物を提供することと、（ｂ）当該反応性混合物を重合させて眼科用デバイスを形成することと、を含む。
【００１４】
なお更なる態様では、本発明は、反応性混合物の反応生成物である眼科用デバイスであって、重合性高エネルギー光吸収化合物と、眼科用デバイスを作製するのに好適な１つ以上のモノマーと、を含み、２８０〜３９９ｎｍの波長を有する光の４５パーセント以下、４００〜４０９ｎｍの波長を有する光の１パーセント〜７０パーセント、及び４５０〜８００ｎｍの波長を有する光の少なくとも８０パーセントを透過する、眼科用デバイスを提供する。
【００１５】
更なる態様では、本発明は、１つ以上の反応性成分（親水性成分及びシリコーン含有化合物など）を含む反応性混合物の重合反応生成物である眼科用デバイスであって、当該重合反応生成物が、共有結合置換基として、式ＩＶの１つ以上の発色団：
【００１６】
【化２】
2021515762.tif 000004
を含有する、眼科用デバイスを提供し、
式中、ｍ、ｎ、Ｘ、Ｒ１、Ｒ２、Ｒ５、及びＥＷＧは、本明細書で定義されるとおりである。
【図面の簡単な説明】
【００１７】
【図１】メタノール中例示的化合物（Ｂ）、（Ｃ）、及び（Ｅ）の０．２ｍＭ溶液のＵＶ−ＶＩＳ透過スペクトルを示す。
【図２】メタノール中化合物（Ｇ）、（Ｈ）、及び（Ｊ）、並びにジクロロメタン中化合物（Ｌ）の０．２ｍＭ溶液のＵＶ−ＶＩＳ透過スペクトルを示す。
【図３】例示的シリコーンヒドロゲルコンタクトレンズ９Ａ及び９ＢのＵＶ−ＶＩＳ透過スペクトルを示す。
【図４】例示的シリコーンヒドロゲルコンタクトレンズ９Ａ及び９ＣのＵＶ−ＶＩＳ透過スペクトルを示す。
【図５】例示的シリコーンヒドロゲルコンタクトレンズ９Ａ及び９ＤのＵＶ−ＶＩＳ透過スペクトルを示す。
【図６】例示的シリコーンヒドロゲルコンタクトレンズ１０Ａ及び１０ＢのＵＶ−ＶＩＳ透過スペクトルを示す。
【図７】例示的シリコーンヒドロゲルコンタクトレンズ１０Ａ及び１０ＣのＵＶ−ＶＩＳ透過スペクトルを示す。
【図８】例示的シリコーンヒドロゲルコンタクトレンズ１０Ａ及び１０ＢのＵＶ−ＶＩＳ透過スペクトルを示す。
【図９】直射日光への曝露後の、化合物（Ｂ）を含むシリコーンヒドロゲルコンタクトレンズ（１１Ａ）のＵＶ−ＶＩＳ透過スペクトルを示す。
【図１０】室内照明への曝露後の、化合物（Ｂ）を含むシリコーンヒドロゲルコンタクトレンズ（１１Ｂ）のＵＶ−ＶＩＳ透過スペクトルを示す。
【発明を実施するための形態】
【００１８】
本発明は、以下の説明に記載されている構造又はプロセス工程の詳細に限定されるものではないことを理解されたい。本発明は他の実施形態が可能であり、本明細書に記載の教示を用いた様々な方法によって実行又は実施することが可能である。
【００１９】
上述のように、一態様では、本発明は、ＵＶ／ＨＥＶ吸収化合物を提供する。化合物は、重合性官能基を含有する。かなりの量のＵＶ光に加えて、若干量のＨＥＶ光を吸収する眼科用デバイスを、本明細書に記載のとおり容易に調製できることが見出された。
【００２０】
光吸収化合物を選択して、ＵＶ及び／又は高エネルギー可視光の標的吸収（例えば、ＵＶ吸収の増加及びＨＥＶ吸収の減少、又はＨＥＶ吸収の増加など）を提供できることも見出された。このような標的化は、例えば、複素三環式コア発色団を含有する式Ｉの化合物を用いて達成され得る。例えば、以下により詳細に記載するように、ヘテロ原子（式Ｉ中のＸ）が硫黄である、式Ｉの化合物は、ＨＥＶ光を吸収し得る。一方、ヘテロ原子が酸素である（ＸがＯである）、式Ｉの化合物は、より少ないＨＥＶ光しか吸収できないが、より多くのＵＶ光を吸収し得る。したがって、化合物は、選択領域のＵＶ光及び／若しくはＨＥＶ光を吸収するために使用することもでき、又は広域スペクトル保護（例えば、ＵＶ及びＨＥＶ光）を提供するために、一緒に又は他の吸収化合物と混合してもよい。有利には、化合物は、４５０ｎｍ以上の可視波長で透過カットオフを呈する（例えば、２０パーセント以下を吸収する）。
【００２１】
式Ｉの化合物は実質的に光安定性であることが更に見出されており、これは、化合物が眼科用デバイスに組み込まれたとき、屋内照明又は屋外照明などの照明に曝露されたときに経時的にそれほど分解を受けないことを意味する。このような光安定性は、２１週間などの試験期間にわたって眼科用デバイスのＵＶ／Ｖｉｓ透過スペクトルを測定することによって判定することができる。試験期間にわたるスペクトルの有意な変化は、光安定性の欠如を示す。例として、本発明の化合物を含有する眼科用デバイス（コンタクトレンズなど）は、室温で２１週間にわたって室内オフィス照明に曝露したとき、３８０〜７００ｎｍの波長範囲にわたって、５％以下、好ましくは２％以下、より好ましくは０．５％以下、更により好ましくは０．４％以下のその平均透過率の変化を示す。更なる例として、本発明の化合物を含有する眼科用デバイス（コンタクトレンズなど）は、室温で２１週間にわたって室内オフィス照明に曝露したとき、４００〜５００ｎｍの波長範囲にわたって、５％以下、好ましくは２％以下、より好ましくは１％以下、更により好ましくは０．７％以下のその平均透過率の変化を示す。このような変化は、２１週間目及びゼロ時における（指定の波長範囲にわたる）平均透過率の差の絶対値として計算することができる。
【００２２】
したがって、本発明の化合物は、可視スペクトルでは透過するが、ＵＶ（ＵＶＡ、ＵＶＢ）、及び／又はＨＥＶを首尾よく吸収することができる。化合物は、生物医学用デバイス及び眼科用デバイスを含む様々な製品に組み込むのに好適である。
【００２３】
本開示において使用される用語に関しては、以下の定義が提供される。
【００２４】
特段の規定がない限り、本明細書で用いられる全ての科学技術用語は、本発明が属する技術分野における当業者が一般に理解するものと同じ意味を有する。ポリマーの定義は、Ｃｏｍｐｅｎｄｉｕｍ  ｏｆ  Ｐｏｌｙｍｅｒ  Ｔｅｒｍｉｎｏｌｏｇｙ  ａｎｄ  Ｎｏｍｅｎｃｌａｔｕｒｅ，ＩＵＰＡＣ  Ｒｅｃｏｍｍｅｎｄａｔｉｏｎｓ  ２００８，ｅｄｉｔｅｄ  ｂｙ：Ｒｉｃｈａｒｄ  Ｇ．Ｊｏｎｅｓ，Ｊａｒｏｓｌａｖ  Ｋａｈｏｖｅｃ，Ｒｏｂｅｒｔ  Ｓｔｅｐｔｏ，Ｅｄｗａｒｄ  Ｓ．Ｗｉｌｋｓ，Ｍｉｃｈａｅｌ  Ｈｅｓｓ，Ｔａｔｓｕｋｉ  Ｋｉｔａｙａｍａ，ａｎｄ  Ｗ．Ｖａｌ  Ｍｅｔａｎｏｍｓｋｉに開示される定義に一致する。本明細書において言及される刊行物、特許出願、特許、及び他の参考文献は全て、参照により本明細書に組み込まれる。
【００２５】
本明細書で使用するとき、「（メタ）」という用語は、任意のメチル置換を意味する。したがって、「（メタ）アクリレート」などの用語は、メタクリレート及びアクリレートの両方を意味する。
【００２６】
どこに化学構造が記載されていようと、構造における置換基について開示された選択肢を任意の組み合わせで組み合わせてもよいことを理解すべきである。したがって、構造が置換基Ｒ＊及びＲ＊＊を含有しており、これらがそれぞれ３つの可能性のある基のリストを含んでいる場合、９とおりの組み合わせが開示される。特性の組み合わせについても同じことが当てはまる。
【００２７】
一般式［＊＊＊］ｎにおける「ｎ」などの下付き文字が、ポリマーの化学式における反復単位の数を表示するために使用されるとき、式は、高分子の数平均分子量を表すと解釈すべきである。
【００２８】
「個体」という用語は、ヒト及び脊椎動物を含む。
【００２９】
「生物医学用デバイス」という用語は、哺乳類の組織又は体液の中又は上のいずれか、好ましくは、ヒトの組織又は体液の中又は上のいずれかにおいて用いられるように設計されている、任意の物品を指す。これらのデバイスの例としては、創傷包帯、シーラント、組織補填体、薬物送達システム、コーティング、癒着防止バリア、カテーテル、インプラント、ステント、並びに眼内レンズ及びコンタクトレンズなどの眼科用デバイスが挙げられるが、これらに限定されない。生物医学用デバイスは、眼科用デバイス、具体的にはコンタクトレンズ、最も具体的にはシリコーンヒドロゲル又は従来のヒドロゲルから作製されるコンタクトレンズであってもよい。
【００３０】
「眼の表面」という用語は、角膜、結膜、涙腺、副涙腺、鼻涙管、及びマイボーム腺の表面及び腺上皮、並びにそれらの先端及び基部マトリクス、点、並びに神経支配による上皮の連続性と内分泌系及び免疫系との両方によって機能的システムとして連結されている瞼を含む隣接した又は関連する構造を含む。
【００３１】
「眼科用デバイス」という用語は、眼若しくは眼の任意の一部（眼の表面を含む）の中又は上に存在する任意の装置を指す。これらのデバイスは、光学補正、外見向上、視力強化、治療効果（例えば、包帯として）、若しくは医薬成分及び栄養補助成分などの活性成分の供給、又は前述の任意の組み合わせを提供することができる。眼科用デバイスの例としては、限定されるものではないが、レンズ、光学及び眼挿入物（限定されるものではないが、涙点プラグを含む）などが挙げられる。「レンズ」は、ソフトコンタクトレンズ、ハードコンタクトレンズ、ハイブリッドコンタクトレンズ、眼内レンズ、及びオーバーレイレンズを含む。眼科用デバイスは、コンタクトレンズを含み得る。
【００３２】
「コンタクトレンズ」という用語は、個体の眼の角膜上に置くことができる眼科用デバイスを指す。コンタクトレンズは、創傷治癒、薬剤若しくは栄養補助剤の送達、診断的評価若しくはモニタリング、紫外線吸収、可視光若しくはグレアの低減、又はこれらの任意の組み合わせを含む、矯正的、美容的、又は治療的な利益をもたらし得る。コンタクトレンズは、当該技術分野で既知の任意の適切な材料であり得、ソフトレンズ、ハードレンズ、又は弾性率、含水率、光透過、若しくはこれらの組み合わせなどの、異なる物理、機械、若しくは光学特性を有する少なくとも２つの別個の部分を含有するハイブリッドレンズであり得る。
【００３３】
本発明の生物医学用デバイス、眼科用デバイス、及びレンズは、シリコーンヒドロゲル又は従来のヒドロゲルで構成され得る。シリコーンヒドロゲルは、典型的には、硬化されたデバイス内で互いに共有結合した、少なくとも１つの親水性モノマー及び少なくとも１つのシリコーン含有成分を含有する。
【００３４】
「標的巨大分子」は、モノマー、マクロマー、プレポリマー、架橋剤、開始剤、添加剤、希釈剤などを含む反応性モノマー混合物から合成されている巨大分子を意味する。
【００３５】
「重合性化合物」という用語は、１つ又は２つ以上の重合性基を含有する化合物を意味する。この用語は、例えば、モノマー、マクロマー、オリゴマー、プレポリマー、架橋剤などを包含する。
【００３６】
「重合性基」は、フリーラジカル及び／又はカチオン重合、例えばラジカル重合開始条件に供されたときに重合することができる炭素−炭素二重結合などの、連鎖成長重合を受けることができる基である。フリーラジカル反応性基の非限定的な例としては、（メタ）アクリレート、スチレン、ビニルエーテル、（メタ）アクリルアミド、Ｎ−ビニルラクタム、Ｎ−ビニルアミド、Ｏ−ビニルカルバメート、Ｏ−ビニルカーボネート、及び他のビニル基が挙げられる。好ましくは、フリーラジカル重合性基は、（メタ）アクリレート、（メタ）アクリルアミド、Ｎ−ビニルラクタム、Ｎ−ビニルアミド、及びスチリル官能基、並びに前述のうちの任意の混合物を含む。より好ましくは、フリーラジカル重合性基は、（メタ）アクリレート、（メタ）アクリルアミド、及びこれらの混合物を含む。重合性基は、非置換であってもよく、又は置換されていてもよい。例えば、（メタ）アクリルアミド中の窒素原子は、水素に結合されてもよく、又は水素は、アルキル若しくはシクロアルキル（それ自体が更に置換されてもよい）で置換されてもよい。
【００３７】
限定されるものではないが、バルク、溶液、懸濁液、及びエマルションを含む、任意の種類のフリーラジカル重合、並びに、安定性フリーラジカル重合、窒素酸化物媒介リビング重合、原子移動ラジカル重合、可逆的付加開裂連鎖移動重合、有機テルル媒介リビングラジカル重合などの、制御ラジカル重合法のいずれかを使用することができる。
【００３８】
「モノマー」は、連鎖成長重合、特にフリーラジカル重合を受け、それによって標的巨大分子の化学構造内に反復単位を作り出すことができる単官能性分子である。いくつかのモノマーは、架橋剤として作用することができる二官能性不純物を有する。「親水性モノマー」はまた、５重量％の濃度にて２５℃で、脱イオン水を用いて混合したときに、透明な単相溶液が得られるモノマーである。「親水性成分」は、５重量％の濃度にて２５℃で、脱イオン水を用いて混合したときに、透明な単相溶液が得られる、モノマー、マクロマー、プレポリマー、開始剤、架橋剤、添加剤、又はポリマーである。「疎水性成分」は、２５℃で脱イオン水中でわずかに可溶性又は不溶性であるモノマー、マクロマー、プレポリマー、開始剤、架橋剤、添加剤、又はポリマーである。
【００３９】
「巨大分子」は、１５００を超える数平均分子量を有する有機化合物であり、反応性であっても、非反応性であってもよい。
【００４０】
「マクロモノマー」又は「マクロマー」は、連鎖成長重合、特にフリーラジカル重合を受け、それによって標的巨大分子の化学構造内に反復単位を作り出すことができる１つの基を有する巨大分子である。一般的に、マクロマーの化学構造は、標的高分子の化学構造とは異なり、すなわち、マクロマーのペンダント基の反復単位は、標的高分子又はその主鎖の反復単位とは異なる。モノマーとマクロマーとの間の差は、ペンダント基の化学構造、分子量、及び分子量分布のうちの１つに過ぎない。結果として、かつ本明細書で使用するとき、特許文献は、約１，５００ダルトン以下の比較的低い分子量を有する重合性化合物としてモノマーを定義することがあり、これは、本質的にいくつかのマクロマーを含む。具体的には、モノメタクリルオキシプロピル末端モノ−ｎ−ブチル末端ポリジメチルシロキサン（分子量＝５００〜１５００ｇ／ｍｏｌ）（ｍＰＤＭＳ）及びモノ−（２−ヒドロキシ−３−メタクリルオキシプロピル）−プロピルエーテル末端モノ−ｎ−ブチル末端ポリジメチルシロキサン（分子量＝５００〜１５００ｇ／ｍｏｌ）（ＯＨ−ｍＰＤＭＳ）は、モノマー又はマクロマーと称され得る。更に、特許文献は、１つ又は２つ以上の重合性基を有するものとしてマクロマーを定義することがあり、マクロマーの一般的な定義を本質的に拡大してプレポリマーを含む。結果として、かつ本明細書で使用するとき、二官能性及び多官能性マクロマー、プレポリマー、及び架橋剤は、互換的に使用され得る。
【００４１】
「シリコーン含有成分」は、通常は、シロキシ基、シロキサン基、カルボシロキサン基、及びこれらの混合物の形態で、少なくとも１つのケイ素−酸素結合を有する、反応性混合物中のモノマー、マクロマー、プレポリマー、架橋剤、開始剤、添加剤、又はポリマーである。
【００４２】
本発明において有用なシリコーン含有成分の例は、米国特許第３，８０８，１７８号、同第４，１２０，５７０号、同第４，１３６，２５０号、同第４，１５３，６４１号、同第４，７４０，５３３号、同第５，０３４，４６１号、同第５，０７０，２１５号、同第５，２４４，９８１号、同第５，３１４，９６０号、同第５，３３１，０６７号、同第５，３７１，１４７号、同第５，７６０，１００号、同第５，８４９，８１１号、同第５，９６２，５４８号、同第５，９６５，６３１号、同第５，９９８，４９８号、同第６，３６７，９２９号、同第６，８２２，０１６号、同第６，９４３，２０３号、同第６，９５１，８９４号、同第７，０５２，１３１号、同第７，２４７，６９２号、同第７，３９６，８９０号、同第７，４６１，９３７号、同第７，４６８，３９８号、同第７，５３８，１４６号、同第７，５５３，８８０号、同第７，５７２，８４１号、同第７，６６６，９２１号、同第７，６９１，９１６号、同第７，７８６，１８５号、同第７，８２５，１７０号、同第７，９１５，３２３号、同第７，９９４，３５６号、同第８，０２２，１５８号、同第８，１６３，２０６号、同第８，２７３，８０２号、同第８，３９９，５３８号、同第８，４１５，４０４号、同第８，４２０，７１１号、同第８，４５０，３８７号、同第８，４８７，０５８号、同第８，５６８，６２６号、同第８，９３７，１１０号、同第８，９３７，１１１号、同第８，９４０，８１２号、同第８，９８０，９７２号、同第９，０５６，８７８号、同第９，１２５，８０８号、同第９，１４０，８２５号、同第９，１５６，９３４号、同第９，１７０，３４９号、同第９，２１７，８１３号、同第９，２４４，１９６号、同第９，２４４，１９７号、同第９，２６０，５４４号、同第９，２９７，９２８号、同第９，２９７，９２９号、及び欧州特許第０８０５３９号に見出すことができる。これらの特許は、それら全体が参照により本明細書に組み込まれる。
【００４３】
「ポリマー」は、重合中に使用されるモノマーの反復単位で構成される標的巨大分子である。
【００４４】
「ホモポリマー」は、１つのモノマーから作製したポリマーであり、「コポリマー」は、２つ又は３つ以上のモノマーから作製したポリマーであり、「ターポリマー」は、３つのモノマーから作製したポリマーである。「ブロックコポリマー」は、組成上異なるブロック又はセグメントからなる。ジブロックコポリマーは、２つのブロックを有する。トリブロックコポリマーは、３つのブロックを有する。「くし形又はグラフトコポリマー」は、少なくとも１つのマクロマーから作製される。
【００４５】
「反復単位」は、特定のモノマー又はマクロマーの重合に対応する、ポリマー内の最小の基である。
【００４６】
「開始剤」は、続いてモノマーと反応してフリーラジカル重合反応を開始することができるラジカルに分解可能である分子である。熱開始剤は、温度に応じて特定の速度で分解し、典型例は、１，１’−アゾビスイソブチロニトリル及び４，４’−アゾビス（４−シアノ吉草酸）などのアゾ化合物、ベンゾイルペルオキシド、ｔｅｒｔ−ブチルペルオキシド、ｔｅｒｔ−ブチルヒドロペルオキシド、ｔｅｒｔ−ブチルペルオキシベンゾエート、ジクミルペルオキシド、及びラウロイルペルオキシドなどのペルオキシド、過酢酸及び過硫酸カリウムなどの過酸、並びに様々な酸化還元系である。光開始剤は、光化学プロセスにより分解し、典型例は、ベンジル、ベンゾイン、アセトフェノン、ベンゾフェノン、カンファーキノン、及びこれらの混合物の誘導体、並びに様々なモノアシル及びビスアシルホスフィンオキシド、並びにこれらの組み合わせである。
【００４７】
「架橋剤」は、分子上の２つ又は３つ以上の位置でフリーラジカル重合を受け、それによって分岐点及びポリマーネットワークを作り出すことができる、二官能性又は多官能性モノマー又はマクロマーである。一般的な例は、エチレングリコールジメタクリレート、テトラエチレングリコールジメタクリレート、トリメチロールプロパントリメタクリレート、メチレンビスアクリルアミド、トリアリルシアヌレートなどである。
【００４８】
「プレポリマー」は、更に反応を受けてポリマーを形成可能な、残存している重合性基を含有するモノマーの反応生成物である。
【００４９】
「ポリマーネットワーク」は、膨潤し得るが溶媒に溶解できない架橋巨大分子である。「ヒドロゲル」は、典型的には少なくとも１０重量％の水を吸収しながら、水又は水溶液中で膨潤するポリマーネットワークである。「シリコーンヒドロゲル」は、少なくとも１つの親水性成分と共に少なくとも１つのシリコーン含有成分から作製されるヒドロゲルである。親水性成分はまた、非反応性ポリマーを含んでもよい。
【００５０】
「従来のヒドロゲル」は、いかなるシロキシ、シロキサン、又はカルボシロキサン基も有しない成分から作製されたポリマーネットワークを指す。従来のヒドロゲルは、親水性モノマーを含む反応性混合物から調製される。例としては、２−ヒドロキシエチルメタクリレート（「ＨＥＭＡ」）、Ｎ−ビニルピロリドン（「ＮＶＰ」）、Ｎ，Ｎ−ジメチルアクリルアミド（「ＤＭＡ」）、又は酢酸ビニルが挙げられる。米国特許第４，４３６，８８７号、同第４，４９５，３１３号、同第４，８８９，６６４号、同第５，００６，６２２号、同第５，０３９４５９号、同第５，２３６，９６９号、同第５，２７０，４１８号、同第５，２９８，５３３号、同第５，８２４，７１９号、同第６，４２０，４５３号、同第６，４２３，７６１号、同第６，７６７，９７９号、同第７，９３４，８３０号、同第８，１３８，２９０号、及び同第８，３８９，５９７号は、従来のヒドロゲルの形成を開示している。市販の従来のヒドロゲルとしては、エタフィルコン（etafilcon）、ゲンフィルコン（genfilcon）、ヒラフィルコン（hilafilcon）、レネフィルコン（lenefilcon）、ネソフィルコン（nesofilcon）、オマフィルコン（omafilcon）、ポリマコン（polymacon）、及びビフィルコン（vifilcon）（それらの変形の全てを含む）が挙げられるが、これらに限定されない。
【００５１】
「シリコーンヒドロゲル」は、少なくとも１つの親水性成分及び少なくとも１つのシリコーン含有成分から作製されるポリマーネットワークを指す。シリコーンヒドロゲルの例としては、アクアフィルコン（acquafilcon）、アスモフィルコン（asmofilcon）、バラフィルコン（balafilcon）、コムフィルコン（comfilcon）、デレフィルコン（delefilcon）、エンフィルコン（enfilcon）、ファンフィルコン（fanfilcon）、フォルモフィルコン（formofilcon）、ガリーフィルコン（galyfilcon）、ロトラフィルコン（lotrafilcon）、ナラフィルコン（narafilcon）、リオフィルコン（riofilcon）、サムフィルコン（samfilcon）、セノフィルコン（senofilcon）、ソモフィルコン（somofilcon）、及びステンフィルコン（stenfilcon）（これらの変形の全てを含む）に加えて、米国特許第４，６５９，７８２号、同第４，６５９，７８３号、同第５，２４４，９８１号、同第５，３１４，９６０号、同第５，３３１，０６７号、同第５，３７１，１４７号、同第５，９９８，４９８号、同第６，０８７，４１５号、同第５，７６０，１００号、同第５，７７６，９９９号、同第５，７８９，４６１号、同第５，８４９，８１１号、同第５，９６５，６３１号、同第６，３６７，９２９号、同第６，８２２，０１６号、同第６，８６７，２４５号、同第６，９４３，２０３号、同第７，２４７，６９２号、同第７，２４９，８４８号、同第７，５５３，８８０号、同第７，６６６，９２１号、同第７，７８６，１８５号、同第７，９５６，１３１号、同第８，０２２，１５８号、同第８，２７３，８０２号、同第８，３９９，５３８号、同第８，４７０，９０６号、同第８，４５０，３８７号、同第８，４８７，０５８号、同第８，５０７，５７７号、同第８，６３７，６２１号、同第８，７０３，８９１号、同第８，９３７，１１０号、同第８，９３７，１１１号、同第８，９４０，８１２号、同第９，０５６，８７８号、同第９，０５７，８２１号、同第９，１２５，８０８号、同第９，１４０，８２５号、同第９，１５６，９３４号、同第９，１７０，３４９号、同第９，２４４，１９６号、同第９，２４４，１９７号、同第９，２６０，５４４号、同第９，２９７，９２８号、同第９，２９７，９２９号、並びに国際公開第０３／２２３２１号、同第２００８／０６１９９２号、及び米国特許出願公開第２０１０／００４８８４７号で調製されるようなシリコーンヒドロゲルが挙げられる。これらの特許は、それら全体が参照により本明細書に組み込まれる。
【００５２】
「相互貫入ポリマーネットワーク」は、分子スケールで少なくとも部分的に交絡しているが、互いに共有結合しておらず、制動化学結合なしに分離することができない、２つ又は３つ以上のネットワークを含む。「半貫入ポリマーネットワーク」は、１つ又は２つ以上のネットワークと、少なくとも１つのネットワークと少なくとも１つのポリマーとの間の分子レベルで何らかの混合によって特徴付けられる１つ又は２つ以上のポリマーと、を含む。異なるポリマーの混合物は、「ポリマーブレンド」である。半貫入ネットワークは、技術的にはポリマーブレンドであるが、場合によっては、ポリマーは、容易に除去することができないように絡まっている。
【００５３】
「反応性混合物」及び「反応性モノマー混合物」という用語は、一緒に混合され、重合条件にさらされたときに、従来の又は本発明のシリコーンヒドロゲルに加えて、それから作製される生物医学用デバイス、眼科用デバイス、及びコンタクトレンズを形成する成分（反応性及び非反応性の両方）の混合物を指す。反応性モノマー混合物は、モノマー、マクロマー、プレポリマー、架橋剤、及び開始剤などの反応性成分、湿潤剤、ポリマー、染料などの添加剤、ＵＶ吸収剤、顔料、染料、及び光互変化合物などの光吸収化合物（これらはいずれも反応性又は非反応性であってよいが、得られる生物医学用デバイス、並びに医薬化合物及び栄養補助化合物内に保持されることが可能である）、及び任意の希釈剤を含んでいてよい。作製される生物医学用デバイス及びその使用目的に基づき、多様な添加剤が添加され得ることが理解されるであろう。反応性混合物の成分の濃度は、希釈剤を除いて、反応性混合物中の全ての成分の重量百分率として表される。希釈剤が使用される場合、それらの濃度は、反応性混合物中の全ての成分及び希釈剤の量に基づき重量百分率として表される。
【００５４】
「反応性成分」は、共有結合、水素結合、静電相互作用、相互貫入ポリマーネットワークの形成、又は任意の他の手段により、得られるヒドロゲルのポリマーネットワークの化学構造の一部となる、反応性混合物の成分である。
【００５５】
「シリコーンヒドロゲルコンタクトレンズ」という用語は、少なくとも１つのシリコーン含有成分から作製されるヒドロゲルコンタクトレンズを指す。シリコーンヒドロゲルコンタクトレンズは通常、従来のヒドロゲルと比較して増加した酸素透過性を有する。シリコーンヒドロゲルコンタクトレンズは、それらの含水量及びポリマー含有量の両方を機能させて酸素を眼に送る。
【００５６】
「多官能性」という用語は、２つ又は３つ以上の重合性基を有する成分を指す。「単官能性」という用語は、１つの重合性基を有する成分を指す。
【００５７】
「ハロゲン」又は「ハロ」という用語は、フッ素、塩素、臭素、及びヨウ素を指す。
【００５８】
「アルキル」は、指定された数の炭素原子を含有する任意選択で置換された直鎖又は分岐鎖アルキル基を指す。数が指定されていない場合、アルキル（アルキル上の任意選択の置換基を含む）は、１〜１６個の炭素原子を含有していてよい。好ましくは、アルキル基は、１〜１０個の炭素原子、あるいは１〜８個の炭素原子、あるいは１〜６個の炭素原子、あるいは１〜４個の炭素原子を含有する。アルキルの例としては、メチル、エチル、プロピル、イソプロピル、ブチル、イソ−、ｓｅｃ−及びｔｅｒｔ−ブチル、ペンチル、ヘキシル、ヘプチル、３−エチルブチルなどが挙げられる。アルキル上の置換基の例としては、ヒドロキシ、アミノ、アミド、オキサ、カルボキシ、アルキルカルボキシ、カルボニル、アルコキシ、チオアルキル、カルバメート、カーボネート、ハロゲン、フェニル、ベンジル、及びこれらの組み合わせから独立して選択される１つ、２つ、又は３つの基が挙げられる。「アルキレン」は、−ＣＨ２−、−ＣＨ２ＣＨ２−、−ＣＨ２ＣＨ２ＣＨ２−、−ＣＨ２ＣＨ（ＣＨ３）ＣＨ２−、及び−ＣＨ２ＣＨ２ＣＨ２ＣＨ２−などの、二価アルキル基を意味する。
【００５９】
「ハロアルキル」は、１個又は２個以上のハロゲン原子で置換された上で定義されるアルキル基を指し、各ハロゲンは、独立して、Ｆ、Ｃｌ、Ｂｒ、又はＩである。好ましいハロゲンは、Ｆである。好ましいハロアルキル基は、１〜６個の炭素、より好ましくは１〜４個の炭素、更により好ましくは１〜２個の炭素を含有する。「ハロアルキル」は、−ＣＦ３−又は−ＣＦ２ＣＦ３−などのペルハロアルキル基を含む。「ハロアルキレン」は、−ＣＨ２ＣＦ２−などの二価ハロアルキル基を意味する。
【００６０】
「シクロアルキル」は、指定された数の環炭素原子を含有する任意選択で置換された環状炭化水素を指す。数が示されていない場合、シクロアルキルは、３〜１２個の環炭素原子を含有してもよい。好ましくは、Ｃ３〜Ｃ８シクロアルキル基、Ｃ３〜Ｃ７シクロアルキル、より好ましくはＣ４〜Ｃ７シクロアルキル、更により好ましくはＣ５〜Ｃ６シクロアルキルである。シクロアルキルの例としては、シクロプロピル、シクロブチル、シクロペンチル、シクロヘキシル、シクロヘプチル、及びシクロオクチルが挙げられる。シクロアルキル上の置換基の例としては、アルキル、ヒドロキシ、アミノ、アミド、オキサ、カルボニル、アルコキシ、チオアルキル、アミド、カルバメート、カーボネート、ハロ、フェニル、ベンジル、及びこれらの組み合わせから独立して選択される１つ、２つ、又は３つの基が挙げられる。「シクロアルキレン」は、１，２−シクロヘキシレン、１，３−シクロヘキシレン、又は１，４−シクロヘキシレンなどの二価シクロアルキル基を意味する。
【００６１】
「ヘテロシクロアルキル」は、少なくとも１つの環炭素が、窒素、酸素、及び硫黄から選択されるヘテロ原子で置換されている、上で定義されるシクロアルキル環又は環系を指す。ヘテロシクロアルキル環は、任意選択で、他のヘテロシクロアルキル環及び／又は非芳香族炭化水素環及び／又はフェニル環に縮合しているか、又は他の方法で結合される。好ましいヘテロシクロアルキル基は、５〜７員を有する。より好ましいヘテロシクロアルキル基は、５又は６員を有する。ヘテロシクロアルキレンは、二価ヘテロシクロアルキル基を意味する。
【００６２】
「アリール」は、少なくとも１つの芳香環を含有する、任意選択で置換された芳香族炭化水素環系を指す。アリール基は、示された数の環炭素原子を含有する。数が示されていない場合、アリールは、６〜１４個の環炭素原子を含有してもよい。芳香環は、任意選択で、他の芳香族炭化水素環又は非芳香族炭化水素環に縮合していてもよく、又は他の方法で結合されてもよい。アリール基の例としては、フェニル、ナフチル、及びビフェニルが挙げられる。アリール基の好ましい例としては、フェニルが挙げられる。アリール上の置換基の例としては、アルキル、ヒドロキシ、アミノ、アミド、オキサ、カルボキシ、アルキルカルボキシ、カルボニル、アルコキシ、チオアルキル、カルバメート、カーボネート、ハロ、フェニル、ベンジル、及びこれらの組み合わせから独立して選択される１つ、２つ、又は３つの基が挙げられる。「アリーレン」は、二価アリール基、例えば１，２−フェニレン、１，３−フェニレン、又は１，４−フェニレンを意味する。
【００６３】
「ヘテロアリール」は、上で定義したように、少なくとも１つの環炭素原子が、窒素、酸素、及び硫黄から選択されるヘテロ原子で置換されているアリール環又は環系を指す。ヘテロアリール環は、１つ又は２つ以上のヘテロアリール環、芳香族若しくは非芳香族炭化水素環、又はヘテロシクロアルキル環に縮合していてもよく、又は別の方法で結合されてもよい。ヘテロアリール基の例としては、ピリジル、フリル、及びチエニルが挙げられる。「ヘテロアリーレン」は、二価ヘテロアリール基を意味する。
【００６４】
「アルコキシ」は、酸素架橋を介して親分子部分に結合しているアルキル基を指す。アルコキシ基の例としては、例えば、メトキシ、エトキシ、プロポキシ、及びイソプロポキシが挙げられる。「チオアルキル」は、硫黄架橋を介して親分子に結合しているアルキル基を意味する。チオアルキル基の例としては、例えば、メチルチオ、エチルチオ、ｎ−プロピルチオ、及びイソプロピルチオが挙げられる。「アリールオキシ」は、酸素架橋を介して親分子部分に結合しているアリール基を指す。例としては、フェノキシが挙げられる。「環状アルコキシ」は、酸素架橋を介して親部分に結合しているシクロアルキル基を意味する。
【００６５】
「アルキルアミン」は、−ＮＨ架橋を介して親分子部分に結合しているアルキル基を指す。アルキレンアミンは、−ＣＨ２ＣＨ２ＮＨ−などの二価アルキルアミン基を意味する。
【００６６】
「シロキサニル」は、少なくとも１つのＳｉ−Ｏ−Ｓｉ結合を有する構造を指す。したがって、例えば、シロキサニル基は、少なくとも１つのＳｉ−Ｏ−Ｓｉ基（すなわち、シロキサン基）を有する基を意味し、シロキサニル化合物は、少なくとも１つのＳｉ−Ｏ−Ｓｉ基を有する化合物を意味する。「シロキサニル」は、モノマー（例えば、Ｓｉ−Ｏ−Ｓｉ）並びにオリゴマー／ポリマー構造（例えば、−［Ｓｉ−Ｏ］ｎ−（式中、ｎは２又は３以上である）を包含する。シロキサニル基中の各ケイ素原子は、それらの原子価を完全なものにするために、独立して選択されるＲＡ基（ここで、ＲＡは、式Ａの選択肢（ｂ）〜（ｉ）で定義されるとおりである）で置換されている。
【００６７】
「シリル」は、式Ｒ３Ｓｉ−の構造を指し、「シロキシ」は、式Ｒ３Ｓｉ−Ｏ−の構造を指し、ここで、シリル又はシロキシ中の各Ｒは、トリメチルシロキシ、Ｃ１〜Ｃ８アルキル（好ましくはＣ１〜Ｃ３アルキル、より好ましくはエチル又はメチル）、及びＣ３〜Ｃ８シクロアルキルから独立して選択される。
【００６８】
「アルキレンオキシ」は、一般式−（アルキレン−Ｏ−）ｐ−又は−（Ｏ−アルキレン）ｐ−の基を指し、ここで、アルキレンは、上で定義したとおりであり、ｐは、１〜２００、又は１〜１００、又は１〜５０、又は１〜２５、又は１〜２０、又は１〜１０であり、各アルキレンは、独立して、ヒドロキシル、ハロ（例えば、フルオロ）、アミノ、アミド、エーテル、カルボニル、カルボキシル、及びこれらの組み合わせから独立して選択される１つ又は２つ以上の基で任意選択で置換されている。ｐが１より大きい場合、各アルキレンは、同じであっても異なっていてもよく、アルキレンオキシは、ブロック又はランダム構成であってもよい。アルキレンオキシが分子中に末端基を形成するとき、アルキレンオキシの末端は、例えば、ヒドロキシ又はアルコキシ（例えば、ＨＯ−［ＣＨ２ＣＨ２Ｏ］ｐ−又はＣＨ３Ｏ−［ＣＨ２ＣＨ２Ｏ］ｐ−）であってもよい。アルキレンオキシの例としては、ポリエチレンオキシ、ポリプロピレンオキシ、ポリブチレンオキシ、及びポリ（エチレンオキシ−コ−プロピレンオキシ）が挙げられる。
【００６９】
「オキサアルキレン」は、１つ又は２つ以上の非隣接ＣＨ２基が、−ＣＨ２ＣＨ２ＯＣＨ（ＣＨ３）ＣＨ２−などの酸素原子で置換されている、上で定義されるアルキレン基を指す。「チアアルキレン」は、１つ又は２つ以上の非隣接ＣＨ２基が、−ＣＨ２ＣＨ２ＳＣＨ（ＣＨ３）ＣＨ２−などの硫黄原子で置換されている、上で定義されるアルキレン基を指す。
【００７０】
「連結基」という用語は、重合性基を親分子に連結させる部分を指す。連結基は、当該連結基がその一部である化合物に適合し、化合物の重合を不所望に妨害せず、重合条件、更には最終生成物の加工及び保管の条件下で安定である任意の部分であってよい。例えば、連結基は、結合であってもよく、又は１つ以上のアルキレン、ハロアルキレン、アミド、アミン、アルキレンアミン、カルバメート、エステル（−ＣＯ２−）、アリーレン、ヘテロアリーレン、シクロアルキレン、ヘテロシクロアルキレン、アルキレンオキシ、オキサアルキレン、チアアルキレン、ハロアルキレンオキシ（１つ以上のハロ基で置換されたアルキレンオキシ、例えば、−ＯＣＦ２−、−ＯＣＦ２ＣＦ２−、−ＯＣＦ２ＣＨ２−）、シロキサニル、アルキレンシロキサニル、又はこれらの組み合わせを含んでいてもよい。連結基は、１つ又は２つ以上の置換基で任意選択で置換されてもよい。好適な置換基としては、アルキル、ハロ（例えば、フルオロ）、ヒドロキシル、ＨＯ−アルキレンオキシ、ＭｅＯ−アルキレンオキシ、シロキサニル、シロキシ、シロキシ−アルキレンオキシ−、シロキシ−アルキレン−アルキレンオキシ−（１つを超えるアルキレンオキシ基が存在してもよく、アルキレン及びアルキレンオキシ中の各メチレンは、独立して、ヒドロキシルで任意選択で置換されている）、エーテル、アミン、カルボニル、カルバメート、及びこれらの組み合わせから独立して選択されるものを挙げることができる。連結基はまた、（メタ）アクリレートなどの重合性基で置換されてもよい（連結基が連結している重合性基に加えて）。
【００７１】
好ましい連結基としては、Ｃ１〜Ｃ８アルキレン（好ましくは、Ｃ２〜Ｃ６アルキレン）及びＣ１〜Ｃ８オキサアルキレン（好ましくは、Ｃ２〜Ｃ６オキサアルキレン）が挙げられ、これらはそれぞれ、ヒドロキシル及びシロキシから独立して選択される１つ又は２つの基で任意選択で置換されている。好ましい連結基としてはまた、カルボキシレート、アミド、Ｃ１〜Ｃ８アルキレン−カルボキシレート−Ｃ１〜Ｃ８アルキレン、又はＣ１〜Ｃ８アルキレン−アミドＣ１〜Ｃ８アルキレンが挙げられる。
【００７２】
連結基が上述のような部分（例えば、アルキレン及びシクロアルキレン）の組み合わせからなる場合、部分は任意の順序で存在してもよい。例えば、下記の式Ｅにおいて、Ｌが、−アルキレン−シクロアルキレン−であると示されている場合、Ｒｇ−Ｌは、Ｒｇ−アルキレン−シクロアルキレン−、又はＲｇ−シクロアルキレン−アルキレン−のいずれかであってもよい。これにかかわらず、列記する順序は、連結基が結合している末端重合性基（Ｒｇ又はＰｇ）から始まって、その部分が化合物中に現れる好ましい順序を表す。例えば、式Ｅ中、Ｌ及びＬ２が、両方ともアルキレン−シクロアルキレンであるとして示されている場合、Ｒｇ−Ｌは、好ましくは、Ｒｇ−アルキレン−シクロアルキレン−であり、−Ｌ２−Ｒｇは、好ましくは、−シクロアルキレン−アルキレン−Ｒｇである。
【００７３】
「電子求引基」（ＥＷＧ）という用語は、電子求引基が結合している原子又は原子の群から電子密度を求引する化学基を指す。ＥＷＧの例としては、シアノ、アミド、エステル、ケト、又はアルデヒドが挙げられるが、これらに限定されない。好ましいＥＷＧは、シアノ（ＣＮ）である。
【００７４】
「高エネルギー吸収剤」、「ＵＶ／ＨＥＶ吸収剤」又は「高エネルギー光吸収化合物」という用語は、様々な波長の紫外線、高エネルギー可視光、又はその両方を吸収する化学物質を指す。ある材料が特定の波長の光を吸収する能力は、そのＵＶ／Ｖｉｓ透過スペクトルを測定することによって判定することができる。特定の波長で吸収を示さない化合物は、その波長で実質的に１００パーセントの透過率を呈する。逆に、特定の波長で完全に吸収する化合物は、その波長で実質的に０％の透過率を呈する。材料の透過量が、特定の波長範囲についての百分率として示される場合、当該材料が、その範囲内の全ての波長において透過率を呈することを理解されたい。
【００７５】
別途記載のない限り、比率、百分率、部などは重量による。
【００７６】
別途記載のない限り、例えば、「２〜１０」のような数字範囲は、その範囲を定義する数字（例えば、２及び１０）を含む。
【００７７】
上述のように、一態様では、本発明は、反応性混合物の反応生成物である眼科用デバイスであって、１つ以上の重合性高エネルギー光吸収化合物と、眼科用デバイスを作製するのに好適な１つ以上のモノマーと、を含み、当該眼科用デバイスが、２８０〜３９９ｎｍの波長を有する光の４５パーセント以下、４００〜４０９ｎｍの波長を有する光の少なくとも１パーセントかつ最大７０パーセント、及び４５０〜８００ｎｍの波長を有する光の少なくとも８０パーセントを透過する、眼科用デバイスを提供する。好ましくは、眼科用デバイスはまた、４１０〜４２４ｎｍの波長を有する光の少なくとも１０パーセントかつ最大９５パーセントを透過する。また好ましくは、眼科用デバイスは、４２５〜４４９ｎｍの波長を有する光の少なくとも５０パーセントを透過する。更に好ましくは、眼科用デバイスは、２００〜２７９ｎｍの波長を有する光の１０パーセント以下を透過する。
【００７８】
好ましくは、２００〜２７９ｎｍでの眼科用デバイスの透過率は、５パーセント以下、又は１パーセント以下である。または好ましくは、それは１パーセント未満である。
【００７９】
好ましくは、２８０〜３９９ｎｍでの眼科用デバイスの透過率は、３５パーセント以下、又は２５パーセント以下、又は２０パーセント以下、又は１０パーセント以下、又は５パーセント以下、又は１パーセント以下である。
【００８０】
好ましくは、４００〜４０９ｎｍでの眼科用デバイスの透過率は、少なくとも２パーセント、少なくとも３パーセント、又は少なくとも４パーセントである。また好ましくは、４００〜４０９ｎｍでの眼科用デバイスの透過率は、最大６０パーセント、又は最大５０パーセント、又は最大４０パーセント、又は最大３０パーセント、又は最大２０パーセントである。
【００８１】
好ましくは、４１０〜４２４ｎｍでの眼科用デバイスの透過率は、少なくとも１５パーセントである。また好ましくは、４１０〜４２４ｎｍでの眼科用デバイスの透過率は、最大８５パーセント、最大７５パーセント、又は最大６５パーセントである。
【００８２】
好ましくは、４２５〜４４９ｎｍでの眼科用デバイスの透過率は、少なくとも６０パーセントである。
【００８３】
好ましくは、４５０〜８００ｎｍでの眼科用デバイスの透過率は、少なくとも８５パーセントである。
【００８４】
好ましい眼科用デバイスは、コンタクトレンズであり、より好ましくはソフトヒドロゲルコンタクトレンズである。前述の透過波長及びパーセンテージは、様々な厚さのレンズ上で測定され得る。例えば、中心厚は、８０〜１００マイクロメートル、又は９０〜１００マイクロメートル、又は９０〜９５マイクロメートルであってよい。１つ以上の重合性高エネルギー光吸収化合物の様々な濃度を使用して、前述の結果を達成することができる。例えば、濃度は、希釈剤を除く反応性混合物中の全ての成分の重量パーセントに基づいて、少なくとも０．１パーセント、又は少なくとも２パーセント、かつ最大１０パーセント又は最大５パーセントの範囲であってよい。典型的な濃度は、１〜５パーセントの範囲であってよい。
【００８５】
本発明はまた、式ＩのＵＶ／ＨＥＶ吸収化合物：
【００８６】
【化３】
2021515762.tif 000005
を提供し、
式中、
ｍ及びｎは、独立して、０、１、２、３、又は４であり、
Ｔは、結合、Ｏ、又はＮＲであり、
Ｘは、Ｏ、Ｓ、ＮＲ、ＳＯ、又はＳＯ２であり、
Ｙは、連結基であり、
Ｐｇは、重合性基であり、
Ｒは、各出現時において、独立して、Ｈ、Ｃ１〜Ｃ６アルキル、シクロアルキル、ヘテロシクロアルキル、アリール、ヘテロアリール、又はＹ−Ｐｇであり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール（好ましくは、非置換フェニル又はアルキル若しくはハロで置換されたフェニル）、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成し、
ＥＷＧは、電子求引基である。
【００８７】
式Ｉの化合物は、好ましくは、１つ又は２つのＹ−Ｐｇ基を含有する。より好ましくは、化合物は、１つのＹ−Ｐｇ基を含有する。
【００８８】
式Ｉ−１．式Ｉの化合物は、ＸがＳである式Ｉの化合物である、式Ｉ−１の化合物を含み得る。
【００８９】
Ｉ−２．式Ｉの化合物は、ＸがＯである式Ｉの化合物である、式Ｉ−２の化合物を含み得る。
【００９０】
Ｉ−３．式Ｉの化合物は、ＸがＮＲ、好ましくはＮＨ又はＮ−アルキルである式Ｉの化合物である、式Ｉ−３の化合物を含み得る。
【００９１】
Ｉ−４．式Ｉの化合物は、ＸがＳＯである式Ｉの化合物である、式Ｉ−４の化合物を含み得る。
【００９２】
Ｉ−５．式Ｉの化合物は、ＸがＳＯ２である式Ｉの化合物である、式Ｉ−５の化合物を含み得る。
【００９３】
Ｉ−６．式Ｉ、Ｉ−１、Ｉ−２、Ｉ−３、Ｉ−４、及びＩ−５の化合物は、ｍ及びｎが独立して０又は１であるか、あるいは両方が０である式Ｉ、Ｉ−１、Ｉ−２、Ｉ−３、Ｉ−４又はＩ−５の化合物である、式Ｉ−６の化合物を含み得る。
【００９４】
Ｉ−７．式Ｉ、Ｉ−１、Ｉ−２、Ｉ−３、Ｉ−４、及びＩ−５の化合物は、ｍが１であり、Ｒ１がＣ１〜Ｃ６アルキル、好ましくはエチル又はメチルである式Ｉ、Ｉ−１、Ｉ−２、Ｉ−３、Ｉ−４又はＩ−５の化合物である、式Ｉ−７の化合物を含み得る。
【００９５】
Ｉ−８．式Ｉ、Ｉ−１、Ｉ−２、Ｉ−３、Ｉ−４、Ｉ−５、及びＩ−７の化合物は、ｎが１であり、Ｒ２がＣ１〜Ｃ６アルキル、好ましくはエチル又はメチルである式Ｉ、Ｉ−１、Ｉ−２、Ｉ−３、Ｉ−４、Ｉ−５、又はＩ−７の化合物である、式Ｉ−８の化合物を含み得る。
【００９６】
Ｉ−９．式Ｉ、Ｉ−１、Ｉ−２、Ｉ−３、Ｉ−４、Ｉ−５、Ｉ−６、Ｉ−７、及びＩ−８の化合物は、ＲがＨ又はＣ１〜Ｃ６アルキルである式Ｉ、Ｉ−１、Ｉ−２、Ｉ−３、Ｉ−４、Ｉ−５、Ｉ−６、Ｉ−７、又はＩ−８の化合物である、式Ｉ−９の化合物を含み得る。好ましくは、基Ｔ中のＲは、Ｈである。
【００９７】
Ｉ−１０．式Ｉ、Ｉ−１、Ｉ−２、Ｉ−３、Ｉ−４、Ｉ−５、Ｉ−６、Ｉ−７、Ｉ−８、及びＩ−９の化合物は、Ｐｇ（重合性基）が、各出現時において独立して、スチリル、ビニルカーボネート、ビニルエーテル、ビニルカルバメート、Ｎ−ビニルラクタム、Ｎ−ビニルアミド、（メタ）アクリレート、又は（メタ）アクリルアミドを含む式Ｉ、Ｉ−１、Ｉ−２、Ｉ−３、Ｉ−４、Ｉ−５、Ｉ−６、Ｉ−７、Ｉ−８、又はＩ−９の化合物である、式Ｉ−１０の化合物を含み得る。重合性基により、本発明の化合物は、モノマー、架橋剤、及びポリマーデバイスの作製に一般的に使用される他の成分と反応させたときに共有結合を形成することが可能になる。化合物と反応性混合物との適合性は、重合性基（及び連結基）の選択によって制御することができる。好ましい重合性基としては、（メタ）アクリレート又は（メタ）アクリルアミドが挙げられる。より好ましい重合性基は、メタクリレートである。
【００９８】
Ｉ−１１．式Ｉ、Ｉ−１、Ｉ−２、Ｉ−３、Ｉ−４、Ｉ−５、Ｉ−６、Ｉ−７、Ｉ−８、Ｉ−９、及びＩ−１０の化合物は、Ｙ（連結基）が、アルキレン、シクロアルキレン、ヘテロシクロアルキレン、アリーレン（例えば、フェニレン）、ヘテロアリーレン、オキサアルキレン、アルキレン−アミド−アルキレン、アルキレン−アミン−アルキレン、又はこれらの基のいずれかの組み合わせである式Ｉ、Ｉ−１、Ｉ−２、Ｉ−３、Ｉ−４、Ｉ−５、Ｉ−６、Ｉ−７、Ｉ−８、Ｉ−９、又はＩ−１０の化合物である、式Ｉ−１１の化合物を含み得る。好ましい連結基としては、Ｃ１〜Ｃ８アルキレン（例えば、エチレン又はプロピレン）、Ｃ１〜Ｃ８オキサアルキレン、Ｃ１〜Ｃ８アルキレン−アミド−Ｃ１〜Ｃ８アルキレン、及びＣ１〜Ｃ８アルキレン−アミン−Ｃ１〜Ｃ８アルキレンが挙げられる。特に好ましいのは、Ｃ１〜Ｃ８アルキレン、特にエチレン（−ＣＨ２ＣＨ２−）である。式Ｉの化合物中のＴがＯである場合、Ｏが結合している連結基の炭素原子が妨害されることが好ましい。例えば、ＴがＯであり、Ｙがアルキレンである場合、好ましいアルキレンは−Ｃ（ＲＨ）２（ＣＨ−２）ｘ−（式中、ＲＨは、独立して、Ｃ１〜Ｃ６アルキル（好ましくは独立してメチル又はエチル）であり、ｘは１〜５である）である。
【００９９】
Ｉ−１２．式Ｉ、Ｉ−１、Ｉ−２、Ｉ−３、Ｉ−４、Ｉ−５、Ｉ−６、Ｉ−７、Ｉ−８、Ｉ−９、Ｉ−１０、及びＩ−１１の化合物は、Ｔが結合又はＮＲ（好ましくはＮＨ）である、式Ｉ、Ｉ−１、Ｉ−２、Ｉ−３、Ｉ−４、Ｉ−５、Ｉ−６、Ｉ−７、Ｉ−８、Ｉ−９、Ｉ−１０、又はＩ−１１の化合物である、式Ｉ−１２の化合物を含み得る。
【０１００】
Ｉ−１３．式Ｉ、Ｉ−１、Ｉ−２、Ｉ−３、Ｉ−４、Ｉ−５、Ｉ−６、Ｉ−７、Ｉ−８、Ｉ−９、Ｉ−１０、Ｉ−１１、及びＩ−１２の化合物は、ＥＷＧが、シアノ、アミド、エステル、ケト、又はアルデヒドである、式Ｉ、Ｉ−１、Ｉ−２、Ｉ−３、Ｉ−４、Ｉ−５、Ｉ−６、Ｉ−７、Ｉ−８、Ｉ−９、Ｉ−１０、Ｉ−１１、又はＩ−１２の化合物である、式Ｉ−１３の化合物を含み得る。好ましくは、ＥＷＧはシアノである。
【０１０１】
好ましい式Ｉの化合物は、式ＩＩの化合物：
【０１０２】
【化４】
2021515762.tif 000006
を含み、
式中、
ｍ及びｎは、独立して、０、１、２、３、又は４であり、
Ｔは、結合、Ｏ、又はＮＲであり、
Ｘは、Ｏ、Ｓ、ＮＲ、ＳＯ、又はＳＯ２であり、
Ｙは、連結基であり、
Ｐｇは、重合性基であり、
Ｒは、各出現時において、独立して、Ｈ、Ｃ１〜Ｃ６アルキル、シクロアルキル、ヘテロシクロアルキル、アリール、ヘテロアリール、又はＹ−Ｐｇであり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール（好ましくは、非置換フェニル又はアルキル若しくはハロで置換されたフェニル）、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成する。式Ｉの化合物は、好ましくは、１つ又は２つのＹ−Ｐｇ基を含有する。より好ましくは、化合物は、１つのＹ−Ｐｇ基を含有する。
【０１０３】
式ＩＩ−１．式ＩＩの化合物は、ＸがＳである式ＩＩの化合物である、式ＩＩ−１の化合物を含み得る。
【０１０４】
ＩＩ−２．式ＩＩの化合物は、ＸがＯである式ＩＩの化合物である、式ＩＩ−２の化合物を含み得る。
【０１０５】
ＩＩ−３．式ＩＩの化合物は、ＸがＮＲ、好ましくはＮＨ又はＮ−アルキルである式ＩＩの化合物である、式ＩＩ−３の化合物を含み得る。
【０１０６】
ＩＩ−４．式ＩＩの化合物は、ＸがＳＯである式ＩＩの化合物である、式ＩＩ−４の化合物を含み得る。
【０１０７】
ＩＩ−５．式ＩＩの化合物は、ＸがＳＯ２である式ＩＩの化合物である、式ＩＩ−５の化合物を含み得る。
【０１０８】
ＩＩ−６．式ＩＩ、ＩＩ−１、ＩＩ−２、ＩＩ−３、ＩＩ−４、及びＩＩ−５の化合物は、ｍ及びｎが独立して０又は１であるか、あるいは両方が０である式ＩＩ、ＩＩ−１、ＩＩ−２、ＩＩ−３、ＩＩ−４、又はＩＩ−５の化合物である、式ＩＩ−６の化合物を含み得る。
【０１０９】
ＩＩ−７．式ＩＩ、ＩＩ−１、ＩＩ−２、ＩＩ−３、ＩＩ−４、及びＩＩ−５の化合物は、ｍが１であり、Ｒ１がＣ１〜Ｃ６アルキル、好ましくはエチル又はメチルである式ＩＩ、ＩＩ−１、ＩＩ−２、ＩＩ−３、ＩＩ−４、又はＩＩ−５の化合物である、式ＩＩ−７の化合物を含み得る。
【０１１０】
ＩＩ−８．式ＩＩ、ＩＩ−１、ＩＩ−２、ＩＩ−３、ＩＩ−４、ＩＩ−５、及びＩＩ−７の化合物は、ｎが１であり、Ｒ２がＣ１〜Ｃ６アルキル、好ましくはエチル又はメチルである式ＩＩ、ＩＩ−１、ＩＩ−２、ＩＩ−３、ＩＩ−４、ＩＩ−５、又はＩＩ−７の化合物である、式ＩＩ−８の化合物を含み得る。
【０１１１】
ＩＩ−９．式ＩＩ、ＩＩ−１、ＩＩ−２、ＩＩ−３、ＩＩ−４、ＩＩ−５、ＩＩ−６、ＩＩ−７及びＩＩ−８の化合物は、ＲがＨ又はＣ１〜Ｃ６アルキルである式ＩＩ、ＩＩ−１、ＩＩ−２、ＩＩ−３、ＩＩ−４、ＩＩ−５、ＩＩ−６、ＩＩ−７又はＩＩ−８の化合物である、式ＩＩ−９の化合物を含み得る。好ましくは、基Ｔ中のＲは、Ｈである。
【０１１２】
ＩＩ−１０．式ＩＩ、ＩＩ−１、ＩＩ−２、ＩＩ−３、ＩＩ−４、ＩＩ−５、ＩＩ−６、ＩＩ−７、ＩＩ−８、及びＩＩ−９の化合物は、Ｐｇ（重合性基）が、各出現時において独立して、スチリル、ビニルカーボネート、ビニルエーテル、ビニルカルバメート、Ｎ−ビニルラクタム、Ｎ−ビニルアミド、（メタ）アクリレート、又は（メタ）アクリルアミドを含む式Ｉ、ＩＩ−１、ＩＩ−２、ＩＩ−３、ＩＩ−４、ＩＩ−５、ＩＩ−６、ＩＩ−７、ＩＩ−８、又はＩＩ−９の化合物である、式ＩＩ−１０の化合物を含み得る。重合性基により、本発明の化合物は、モノマー、架橋剤、及びポリマーデバイスの作製に一般的に使用される他の成分と反応させたときに共有結合を形成することが可能になる。化合物と反応性混合物との適合性は、重合性基（及び連結基）の選択によって制御することができる。好ましい重合性基としては、（メタ）アクリレート又は（メタ）アクリルアミドが挙げられる。より好ましい重合性基は、メタクリレートである。
【０１１３】
ＩＩ−１１．式ＩＩ、ＩＩ−１、ＩＩ−２、ＩＩ−３、ＩＩ−４、ＩＩ−５、ＩＩ−６、ＩＩ−７、ＩＩ−８、ＩＩ−９、及びＩＩ−１０の化合物は、Ｙ（連結基）が、アルキレン、シクロアルキレン、ヘテロシクロアルキレン、アリーレン（例えば、フェニレン）、ヘテロアリーレン、オキサアルキレン、アルキレン−アミド−アルキレン、アルキレン−アミン−アルキレン、又はこれらの基のいずれかの組み合わせである式ＩＩ、ＩＩ−１、ＩＩ−２、ＩＩ−３、ＩＩ−４、ＩＩ−５、ＩＩ−６、ＩＩ−７、ＩＩ−８、ＩＩ−９、又はＩＩ−１０の化合物である、式ＩＩ−１１の化合物を含み得る。好ましい連結基としては、Ｃ１〜Ｃ８アルキレン（例えば、エチレン又はプロピレン）、Ｃ１〜Ｃ８オキサアルキレン、Ｃ１〜Ｃ８アルキレン−アミド−Ｃ１〜Ｃ８アルキレン、及びＣ１〜Ｃ８アルキレン−アミン−Ｃ１〜Ｃ８アルキレンが挙げられる。特に好ましいのは、Ｃ１〜Ｃ８アルキレン、特にエチレン（−ＣＨ２ＣＨ２−）である。式ＩＩの化合物中のＴがＯである場合、Ｏが結合している連結基の炭素原子が妨害されることが好ましい。例えば、ＴがＯであり、Ｙがアルキレンである場合、好ましいアルキレンは−Ｃ（ＲＨ）２（ＣＨ−２）ｘ−（式中、ＲＨは、独立して、Ｃ１〜Ｃ６アルキル（好ましくは独立してメチル又はエチル）であり、ｘは１〜５である）である。
【０１１４】
ＩＩ−１２．式ＩＩ、ＩＩ−１、ＩＩ−２、ＩＩ−３、ＩＩ−４、ＩＩ−５、ＩＩ−６、ＩＩ−７、ＩＩ−８、ＩＩ−９、ＩＩ−１０、及びＩＩ−１１の化合物は、Ｔが結合又はＮＲ（好ましくはＮＨ）である、式ＩＩ、ＩＩ−１、ＩＩ−２、ＩＩ−３、ＩＩ−４、ＩＩ−５、ＩＩ−６、ＩＩ−７、ＩＩ−８、ＩＩ−９、ＩＩ−１０、又はＩＩ−１１の化合物である、式ＩＩ−１２の化合物を含み得る。
【０１１５】
式Ｉ及び式ＩＩの好ましい化合物としては、式ＩＩＩの化合物：
【０１１６】
【化５】
2021515762.tif 000007
が挙げられ、
式中、
ｍ及びｎは、独立して、０、１、２、３、又は４であり、
Ｘは、Ｏ、Ｓ、ＮＲ、ＳＯ、又はＳＯ２であり、
Ｙは、連結基であり、
Ｐｇは、重合性基であり、
Ｒは、各出現時において、独立して、Ｈ、Ｃ１〜Ｃ６アルキル、シクロアルキル、ヘテロシクロアルキル、アリール、ヘテロアリール、又はＹ−Ｐｇであり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール（好ましくは、非置換フェニル又はアルキル若しくはハロで置換されたフェニル）、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成する。式ＩＩの化合物は、好ましくは、１つ又は２つのＹ−Ｐｇ基を含有する。より好ましくは、化合物は、１つのＹ−Ｐｇ基を含有する。
【０１１７】
式ＩＩＩ−１．式ＩＩＩの化合物は、ＸがＳである式ＩＩＩの化合物である、式ＩＩＩ−１の化合物を含み得る。
【０１１８】
ＩＩＩ−２．式ＩＩＩの化合物は、ＸがＯである式ＩＩＩの化合物である、式ＩＩＩ−２の化合物を含み得る。
【０１１９】
ＩＩＩ−３．式ＩＩＩの化合物は、ＸがＮＲ、好ましくはＮＨ又はＮ−アルキルである式ＩＩＩの化合物である、式ＩＩＩ−３の化合物を含み得る。
【０１２０】
ＩＩＩ−４．式ＩＩＩの化合物は、ＸがＳＯである式ＩＩＩの化合物である、式ＩＩＩ−４の化合物を含み得る。
【０１２１】
ＩＩＩ−５．式ＩＩＩの化合物は、ＸがＳＯ２である式ＩＩＩの化合物である、式ＩＩＩ−５の化合物を含み得る。
【０１２２】
ＩＩＩ−６．式ＩＩＩ、ＩＩＩ−１、ＩＩＩ−２、ＩＩＩ−３、ＩＩＩ−４、及びＩＩＩ−５の化合物は、ｍ及びｎが独立して０又は１であるか、あるいは両方が０である式ＩＩＩ、ＩＩＩ−１、ＩＩＩ−２、ＩＩＩ−３、ＩＩＩ−４、又はＩＩＩ−５の化合物である、式ＩＩＩ−６の化合物を含み得る。
【０１２３】
ＩＩＩ−７．式ＩＩＩ、ＩＩＩ−１、ＩＩＩ−２、ＩＩＩ−３、ＩＩＩ−４、及びＩＩＩ−５の化合物は、ｍが１であり、Ｒ１がＣ１〜Ｃ６アルキル、好ましくはエチル又はメチルである式ＩＩＩ、ＩＩＩ−１、ＩＩＩ−２、ＩＩＩ−３、ＩＩＩ−４、又はＩＩＩ−５の化合物である、式ＩＩＩ−７の化合物を含み得る。
【０１２４】
ＩＩＩ−８．式ＩＩＩ、ＩＩＩ−１、ＩＩＩ−２、ＩＩＩ−３、ＩＩＩ−４、ＩＩＩ−５、及びＩＩＩ−７の化合物は、ｎが１であり、Ｒ２がＣ１〜Ｃ６アルキル、好ましくはエチル又はメチルである式ＩＩＩ、ＩＩＩ−１、ＩＩＩ−２、ＩＩＩ−３、ＩＩＩ−４、ＩＩＩ−５、又はＩＩＩ−７の化合物である、式ＩＩＩ−８の化合物を含み得る。
【０１２５】
ＩＩＩ−９．式ＩＩＩ、ＩＩＩ−１、ＩＩＩ−２、ＩＩＩ−３、ＩＩＩ−４、ＩＩＩ−５、ＩＩＩ−６、ＩＩＩ−７及びＩＩＩ−８の化合物は、Ｒが、各出現時において、独立して、Ｈ又はＣ１〜Ｃ６アルキルである式ＩＩＩ、ＩＩＩ−１、ＩＩＩ−２、ＩＩＩ−３、ＩＩＩ−４、ＩＩＩ−５、ＩＩＩ−６、ＩＩＩ−７又はＩＩＩ−８の化合物である、式ＩＩＩ−９の化合物を含み得る。好ましくは、Ｒは、各出現時において、Ｈである。好ましくは、基Ｔ中のＲはＨである。
【０１２６】
ＩＩＩ−１０．式ＩＩＩ、ＩＩＩ−１、ＩＩＩ−２、ＩＩＩ−３、ＩＩＩ−４、ＩＩＩ−５、ＩＩＩ−６、ＩＩＩ−７、ＩＩＩ−８、及びＩＩＩ−９の化合物は、Ｐｇ（重合性基）が、各出現時において独立して、スチリル、ビニルカーボネート、ビニルエーテル、ビニルカルバメート、Ｎ−ビニルラクタム、Ｎ−ビニルアミド、（メタ）アクリレート、又は（メタ）アクリルアミドを含む式ＩＩＩ、ＩＩＩ−１、ＩＩＩ−２、ＩＩＩ−３、ＩＩＩ−４、ＩＩＩ−５、ＩＩＩ−６、ＩＩＩ−７、ＩＩＩ−８、又はＩＩＩ−９の化合物である、式ＩＩＩ−１０の化合物を含み得る。重合性基により、本発明の化合物は、モノマー、架橋剤、及びポリマーデバイスの作製に一般的に使用される他の成分と反応させたときに共有結合を形成することが可能になる。化合物と反応性混合物との適合性は、重合性基（及び連結基）の選択によって制御することができる。好ましい重合性基としては、（メタ）アクリレート又は（メタ）アクリルアミドが挙げられる。より好ましい重合性基は、メタクリレートである。
【０１２７】
ＩＩＩ−１１．式ＩＩＩ、ＩＩＩ−１、ＩＩＩ−２、ＩＩＩ−３、ＩＩＩ−４、ＩＩＩ−５、ＩＩＩ−６、ＩＩＩ−７、ＩＩＩ−８、ＩＩＩ−９、及びＩＩＩ−１０の化合物は、Ｙ（連結基）が、アルキレン、シクロアルキレン、ヘテロシクロアルキレン、アリーレン（例えば、フェニレン）、ヘテロアリーレン、オキサアルキレン、アルキレン−アミド−アルキレン、アルキレン−アミン−アルキレン、又はこれらの基のいずれかの組み合わせである式ＩＩＩ、ＩＩＩ−１、ＩＩＩ−２、ＩＩＩ−３、ＩＩＩ−４、ＩＩＩ−５、ＩＩＩ−６、ＩＩＩ−７、ＩＩＩ−８、ＩＩＩ−９、又はＩＩＩ−１０の化合物である、式ＩＩＩ−１１の化合物を含み得る。好ましい連結基としては、Ｃ１〜Ｃ８アルキレン（例えば、エチレン又はプロピレン）、Ｃ１〜Ｃ８オキサアルキレン、Ｃ１〜Ｃ８アルキレン−アミド−Ｃ１〜Ｃ８アルキレン、及びＣ１〜Ｃ８アルキレン−アミン−Ｃ１〜Ｃ８アルキレンが挙げられる。特に好ましいのは、Ｃ１〜Ｃ８アルキレン、特にエチレン（−ＣＨ２ＣＨ２−）である。
【０１２８】
式Ｉの化合物の具体例としては、表１に示す化合物が挙げられるが、これらに限定されない。
【０１２９】
【表１−１】
2021515762.tif 000008
【０１３０】
【表１−２】
2021515762.tif 000009
【０１３１】
【表１−３】
2021515762.tif 000010
【０１３２】
【表１−４】
2021515762.tif 000011
【０１３３】
【表１−５】
2021515762.tif 000012
【０１３４】
【表１−６】
2021515762.tif 000013
【０１３５】
本発明の化合物は、ＵＶ及び／又は高エネルギー可視光の標的吸収を提供するように選択することができる。このような標的化は、例えば、コア三環式構造のヘテロ原子（式Ｉ中のＸ）を選択することによって達成され得る。例えば、式Ｉ−１の化合物（ヘテロ原子は硫黄である）は、ＨＥＶ光を吸収し得る。一方、式Ｉ−２の化合物（ヘテロ原子は酸素である）は、式Ｉ−１の化合物よりも低い程度ではあるがＵＶ光及び若干のＨＥＶ光を吸収し得る。
【０１３６】
式Ｉの化合物中の所与のＸについての吸収特性は、例えば、深色又は浅色シフトを得るために置換基Ｒ１及びＲ２を追加又は変更することによって更に調整することができる。電子供与性置換基は、例えば、ＵＶ−ＶＩＳ吸収スペクトルへの赤色シフトを引き起こし得るが、電子求引基は青色のシフトを引き起こし得る。これらのシフトの大きさは、置換基の電子供与能又は求引能、及び位置に依存し得る。例えば、アルコキシ置換基は、例えば、同じ炭素中心のアミノ又はチオアルキル基よりも、より小さい赤色シフトをもたらし得る。
【０１３７】
本発明の化合物中の好ましいＸ基は、Ｓ、Ｏ、及びＮＲであり、より好ましくはＳ及びＯである。しかしながら、スルホキシド及びスルホンなどの硫黄の更なる酸化状態もまた、化合物のＵＶ−ＶＩＳスペクトルを変更する手段を提供し得る。スルホキシド及びスルホンは、硫黄原子上の電子密度が低下しており、スペクトルを浅色（青色）シフトさせるために使用することができる。
【０１３８】
式Ｉの化合物は、望ましい吸収特性を提供するために、他の吸収化合物と組み合わせて使用することができる。例えば、好ましい組成物は、式Ｉ−１の化合物（ＸはＳである）及びＵＶを吸収する第２の化合物を含んでいてよい。第２の化合物は、例えば、ＵＶ領域を吸収する式Ｉの化合物（式Ｉ−２の化合物（ＸはＯである）など）であってもよく、又は別のＵＶ吸収化合物であってもよい。好適なＵＶ吸収化合物は、当該技術分野において既知であり、ベンゾフェノン、ベンゾトリアゾール、トリアジン、置換アクリロニトリル、サリチル酸誘導体、安息香酸誘導体、ケイ皮酸誘導体、カルコン誘導体、ジプノン誘導体、クロトン酸誘導体、又はこれらの任意の混合物が挙げられるがこれらに限定されない、いくつかの部類に分類される。好ましい部類のＵＶ吸収化合物は、Ｎｏｒｂｌｏｃ（２−（２’−ヒドロキシ−５−メタクリリルオキシエチルフェニル）−２Ｈ−ベンゾトリアゾール）などのベンゾトリアゾールである。
【０１３９】
特に好ましい組成物は、２−（２−シアノ−２−（９Ｈ−チオキサンテン−９−イリデン）アセトアミド）エチルメタクリレート及び２−（２−シアノ−２−（９Ｈ−キサンテン−９−イリデン）アセトアミド）エチルメタクリレートを含む。別の好ましい組成物は、２−（２−シアノ−２−（９Ｈ−チオキサンテン−９−イリデン）アセトアミド）エチルメタクリレート及び２−（２’−ヒドロキシ−５−メタクリリルオキシエチルフェニル）−２Ｈ−ベンゾトリアゾールを含む。更に好ましい組成物は、Ｎ−（２−（２−シアノ−２−（１０−メチルアクリジン−９（１０Ｈ）イリデン）アセトアミド）エチル）メタクリルアミドを含む。
【０１４０】
式Ｉの化合物は、文献の方法を使用して当業者が調製することができる。例として、ＥＷＧがシアノである式Ｉの様々な化合物は、スキーム１及び関連する説明に示すように調製することができる。これらの反応の例示的な試薬及び手順は、実施例に示される。
【０１４１】
【化６】
2021515762.tif 000014
【０１４２】
スキーム１は、本発明の例示的な化合物を調製するための方法を示す。このように、出発物質のカルボニル部分を反応性ジハライド中間体に変換し、これを、更に精製も分離もすることなく、活性メチレン化合物と更に反応させる。反応性混合物を、シアノメチルアミド誘導体との反応が完了するまで、空気及び水分から保護する。本発明の他の化合物は、試薬を適切に置換したスキーム１に示す手順と類似の手順を用いて、当業者によって調製され得る。
【０１４３】
式Ｉの化合物などの高エネルギー光吸収化合物は、生物医学用デバイス及び眼科用デバイスを含む様々な製品を形成するために反応性混合物中に含まれ得る。一般に、高エネルギー光吸収化合物は、その溶解度の限度までの任意の量で存在し得る。例えば、当該化合物は、約０．１重量％〜約１０重量％、又は約０．５〜約５重量％、又は約０．７５重量％〜約４重量％の範囲の量で存在し得る。上限は、典型的には、反応性モノマー混合物中の化合物と他のコモノマー及び又は希釈剤との溶解度によって決定される。
【０１４４】
好ましくは、本発明の高エネルギー光吸収化合物は、眼科用デバイスに含まれる。ハードコンタクトレンズ、ソフトコンタクトレンズ、角膜オンレー、角膜インレー、眼内レンズ、又はオーバーレイレンズを含む、様々な眼科用デバイスを調製することができる。好ましくは、眼科用デバイスは、従来の又はシリコーンヒドロゲル製剤から作製され得るソフトコンタクトレンズである。
【０１４５】
本発明の眼科用デバイスは、１つ以上の重合性高エネルギー光吸収化合物、例えば、式Ｉの化合物と、所望の眼科用デバイスを作製するのに好適な１つ以上のモノマー（本明細書では、デバイス形成モノマー又はヒドロゲル形成モノマーとも呼ばれる）と、任意成分とを含有する反応性混合物のフリーラジカル反応生成物を含む。したがって、反応性混合物は、例えば、上記の重合性高エネルギー光吸収化合物に加えて、親水性成分、疎水性成分、シリコーン含有成分、ポリアミドなどの湿潤剤、架橋剤、並びに希釈剤及び開始剤などの更なる成分のうちの１つ以上を含んでいてよい。
【０１４６】
親水性成分
親水性モノマーの好適なファミリーの例としては、（メタ）アクリレート、スチレン、ビニルエーテル、（メタ）アクリルアミド、Ｎ−ビニルラクタム、Ｎ−ビニルアミド、Ｎ−ビニルイミド、Ｎ−ビニル尿素、Ｏ−ビニルカルバメート、Ｏ−ビニルカーボネート、他の親水性ビニル化合物、及びこれらの混合物が挙げられる。
【０１４７】
親水性（メタ）アクリレート及び（メタ）アクリルアミドモノマーの非限定的な例としては、アクリルアミド、Ｎ−イソプロピルアクリルアミド、Ｎ，Ｎ−ジメチルアミノプロピル（メタ）アクリルアミド、Ｎ，Ｎ−ジメチルアクリルアミド（ＤＭＡ）、２−ヒドロキシエチルメタクリレート（ＨＥＭＡ）、２−ヒドロキシプロピル（メタ）アクリレート、３−ヒドロキシプロピル（メタ）アクリレート、２，３−ジヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、Ｎ−（２−ヒドロキシエチル）（メタ）アクリルアミド、Ｎ，Ｎ−ビス（２−ヒドロキシエチル）（メタ）アクリルアミド、Ｎ−（２−ヒドロキシプロピル）（メタ）アクリルアミド、Ｎ，Ｎ−ビス（２−ヒドロキシプロピル）（メタ）アクリルアミド、Ｎ−（３−ヒドロキシプロピル）（メタ）アクリルアミド、Ｎ−（２−ヒドロキシブチル）（メタ）アクリルアミド、Ｎ−（３−ヒドロキシブチル）（メタ）アクリルアミド、Ｎ−（４−ヒドロキシブチル）（メタ）アクリルアミド、２−アミノエチル（メタ）アクリレート、３−アミノプロピル（メタ）アクリレート、２−アミノプロピル（メタ）アクリレート、Ｎ−２−アミノエチル（メタ）アクリルアミド）、Ｎ−３−アミノプロピル（メタ）アクリルアミド、Ｎ−２−アミノプロピル（メタ）アクリルアミド、Ｎ，Ｎ−ビス−２−アミノエチル（メタ）アクリルアミド、Ｎ，Ｎ−ビス−３−アミノプロピル（メタ）アクリルアミド）、Ｎ，Ｎ−ビス−２−アミノプロピル（メタ）アクリルアミド、グリセロールメタクリレート、ポリエチレングリコールモノメタクリレート、（メタ）アクリル酸、酢酸ビニル、アクリロニトリル、及びこれらの混合物が挙げられる。
【０１４８】
親水性モノマーはまた、アニオン性、カチオン性、双性イオン性、ベタイン、及びこれらの混合物など、イオン性であってもよい。このような荷電モノマーの非限定的な例としては、（メタ）アクリル酸、Ｎ−［（エテニルオキシ）カルボニル］−β−アラニン（ＶＩＮＡＬ）、３−アクリルアミドプロパン酸（ＡＣＡ１）、５−アクリルアミドプロパン酸（ＡＣＡ２）、３−アクリルアミド−３−メチルブタン酸（ＡＭＢＡ）、２−（メタクリロイルオキシ）エチルトリメチルアンモニウムクロリド（Ｑ塩又はＭＥＴＡＣ）、２−アクリルアミド−２−メチルプロパンスルホン酸（ＡＭＰＳ）、１−プロパンアミニウム，Ｎ−（２−カルボキシエチル）−Ｎ，Ｎ−ジメチル−３−［（１−オキソ−２−プロペン−１−イル）アミノ］−，分子内塩（ＣＢＴ）、１−プロパンアミニウム，Ｎ，Ｎ−ジメチル−Ｎ−［３−［（１−オキソ−２−プロペン−１−イル）アミノ］プロピル］−３−スルホ−，分子内塩（ＳＢＴ）、３，５−ジオキサ−８−アザ−４−ホスファウンデカ−１０−エン−１−アミニウム，４−ヒドロキシ−Ｎ，Ｎ，Ｎ−トリメチル−９−オキソ−，分子内塩，４−オキシド（９ＣＩ）（ＰＢＴ）、２−メタクリロイルオキシエチルホスホリルコリン、３−（ジメチル（４−ビニルベンジル）アンモニオ）プロパン−１−スルホネート（ＤＭＶＢＡＰＳ）、３−（（３−アクリルアミドプロピル）ジメチルアンモニオ）プロパン−１−スルホネート（ＡＭＰＤＡＰＳ）、３−（（３−メタクリルアミドプロピル）ジメチルアンモニオ）プロパン−１−スルホネート（ＭＡＭＰＤＡＰＳ）、３−（（３−（アクリロイルオキシ）プロピル）ジメチルアンモニオ）プロパン−１−スルホネート（ＡＰＤＡＰＳ）、及びメタクリロイルオキシ）プロピル）ジメチルアンモニオ）プロパン−１−スルホネート（ＭＡＰＤＡＰＳ）が挙げられる。
【０１４９】
親水性Ｎ−ビニルラクタムモノマー及びＮ−ビニルアミドモノマーの非限定的な例としては、Ｎ−ビニルピロリドン（ＮＶＰ）、Ｎ−ビニル−２−ピペリドン、Ｎ−ビニル−２−カプロラクタム、Ｎ−ビニル−３−メチル−２−カプロラクタム、Ｎ−ビニル−３−メチル−２−ピペリドン、Ｎ−ビニル−４−メチル−２−ピペリドン、Ｎ−ビニル−４−メチル−２−カプロラクタム、Ｎ−ビニル−３−エチル−２−ピロリドン、Ｎ−ビニル−４，５−ジメチル−２−ピロリドン、Ｎ−ビニルアセトアミド（ＮＶＡ）、Ｎ−ビニル−Ｎ−メチルアセトアミド（ＶＭＡ）、Ｎ−ビニル−Ｎ−エチルアセトアミド、Ｎ−ビニル−Ｎ−エチルホルムアミド、Ｎ−ビニルホルムアミド、Ｎ−ビニル−Ｎ−メチルプロピオンアミド、Ｎ−ビニル−Ｎ−メチル−２−メチルプロピオンアミド、Ｎ−ビニル−２−メチルプロピオンアミド、Ｎ−ビニル−Ｎ，Ｎ’−ジメチル尿素、１−メチル−３−メチレン−２−ピロリドン、１−メチル−５−メチレン−２−ピロリドン、５−メチル−３−メチレン−２−ピロリドン、１−エチル−５−メチレン−２−ピロリドン、Ｎ−メチル−３−メチレン−２−ピロリドン、５−エチル−３−メチレン−２−ピロリドン、１−Ｎ−プロピル−３−メチレン−２−ピロリドン、１−Ｎ−プロピル−５−メチレン−２−ピロリドン、１−イソプロピル−３−メチレン−２−ピロリドン、１−イソプロピル−５−メチレン−２−ピロリドン、Ｎ−ビニル−Ｎ−エチルアセトアミド、Ｎ−ビニル−Ｎ−エチルホルムアミド、Ｎ−ビニルホルムアミド、Ｎ−ビニルイソプロピルアミド、Ｎ−ビニルカプロラクタム、Ｎ−ビニルイミダゾール、及びこれらの混合物が挙げられる。
【０１５０】
親水性Ｏ−ビニルカルバメートモノマー及びＯ−ビニルカーボネートモノマーの非限定的な例としては、Ｎ−２−ヒドロキシエチルビニルカルバメート及びＮ−カルボキシ−β−アラニンＮ−ビニルエステルが挙げられる。親水性ビニルカーボネートモノマー又はビニルカルバメートモノマーの更なる例は、米国特許第５，０７０，２１５号に開示されている。親水性オキサゾロンモノマーは、米国特許第４，９１０，２７７号に開示されている。
【０１５１】
他の親水性ビニル化合物としては、エチレングリコールビニルエーテル（ＥＧＶＥ）、ジ（エチレングリコール）ビニルエーテル（ＤＥＧＶＥ）、アリルアルコール、及び２−エチルオキサゾリンが挙げられる。
【０１５２】
親水性モノマーはまた、（メタ）アクリレート、スチレン、ビニルエーテル、（メタ）アクリルアミド、Ｎ−ビニルアミドなどの重合性部分を有する、直鎖若しくは分岐鎖ポリ（エチレングリコール）、ポリ（プロピレングリコール）、又はエチレンオキシド及びプロピレンオキシドの統計的ランダム若しくはブロックコポリマーのマクロマー又はプレポリマーであってもよい。これらのポリエーテルのマクロマーは、１つの重合性基を有し、プレポリマーは、２つ又は３つ以上の重合性基を有し得る。
【０１５３】
本発明の好ましい親水性モノマーは、ＤＭＡ、ＮＶＰ、ＨＥＭＡ、ＶＭＡ、ＮＶＡ、及びこれらの混合物である。好ましい親水性モノマーとしては、ＤＭＡ及びＨＥＭＡの混合物が挙げられる。他の好適な親水性モノマーは、当業者には明らかとなるであろう。
【０１５４】
一般に、反応性モノマー混合物中に存在する親水性モノマーの量に関して、特に制限はない。親水性モノマーの量は、含水量、透明性、湿潤性、タンパク質取り込みなどを含む、得られるヒドロゲルの所望の特性に基づいて選択され得る。湿潤性は、接触角によって測定され得、望ましい接触角は、約１００°未満、約８０°未満、及び約６０°未満である。親水性モノマーは、反応性モノマー混合物中の反応性成分の総重量に基づき、例えば、約０．１〜約１００重量パーセントの範囲、あるいは約１〜約８０重量パーセントの範囲、あるいは約５〜約６５重量パーセントの範囲、あるいは約４０〜約６０重量パーセントの範囲、あるいは約５５〜約６０重量パーセントの範囲の量で存在し得る。
【０１５５】
シリコーン含有成分
本発明での使用に好適なシリコーン含有成分は、１つ又は２つ以上の重合性化合物を含み、各化合物は、独立して、少なくとも１つの重合性基、少なくとも１つのシロキサン基、及び重合性基（複数可）をシロキサン基（複数可）に接続する１つ又は２つ以上の連結基を含む。シリコーン含有成分は、例えば、下記に定義される基などの１〜２２０個のシロキサン反復単位を含有してもよい。シリコーン含有成分はまた、少なくとも１つのフッ素原子も含有し得る。
【０１５６】
シリコーン含有成分は、上で定義された１つ又は２つ以上の重合性基、１つ又は２つ以上の任意選択で反復するシロキサン単位、及び重合性基をシロキサン単位に接続する１つ又は２つ以上の連結基を含み得る。シリコーン含有成分は、独立して、（メタ）アクリレート、スチリル、ビニルエーテル、（メタ）アクリルアミド、Ｎ−ビニルラクタム、Ｎ−ビニルアミド、Ｏ−ビニルカルバメート、Ｏ−ビニルカーボネート、ビニル基、又はこれらの混合物である１つ又は２つ以上の重合性基、１つ又は２つ以上の任意選択で反復するシロキサン単位、及び重合性基をシロキサン単位に接続する１つ又は２つ以上の連結基を含み得る。
【０１５７】
シリコーン含有成分は、独立して、（メタ）アクリレート、（メタ）アクリルアミド、Ｎ−ビニルラクタム、Ｎ−ビニルアミド、スチリル、又は前述の混合物である１つ又は２つ以上の重合性基、１つ又は２つ以上の任意選択で反復するシロキサン単位、及び重合性基をシロキサン単位に接続する１つ又は２つ以上の連結基を含み得る。
【０１５８】
シリコーン含有成分は、独立して、（メタ）アクリレート、（メタ）アクリルアミド、又は前述の混合物である１つ又は２つ以上の重合性基、１つ又は２つ以上の任意選択で反復するシロキサン単位、及び重合性基をシロキサン単位に接続する１つ又は２つ以上の連結基を含み得る。
【０１５９】
式Ａ．シリコーン含有成分は、式Ａの１つ又は２つ以上の重合性化合物：
【０１６０】
【化７】
2021515762.tif 000015
を含んでもよく、
式中、
少なくとも１つのＲＡは、式Ｒｇ−Ｌの基であり、ここで、Ｒｇは、重合性基であり、Ｌは、連結基であり、残りのＲＡは、それぞれ独立して、
（ａ）Ｒｇ−Ｌ−、
（ｂ）１つ又は２つ以上のヒドロキシ、アミノ、アミド、オキサ、カルボキシ、アルキルカルボキシ、カルボニル、アルコキシ、アミド、カルバメート、カーボネート、ハロ、フェニル、ベンジル、又はこれらの組み合わせで任意選択で置換されているＣ１〜Ｃ１６アルキル、
（ｃ）１つ又は２つ以上のアルキル、ヒドロキシ、アミノ、アミド、オキサ、カルボニル、アルコキシ、アミド、カルバメート、カーボネート、ハロ、フェニル、ベンジル、又はこれらの組み合わせで任意選択で置換されているＣ３〜Ｃ１２シクロアルキル、
（ｄ）１つ又は２つ以上のアルキル、ヒドロキシ、アミノ、アミド、オキサ、カルボキシ、アルキルカルボキシ、カルボニル、アルコキシ、アミド、カルバメート、カーボネート、ハロ、フェニル、ベンジル、又はこれらの組み合わせで任意選択で置換されているＣ６〜Ｃ１４アリール基、
（ｅ）ハロ、
（ｆ）アルコキシ、環状アルコキシ、又はアリールオキシ、
（ｇ）シロキシ、
（ｈ）ポリエチレンオキシアルキル、ポリプロピレンオキシアルキル、又はポリ（エチレンオキシ−ｃｏ−プロピレンオキシアルキル）などのアルキレンオキシ−アルキル又はアルコキシ−アルキレンオキシ−アルキル、あるいは
（ｉ）アルキル、アルコキシ、ヒドロキシ、アミノ、オキサ、カルボキシ、アルキルカルボキシ、アルコキシ、アミド、カルバメート、ハロ又はこれらの組み合わせで任意選択で置換されている１〜１００個のシロキサン反復単位を含む一価シロキサン鎖であり、
ｎは、０〜５００、又は０〜２００、又は０〜１００、又は０〜２０であり、ｎが０以外であるとき、ｎが表示値と同等のモードを有する分布であることが理解される。ｎが２以上であるとき、ＳｉＯ単位は、同じ又は異なるＲＡ置換基を担持してもよく、異なるＲＡ置換基が存在する場合、ｎ基は、ランダム又はブロック構成であってもよい。
【０１６１】
式Ａにおいて、３つのＲＡは、それぞれ重合性基を含んでもよく、代替的に２つのＲＡは、それぞれ重合性基を含んでもよく、又は代替的に１つのＲＡは、重合性基を含んでもよい。
【０１６２】
式Ｂ．式Ａのシリコーン含有成分は、式Ｂの単官能性重合性化合物：
【０１６３】
【化８】
2021515762.tif 000016
であってもよく、
式中、
Ｒｇは、重合性基であり、
Ｌは、連結基であり、
ｊ１及びｊ２は、それぞれ独立して、０〜２２０の整数であり、但し、ｊ１及びｊ２の合計は１〜２２０であり、
ＲＡ１、ＲＡ２、ＲＡ３、ＲＡ４、ＲＡ５、及びＲＡ７は独立して、各発生において、Ｃ１〜Ｃ６アルキル、Ｃ３〜Ｃ１２シクロアルキル、Ｃ１〜Ｃ６アルコキシ、Ｃ４〜Ｃ１２環状アルコキシ、アルコキシ−アルキレンオキシ−アルキル、アリール（例えば、フェニル）、アリール−アルキル（例えば、ベンジル）、ハロアルキル（例えば、部分若しくは完全にフッ素化されたアルキル）、シロキシ、フルオロ、又はこれらの組み合わせであり、前述の基の各アルキル基は、１つ又は２つ以上のヒドロキシ、アミノ、アミド、オキサ、カルボキシ、アルキルカルボキシ、カルボニル、アルコキシ、カルバメート、カーボネート、ハロ、フェニル、又はベンジルで任意選択で置換されており、各シクロアルキルは、１つ又は２つ以上のアルキル、ヒドロキシ、アミノ、アミド、オキサ、カルボニル、アルコキシ、カルバメート、カーボネート、ハロ、フェニル、又はベンジルで任意選択で置換されており、各アリールは、１つ又は２つ以上のアルキル、ヒドロキシ、アミノ、アミド、オキサ、カルボキシ、アルキルカルボキシ、カルボニル、アルコキシ、カルバメート、カーボネート、ハロ、フェニル、又はベンジルで任意選択で置換されており、
ＲＡ６は、シロキシ、Ｃ１〜Ｃ８アルキル（例えば、Ｃ１〜Ｃ４アルキル、若しくはブチル、若しくはメチル）、又はアリール（例えば、フェニル）であり、アルキル及びアリールは、１つ又は２つ以上のフッ素原子で任意選択で置換されていてもよい。
【０１６４】
式Ｂ−１．式Ｂの化合物は、式Ｂ−１の化合物を含んでもよく、これらは、式中、ｊ１が０であり、ｊ２が１〜２２０であるか、又はｊ２が１〜１００であるか、又はｊ２が１〜５０であるか、又はｊ２が１〜２０であるか、又はｊ２が１〜５であるか、又はｊ２が１である、式Ｂの化合物である。
【０１６５】
Ｂ−２．式Ｂの化合物は、式Ｂ−２の化合物を含んでもよく、これらは、式中、ｊ１及びｊ２が、独立して４〜１００、又は４〜２０、又は４〜１０、又は２４〜１００、又は１０〜１００である、式Ｂの化合物である。
【０１６６】
Ｂ−３．式Ｂ、Ｂ−１、及びＢ−２の化合物は、式Ｂ−３の化合物を含んでもよく、これらは、式中、ＲＡ１、ＲＡ２、ＲＡ３、及びＲＡ４が、独立して、各発生において、Ｃ１〜Ｃ６アルキル又はシロキシである、式Ｂ、Ｂ−１、又はＢ−２の化合物である。好ましいアルキルは、Ｃ１〜Ｃ３アルキルであるか、又はより好ましくはメチルである。好ましいシロキシは、トリメチルシロキシである。
【０１６７】
Ｂ−４．式Ｂ、Ｂ−１、Ｂ−２、及びＢ−３の化合物は、式Ｂ−４の化合物を含んでもよく、これらは、式中、ＲＡ５及びＲＡ７が、独立して、アルコキシ−アルキレンオキシ−アルキルであり、好ましくは、独立して、式ＣＨ３Ｏ−［ＣＨ２ＣＨ２Ｏ］ｐ−ＣＨ２ＣＨ２ＣＨ２（式中、ｐは、１〜５０の整数である）のメトキシキャップされたポリエチレンオキシアルキルである、式Ｂ、Ｂ−１、Ｂ−２、又はＢ−３の化合物である。
【０１６８】
Ｂ−５．式Ｂ、Ｂ−１、Ｂ−２、及びＢ−３の化合物は、式Ｂ−５の化合物を含んでもよく、これらは、式中、ＲＡ５及びＲＡ７が、独立して、トリメチルシロキシなどのシロキシである、式Ｂ、Ｂ−１、Ｂ−２、又はＢ−３の化合物である。
【０１６９】
Ｂ−６．式Ｂ、Ｂ−１、Ｂ−２、及びＢ−３の化合物は、式Ｂ−６の化合物を含んでもよく、これらは、式中、ＲＡ５及びＲＡ７が、独立して、Ｃ１〜Ｃ６アルキル、代替的にＣ１〜Ｃ４アルキル、又は代替的にブチル又はメチルである、式Ｂ、Ｂ−１、Ｂ−２、又はＢ−３の化合物である。
【０１７０】
Ｂ−７．式Ｂ、Ｂ−１、Ｂ−２、Ｂ−３、Ｂ−４、Ｂ−５、及びＢ−６の化合物は、ＲＡ６が、Ｃ１〜Ｃ８アルキル、好ましくはＣ１〜Ｃ６アルキル、より好ましくはＣ１〜Ｃ４アルキル（例えば、メチル、エチル、ｎ−プロピル、又はｎ−ブチル）である式Ｂ、Ｂ−１、Ｂ−２、Ｂ−３、Ｂ−４、Ｂ−５、又はＢ−６の化合物である、式Ｂ−７の化合物を含み得る。より好ましくは、ＲＡ６は、ｎ−ブチルである。
【０１７１】
Ｂ−８．式Ｂ、Ｂ−１、Ｂ−２、Ｂ−３、Ｂ−４、Ｂ−５、Ｂ−６、及びＢ−７の化合物は、式Ｂ−８の化合物を含んでもよく、これらは、式中、Ｒｇが、スチリル、ビニルカーボネート、ビニルエーテル、ビニルカルバメート、Ｎ−ビニルラクタム、Ｎ−ビニルアミド、（メタ）アクリレート、又は（メタ）アクリルアミドを含む、式Ｂ、Ｂ−１、Ｂ−２、Ｂ−３、Ｂ−４、Ｂ−５、Ｂ−６、又はＢ−７の化合物である。好ましくは、Ｒｇは、（メタ）アクリレート、（メタ）アクリルアミド、又はスチリルを含む。より好ましくは、Ｒｇは、（メタ）アクリレート又は（メタ）アクリルアミドを含む。Ｒｇが（メタ）アクリルアミドであるとき、窒素基は、ＲＡ９で置換されてもよく、ＲＡ９は、Ｈ、Ｃ１〜Ｃ８アルキル（好ましくはＣ１〜Ｃ４アルキル、例えばｎ−ブチル、ｎ−プロピル、メチル、若しくはエチル）、又はＣ３〜Ｃ８シクロアルキル（好ましくはＣ５〜Ｃ６シクロアルキル）であり、アルキル及びシクロアルキルは、ヒドロキシル、アミド、エーテル、シリル（例えば、トリメチルシリル）、シロキシ（例えば、トリメチルシロキシ）、アルキル−シロキサニル（アルキルは、それ自体がフルオロで任意選択で置換されている）、アリール−シロキサニル（アリールは、それ自体がフルオロで任意選択で置換されている）、及びシリル−オキサアルキレン（オキサアルキレンは、それ自体がヒドロキシルで任意選択で置換されている）から独立して選択される１つ又は２つ以上の基で任意選択で置換されている。
【０１７２】
Ｂ−９．式Ｂ、Ｂ−１、Ｂ−２、Ｂ−３、Ｂ−４、Ｂ−５、Ｂ−６、Ｂ−７、及びＢ−８の化合物は、式Ｂ−９の化合物を含んでもよく、これらは、式中、連結基が、アルキレン（好ましくはＣ１〜Ｃ４アルキレン）、シクロアルキレン（好ましくはＣ５〜Ｃ６シクロアルキレン）、アルキレンオキシ（好ましくはエチレンオキシ）、ハロアルキレンオキシ（好ましくはハロエチレンオキシ）、アミド、オキサアルキレン（好ましくは３〜６個の炭素原子を含有する）、シロキサニル、アルキレンシロキサニル、カルバメート、アルキレンアミン（好ましくはＣ１〜Ｃ６アルキレンアミン）、又はこれらの２つ若しくは３つ以上の組み合わせを含み、連結基が、アルキル、ヒドロキシル、エーテル、アミン、カルボニル、シロキシ、及びカルバメートから独立して選択される１つ又は２つ以上の置換基で任意選択で置換されている、式Ｂ、Ｂ−１、Ｂ−２、Ｂ−３、Ｂ−４、Ｂ−５、Ｂ−６、Ｂ−７、又はＢ−８の化合物である。
【０１７３】
Ｂ−１０．式Ｂ、Ｂ−１、Ｂ−２、Ｂ−３、Ｂ−４、Ｂ−５、Ｂ−６、Ｂ−７、Ｂ−８、及びＢ−９の化合物は、式Ｂ−１０の化合物を含んでもよく、これらは、式中、連結基が、アルキレン−シロキサニル−アルキレン−アルキレンオキシ−、又はアルキレン−シロキサニル−アルキレン−［アルキレンオキシ−アルキレン−シロキサニル］ｑ−アルキレンオキシ−（ここで、ｑは１〜５０である）である、式Ｂ、Ｂ−１、Ｂ−２、Ｂ−３、Ｂ−４、Ｂ−５、Ｂ−６、Ｂ−７、Ｂ−８、又はＢ−９の化合物である。
【０１７４】
Ｂ−１１．式Ｂ、Ｂ−１、Ｂ−２、Ｂ−３、Ｂ−４、Ｂ−５、Ｂ−６、Ｂ−７、Ｂ−８、及びＢ−９の化合物は、式Ｂ−１１の化合物を含んでもよく、これらは、式中、連結基が、Ｃ１〜Ｃ６アルキレン、好ましくはＣ１〜Ｃ３アルキレン、より好ましくはｎ−プロピレンである、式Ｂ、Ｂ−１、Ｂ−２、Ｂ−３、Ｂ−４、Ｂ−５、Ｂ−６、Ｂ−７、Ｂ−８、又はＢ−９の化合物である。
【０１７５】
Ｂ−１２．式Ｂ、Ｂ−１、Ｂ−２、Ｂ−３、Ｂ−４、Ｂ−５、Ｂ−６、Ｂ−７、Ｂ−８、及びＢ−９の化合物は、式Ｂ−１２の化合物を含んでもよく、これらは、式中、連結基が、アルキレン−カルバメート−オキサアルキレンである、式Ｂ、Ｂ−１、Ｂ−２、Ｂ−３、Ｂ−４、Ｂ−５、Ｂ−６、Ｂ−７、Ｂ−８、又はＢ−９の化合物である。好ましくは、連結基は、ＣＨ２ＣＨ２Ｎ（Ｈ）−Ｃ（＝Ｏ）−Ｏ−ＣＨ２ＣＨ２−Ｏ−ＣＨ２ＣＨ２ＣＨ２である。
【０１７６】
Ｂ−１３．式Ｂ、Ｂ−１、Ｂ−２、Ｂ−３、Ｂ−４、Ｂ−５、Ｂ−６、Ｂ−７、Ｂ−８、及びＢ−９の化合物は、式Ｂ−１３の化合物を含んでもよく、これらは、式中、連結基が、オキサアルキレンである、式Ｂ、Ｂ−１、Ｂ−２、Ｂ−３、Ｂ−４、Ｂ−５、Ｂ−６、Ｂ−７、Ｂ−８、又はＢ−９の化合物である。好ましくは、連結基は、ＣＨ２ＣＨ２−Ｏ−ＣＨ２ＣＨ２ＣＨ２である。
【０１７７】
Ｂ−１４．式Ｂ、Ｂ−１、Ｂ−２、Ｂ−３、Ｂ−４、Ｂ−５、Ｂ−６、Ｂ−７、Ｂ−８、及びＢ−９の化合物は、式Ｂ−１４の化合物を含んでもよく、これらは、式中、連結基が、アルキレン−［シロキサニル−アルキレン］ｑ−である（ここで、ｑは１〜５０である）、式Ｂ、Ｂ−１、Ｂ−２、Ｂ−３、Ｂ−４、Ｂ−５、Ｂ−６、Ｂ−７、Ｂ−８、又はＢ−９の化合物である。そのような連結基の例は、−（ＣＨ２）３−［Ｓｉ（ＣＨ３）２−Ｏ−Ｓｉ（ＣＨ３）２−（ＣＨ２）２］ｑ−である。
【０１７８】
Ｂ−１５．式Ｂ、Ｂ−１、Ｂ−２、Ｂ−３、Ｂ−４、Ｂ−５、Ｂ−６、Ｂ−７、Ｂ−８、及びＢ−９の化合物は、式Ｂ−１５の化合物を含んでもよく、これらは、式中、連結基が、アルキレンオキシ−カルバメート−アルキレン−シクロアルキレン−カルバメート−オキサアルキレンであり、シクロアルキレンが、１つ、２つ、又は３つの独立して選択されたアルキル基（好ましくはＣ１〜Ｃ３アルキル、より好ましくはメチル）で任意選択で置換されている、式Ｂ、Ｂ−１、Ｂ−２、Ｂ−３、Ｂ−４、Ｂ−５、Ｂ−６、Ｂ−７、Ｂ−８、又はＢ−９の化合物である。そのような連結基の例は、−［ＯＣＨ２ＣＨ２］ｑ−ＯＣ（＝Ｏ）−ＮＨ−ＣＨ２−［１，３−シクロヘキシレン］−ＮＨＣ（＝Ｏ）Ｏ−ＣＨ２ＣＨ２−Ｏ−ＣＨ２ＣＨ２−であり、シクロヘキシレンは、１位及び５位において３つのメチル基で置換されている。
【０１７９】
Ｂ−１６．式Ｂ、Ｂ−１、Ｂ−２、Ｂ−３、Ｂ−４、Ｂ−５、Ｂ−６、Ｂ−７、Ｂ−８、及びＢ−９の化合物は、Ｒｇが、スチリルを含み、連結基が、結合又はアルキレンオキシであり、アルキレンオキシ中の各アルキレンは、独立して、ヒドロキシルで任意選択で置換されている、式Ｂ、Ｂ−１、Ｂ−２、Ｂ−３、Ｂ−４、Ｂ−５、Ｂ−６、Ｂ−７、Ｂ−８、又はＢ−９の化合物である、式Ｂ−１６の化合物を含み得る。そのような連結基の例は、−Ｏ−（ＣＨ２）３−である。そのような連結基の別の例は、−Ｏ−ＣＨ２ＣＨ（ＯＨ）ＣＨ２−Ｏ−（ＣＨ２）３−である。
【０１８０】
Ｂ−１７．式Ｂ、Ｂ−１、Ｂ−２、Ｂ−３、Ｂ−４、Ｂ−５、Ｂ−６、Ｂ−７、Ｂ−８、及びＢ−９の化合物は、式Ｂ−１７の化合物を含んでもよく、これらは、式中、Ｒｇが、スチリルを含み、連結基が、アルキレンアミンである、式Ｂ、Ｂ−１、Ｂ−２、Ｂ−３、Ｂ−４、Ｂ−５、Ｂ−６、Ｂ−７、Ｂ−８、又はＢ−９の化合物である。そのような連結基の例は、−ＮＨ−（ＣＨ２）３−である。
【０１８１】
Ｂ−１８．式Ｂ、Ｂ−１、Ｂ−２、Ｂ−３、Ｂ−４、Ｂ−５、Ｂ−６、Ｂ−７、Ｂ−８、及びＢ−９の化合物は、式Ｂ−１８の化合物を含んでもよく、これらは、式中、連結基が、ヒドロキシル、シロキシ、又はシリル−アルキレンオキシで任意選択で置換されているオキサアルキレンである（アルキレンオキシは、それ自体がヒドロキシルで任意選択で置換されている）、式Ｂ、Ｂ−１、Ｂ−２、Ｂ−３、Ｂ−４、Ｂ−５、Ｂ−６、Ｂ−７、Ｂ−８、又はＢ−９の化合物である。そのような連結基の例は、−ＣＨ２ＣＨ（Ｇ）ＣＨ２−Ｏ−（ＣＨ２）３−であり、式中、Ｇは、ヒドロキシルである。別の例では、Ｇは、Ｒ３ＳｉＯ−であり、２つのＲ基は、トリメチルシロキシであり、第３は、Ｃ１〜Ｃ８アルキル（好ましくはＣ１〜Ｃ３アルキル、より好ましくはメチル）であるか、又は第３は、Ｃ３〜Ｃ８シクロアルキルである。更なる例では、Ｇは、Ｒ３Ｓｉ−（ＣＨ２）３−Ｏ−ＣＨ２ＣＨ（ＯＨ）ＣＨ２−Ｏ−であり、２つのＲ基は、トリメチルシロキシであり、第３は、Ｃ１〜Ｃ８アルキル（好ましくはＣ１〜Ｃ３アルキル、より好ましくはメチル）又はＣ３〜Ｃ８シクロアルキルである。なおも更なる例では、Ｇは、（メタ）アクリレートなどの重合性基である。そのような化合物は、架橋剤として機能し得る。
【０１８２】
Ｂ−１９．式Ｂ、Ｂ−１、Ｂ−２、Ｂ−３、Ｂ−４、Ｂ−５、Ｂ−６、Ｂ−７、Ｂ−８、及びＢ−９の化合物は、式Ｂ−１９の化合物を含んでもよく、これらは、式中、Ｒｇが、スチリルを含み、連結基が、ヒドロキシルで任意選択で置換されているアミン−オキサアルキレンである、式Ｂ、Ｂ−１、Ｂ−２、Ｂ−３、Ｂ−４、Ｂ−５、Ｂ−６、Ｂ−７、Ｂ−８、又はＢ−９の化合物である。そのような連結基の例は、−ＮＨ−ＣＨ２ＣＨ（ＯＨ）ＣＨ２−Ｏ−（ＣＨ２）３−である。
【０１８３】
Ｂ−２０．式Ｂ、Ｂ−１、Ｂ−２、Ｂ−３、Ｂ−４、Ｂ−５、Ｂ−６、Ｂ−７、Ｂ−８、及びＢ−９の化合物は、式Ｂ−２０の化合物を含んでもよく、これらは、式中、Ｒｇが、スチリルを含み、連結基が、アルキレンオキシ−カルバメート−オキサアルキレンである、式Ｂ、Ｂ−１、Ｂ−２、Ｂ−３、Ｂ−４、Ｂ−５、Ｂ−６、Ｂ−７、Ｂ−８、又はＢ−９の化合物である。そのような連結基の例は、−Ｏ−（ＣＨ２）２−Ｎ（Ｈ）Ｃ（＝Ｏ）Ｏ−（ＣＨ２）２−Ｏ−（ＣＨ２）３−である。
【０１８４】
Ｂ−２１．式Ｂ、Ｂ−１、Ｂ−２、Ｂ−３、Ｂ−４、Ｂ−５、Ｂ−６、Ｂ−７、Ｂ−８、及びＢ−９の化合物は、式Ｂ−２１の化合物を含んでもよく、これらは、式中、連結基が、アルキレン−カルバメート−オキサアルキレンである、式Ｂ、Ｂ−１、Ｂ−２、Ｂ−３、Ｂ−４、Ｂ−５、Ｂ−６、Ｂ−７、Ｂ−８、又はＢ−９の化合物である。そのような連結基の例は、−（ＣＨ２）２−Ｎ（Ｈ）Ｃ（＝Ｏ）Ｏ−（ＣＨ２）２−Ｏ−（ＣＨ２）３−である。
【０１８５】
式Ｃ．式Ａ、Ｂ、Ｂ−１、Ｂ−２、Ｂ−３、Ｂ−４、Ｂ−５、Ｂ−６、Ｂ−７、Ｂ−８、Ｂ−９、Ｂ−１０、Ｂ−１１、Ｂ−１２、Ｂ−１３、Ｂ−１４、Ｂ−１５、Ｂ−１８、及びＢ−２１のシリコーン含有成分としては、式Ｃの化合物を含んでもよく、これらは、次の構造を有する式Ａ、Ｂ、Ｂ−１、Ｂ−２、Ｂ−３、Ｂ−４、Ｂ−５、Ｂ−６、Ｂ−７、Ｂ−８、Ｂ−９、Ｂ−１０、Ｂ−１１、Ｂ−１２、Ｂ−１３、Ｂ−１４、Ｂ−１５、Ｂ−１８、又はＢ−２１の化合物：
【０１８６】
【化９】
2021515762.tif 000017
であり、
式中、
ＲＡ８は、水素又はメチルであり、
Ｚは、Ｏ、Ｓ、又はＮ（ＲＡ９）であり、
Ｌ、ｊ１、ｊ２、ＲＡ１、ＲＡ２、ＲＡ３、ＲＡ４、ＲＡ５、ＲＡ６、ＲＡ７、及びＲＡ９は、式Ｂ又はその様々な下位式（例えば、Ｂ−１、Ｂ−２など）で定義されるとおりである。
【０１８７】
Ｃ−１．式Ｃの化合物は、式Ｃ−１の（メタ）アクリレートを含んでもよく、これらは、式中、ＺがＯである、式Ｃの化合物である。
【０１８８】
Ｃ−２．式Ｃの化合物は、式Ｃ−２の（メタ）アクリルアミドを含んでもよく、これらは、式中、ＺがＮ（ＲＡ９）であり、ＲＡ９がＨである、式Ｃの化合物である。
【０１８９】
Ｃ−３．式Ｃの化合物は、式Ｃ−３の（メタ）アクリルアミドを含んでもよく、これらは、式中、ＺがＮ（ＲＡ９）であり、ＲＡ９が非置換であるか、又は上述のように任意選択で置換されているＣ１〜Ｃ８アルキルである、式Ｃの化合物である。ＲＡ９の例としては、ＣＨ３、−ＣＨ２ＣＨ（ＯＨ）ＣＨ２（ＯＨ）、−（ＣＨ２）３−シロキサニル、−（ＣＨ２）３−ＳｉＲ３、及び−ＣＨ２ＣＨ（ＯＨ）ＣＨ２−Ｏ−（ＣＨ２）３−ＳｉＲ３が挙げられ、前述の基中の各Ｒは、独立して、トリメチルシロキシ、Ｃ１〜Ｃ８アルキル（好ましくはＣ１〜Ｃ３アルキル、より好ましくはメチル）、及びＣ３〜Ｃ８シクロアルキルから選択される。ＲＡ９の更なる例としては、−（ＣＨ２）３−Ｓｉ（Ｍｅ）（ＳｉＭｅ３）２、及び−（ＣＨ２）３−Ｓｉ（Ｍｅ２）−［Ｏ−ＳｉＭｅ２］１〜１０−ＣＨ３が挙げられる。
【０１９０】
式Ｄ．式Ｃの化合物は、式Ｄの化合物：
【０１９１】
【化１０】
2021515762.tif 000018
を含んでもよく、
式中、
ＲＡ８は、水素又はメチルであり、
Ｚ１は、Ｏ又はＮ（ＲＡ９）であり、
Ｌ１は、１〜８個の炭素原子を含有するアルキレン、又は３〜１０個の炭素原子を含有するオキサアルキレンであり、Ｌ１は、ヒドロキシルで任意選択で置換されており、
ｊ２、ＲＡ３、ＲＡ４、ＲＡ５、ＲＡ６、ＲＡ７、及びＲＡ９は、式Ｂ又はその様々な下位式（例えば、Ｂ−１、Ｂ−２など）で定義されるとおりである。
【０１９２】
Ｄ−１．式Ｄの化合物は、式Ｄ−１の化合物を含んでもよく、これらは、式中、Ｌ１が、ヒドロキシルで任意選択で置換されているＣ２〜Ｃ５アルキレンである、式Ｄの化合物である。好ましくは、Ｌ１は、ヒドロキシルで任意選択で置換されているｎ−プロピレンである。
【０１９３】
Ｄ−２．式Ｄの化合物は、式Ｄ−２の化合物を含んでもよく、これらは、式中、Ｌ１が、ヒドロキシルで任意選択で置換されている４〜８個の炭素原子を含有するオキサアルキレンである、式Ｄの化合物である。好ましくは、Ｌ１は、ヒドロキシルで任意選択で置換されている５又は６個の炭素原子を含有するオキサアルキレンである。例としては、−（ＣＨ２）２−Ｏ−（ＣＨ２）３−、及び−ＣＨ２ＣＨ（ＯＨ）ＣＨ２−Ｏ−（ＣＨ２）３−が挙げられる。
【０１９４】
Ｄ−３．式Ｄ、Ｄ−１、及びＤ−２の化合物は、式Ｄ−３の化合物を含んでもよく、これらは、式中、Ｚ１がＯである、式Ｄ、Ｄ−１、又はＤ−２の化合物である。
【０１９５】
Ｄ−４．式Ｄ、Ｄ−１、及びＤ−２の化合物は、式Ｄ−４の化合物を含んでもよく、これらは、式中、Ｚ１がＮ（ＲＡ９）であり、ＲＡ９がＨである、式Ｄ、Ｄ−１、又はＤ−２の化合物である。
【０１９６】
Ｄ−５．式Ｄ、Ｄ−１、及びＤ−２の化合物は、式Ｄ−５の化合物を含んでもよく、これらは、式中、Ｚ１がＮ（ＲＡ９）であり、ＲＡ９が、ヒドロキシル、シロキシ、及びＣ１〜Ｃ６アルキル−シロキサニル−から選択される１つ又は２つの置換基で任意選択で置換されているＣ１〜Ｃ４アルキルである、式Ｄ、Ｄ−１、又はＤ−２の化合物である。
【０１９７】
Ｄ−６．式Ｄ、Ｄ−１、Ｄ−２、Ｄ−３、Ｄ−４、及びＤ−５の化合物は、式Ｄ−６の化合物を含んでもよく、これらは、式中、ｊ２が１である、式Ｄ、Ｄ−１、Ｄ−２、Ｄ−３、Ｄ−４、又はＤ−５の化合物である。
【０１９８】
Ｄ−７．式Ｄ、Ｄ−１、Ｄ−２、Ｄ−３、Ｄ−４、及びＤ−５の化合物は、式Ｄ−７の化合物を含んでもよく、これらは、式中、ｊ２が２〜２２０、又は２〜１００、又は１０〜１００、又は２４〜１００、又は４〜２０、又は４〜１０である、式Ｄ、Ｄ−１、Ｄ−２、Ｄ−３、Ｄ−４、又はＤ−５の化合物である。
【０１９９】
Ｄ−８．式Ｄ、Ｄ−１、Ｄ−２、Ｄ−３、Ｄ−４、Ｄ−５、Ｄ−６、及びＤ−７の化合物は、式Ｄ−８の化合物を含んでもよく、これらは、式中、ＲＡ３、ＲＡ４、ＲＡ５、ＲＡ６、及びＲＡ７が独立して、Ｃ１〜Ｃ６アルキル又はシロキシである、式Ｄ、Ｄ−１、Ｄ−２、Ｄ−３、Ｄ−４、Ｄ−５、Ｄ−６、又はＤ−７の化合物である。好ましくは、ＲＡ３、ＲＡ４、ＲＡ５、ＲＡ６、及びＲＡ７は、メチル、エチル、ｎ−プロピル、ｎ−ブチル、及びトリメチルシロキシから独立して選択される。より好ましくは、ＲＡ３、ＲＡ４、ＲＡ５、ＲＡ６、及びＲＡ７は、メチル、ｎ−ブチル、及びトリメチルシロキシから独立して選択される。
【０２００】
Ｄ−９．式Ｄ、Ｄ−１、Ｄ−２、Ｄ−３、Ｄ−４、Ｄ−５、Ｄ−６、及びＤ−７の化合物は、式Ｄ−９の化合物を含んでもよく、これらは、式中、ＲＡ３及びＲＡ４が、独立して、Ｃ１〜Ｃ６アルキル（例えば、メチル若しくはエチル）又はシロキシ（例えば、トリメチルシロキシ）であり、ＲＡ５、ＲＡ６、及びＲＡ７が、独立して、Ｃ１〜Ｃ６アルキル（例えば、メチル、エチル、ｎ−プロピル、又はｎ−ブチル）である、式Ｄ、Ｄ−１、Ｄ−２、Ｄ−３、Ｄ−４、Ｄ−５、Ｄ−６又はＤ−７の化合物である。
【０２０１】
式Ｅ．本発明で使用するシリコーン含有成分は、多官能性シリコーン含有成分を含み得る。したがって、例えば、式Ａのシリコーン含有成分は、式Ｅの二官能性材料：
【０２０２】
【化１１】
2021515762.tif 000019
を含んでもよく、
式中、
Ｒｇ、Ｌ、ｊ１、ｊ２、ＲＡ１、ＲＡ２、ＲＡ３、ＲＡ４、ＲＡ５、及びＲＡ７は、式Ｂ又はその様々な下位式（例えば、Ｂ−１、Ｂ−２など）について上で定義されるとおりであり、
Ｌ２は、連結基であり、
Ｒｇ１は、重合性基である。
【０２０３】
Ｅ−１．式Ｅの化合物は、式Ｅ−１の化合物を含んでもよく、これらは、式中、Ｒｇ及びＲｇ１がそれぞれ、構造ＣＨ２＝ＣＨ−Ｏ−Ｃ（＝Ｏ）−Ｏ−又は構造ＣＨ２＝Ｃ（ＣＨ３）−Ｏ−Ｃ（＝Ｏ）−Ｏ−のビニルカーボネートである、式Ｅの化合物である。
【０２０４】
Ｅ−２．式Ｅの化合物は、式Ｅ−２の化合物を含んでもよく、これらは、式中、Ｒｇ及びＲｇ１がそれぞれ、（メタ）アクリレートである、式Ｅの化合物である。
【０２０５】
Ｅ−３．式Ｅの化合物は、式Ｅ−３の化合物を含んでもよく、これらは、式中、Ｒｇ及びＲｇ１が、それぞれ（メタ）アクリルアミドであり、窒素基が、ＲＡ９で置換されてもよい（ＲＡ９は上で定義されるとおりである）、式Ｅの化合物である。
【０２０６】
Ｅ−４．式Ｅ、Ｅ−１、Ｅ−２、及びＥ−３の好適な化合物は、式Ｅ−４の化合物を含み、これらは、式中、ｊ１が０であり、ｊ２が１〜２２０であるか、又はｊ２が１〜１００であるか、又はｊ２が１〜５０であるか、又はｊ２が１〜２０である、式Ｅ、Ｅ−１、Ｅ−２、又はＥ−３の化合物である。
【０２０７】
Ｅ−５．式Ｅ、Ｅ−１、Ｅ−２、及びＥ−３の好適な化合物は、式Ｅ−５の化合物を含み、これらは、式中、ｊ１及びｊ２が、独立して、４〜１００である、式Ｅ、Ｅ−１、Ｅ−２、又はＥ−３の化合物である。
【０２０８】
Ｅ−６．式Ｅ、Ｅ−１、Ｅ−２、Ｅ−３、Ｅ−４、及びＥ−５の好適な化合物は、式Ｅ−６の化合物を含み、これらは、式中、ＲＡ１、ＲＡ２、ＲＡ３、ＲＡ４、及びＲＡ５が、独立して、各発生においてＣ１〜Ｃ６アルキルであり、好ましくは、それらが、独立して、Ｃ１〜Ｃ３アルキルであるか、又は好ましくは、それぞれがメチルである、式Ｅ、Ｅ−１、Ｅ−２、Ｅ−３、Ｅ−４、又はＥ−５の化合物である。
【０２０９】
Ｅ−７．式Ｅ、Ｅ−１、Ｅ−２、Ｅ−３、Ｅ−４、Ｅ−５、及びＥ−６の好適な化合物は、式Ｅ−７の化合物を含み、これらは、式中、ＲＡ７が、アルコキシ−アルキレンオキシ−アルキルであり、好ましくは、式ＣＨ３Ｏ−［ＣＨ２ＣＨ２Ｏ］ｐ−ＣＨ２ＣＨ２ＣＨ２（ここで、ｐは、１〜５０、又は１〜３０、又は１〜１０、又は６〜１０の整数である）のメトキシキャップされたポリエチレンオキシアルキルである、式Ｅ、Ｅ−１、Ｅ−２、Ｅ−３、Ｅ−４、Ｅ−５、又はＥ−６の化合物である。
【０２１０】
Ｅ−８．式Ｅ、Ｅ−１、Ｅ−２、Ｅ−３、Ｅ−４、Ｅ−５、Ｅ−６、及びＥ−７の好適な化合物は、式Ｅ−８の化合物を含み、これらは、式中、Ｌが、アルキレン、カルバメート、シロキサニル、シクロアルキレン、アミド、ハロアルキレンオキシ、オキサアルキレン、又はこれらの２つ又は３つ以上の組み合わせを含み、連結基が、アルキル、ヒドロキシル、エーテル、アミン、カルボニル、及びカルバメートから独立して選択される１つ又は２つ以上の置換基で任意選択で置換されている、式Ｅ、Ｅ−１、Ｅ−２、Ｅ−３、Ｅ−４、Ｅ−５、Ｅ−６、又はＥ−７の化合物である。
【０２１１】
Ｅ−９．式Ｅ、Ｅ−１、Ｅ−２、Ｅ−３、Ｅ−４、Ｅ−５、Ｅ−６、Ｅ−７、及びＥ−８の好適な化合物は、式Ｅ−９の化合物を含み、これらは、式中、Ｌ２が、アルキレン、カルバメート、シロキサニル、シクロアルキレン、アミド、ハロアルキレンオキシ、オキサアルキレン、又はこれらの２つ又は３つ以上の組み合わせを含み、連結基が、アルキル、ヒドロキシル、エーテル、アミン、カルボニル、及びカルバメートから独立して選択される１つ又は２つ以上の置換基で任意選択で置換されている、式Ｅ、Ｅ−１、Ｅ−２、Ｅ−３、Ｅ−４、Ｅ−５、Ｅ−６、Ｅ−７、又はＥ−８の化合物である。
【０２１２】
本発明で使用するのに好適なシリコーン含有成分の例としては、表２に列挙する化合物が挙げられるが、これらに限定されない。表２中の化合物がポリシロキサン基を含有する場合、このような化合物中のＳｉＯ繰り返し単位の数は、別途記載のない限り、好ましくは３〜１００、より好ましくは３〜４０、又は更により好ましくは３〜２０である。
【０２１３】
【表２−１】
2021515762.tif 000020
【０２１４】
【表２−２】
2021515762.tif 000021
【０２１５】
好適なシリコーン含有成分の追加の非限定的な例を、表３に列挙する。別途記載のない限り、適用可能な場合、ｊ２は、好ましくは１〜１００、より好ましくは３〜４０、又は更により好ましくは３〜１５である。ｊ１又はｊ２を含有する化合物において、ｊ１とｊ２の合計は、好ましくは２〜１００、より好ましくは３〜４０、又は更により好ましくは３〜１５である。
【０２１６】
【表３−１】
2021515762.tif 000022
【０２１７】
【表３−２】
2021515762.tif 000023
【０２１８】
シリコーン含有成分の混合物を使用してもよい。例として、好適な混合物としては、４個及び１５個のＳｉＯ繰り返し単位を含有するＯＨ−ｍＰＤＭＳの混合物などの、異なる分子量を有するモノ−（２−ヒドロキシ−３−メタクリルオキシプロピルオキシ）−プロピル末端モノ−ｎ−ブチル末端ポリジメチルシロキサン（ＯＨ−ＭＰＤＭＳ）の混合物；異なる分子量を有するＯＨ−ｍＰＤＭＳ（例えば、４個及び１５個の繰り返しＳｉＯ繰り返し単位を含有する）と、ビス−３−アクリルオキシ−２−ヒドロキシプロピルオキシプロピルポリジメチルシロキサン（ａｃ−ＰＤＭＳ）などのシリコーン系架橋剤との混合物；２−ヒドロキシ−３−［３−メチル−３，３−ジ（トリメチルシロキシ）シリルプロポキシ］−プロピルメタクリレート（ＳｉＭＡＡ）と、ｍＰＤＭＳ１０００などのモノ−メタクリルオキシプロピル末端モノ−ｎ−ブチル末端ポリジメチルシロキサン（ｍＰＤＭＳ）との混合物を挙げることができるが、これらに限定されない。
【０２１９】
本発明で使用するシリコーン含有成分は、約４００〜約４０００ダルトンの平均分子量を有し得る。
【０２２０】
シリコーン含有成分（複数可）は、反応性混合物（希釈剤を除く）の、全ての反応性成分に基づいて、最大約９５重量％、又は約１０〜約８０重量％、又は約２０〜約７０重量％の量で存在し得る。
【０２２１】
ポリアミド
反応性混合物は、少なくとも１つのポリアミドを含んでいてよい。本明細書で使用するとき、「ポリアミド」という用語は、アミド基を含有する反復単位を含むポリマー及びコポリマーを指す。ポリアミドは、環状アミド基、非環状アミド基、及びこれらの組み合わせを含み得、当業者に既知の任意のポリアミドであってもよい。非環状ポリアミドは、ペンダント非環状アミド基を含み、ヒドロキシル基との会合が可能である。環状ポリアミドは、環状アミド基を含み、ヒドロキシル基との会合が可能である。
【０２２２】
好適な非環状ポリアミドの例としては、式Ｇ１及びＧ２の反復単位を含むポリマー及びコポリマー：
【０２２３】
【化１２】
2021515762.tif 000024
が挙げられ、
式中、Ｘは、直接結合、−（ＣＯ）−、又は−（ＣＯＮＨＲ４４）−であり、式中、Ｒ４４は、Ｃ１〜Ｃ３アルキル基であり、Ｒ４０は、Ｈ、直鎖又は分岐鎖の置換又は非置換Ｃ１〜Ｃ４アルキル基から選択され、Ｒ４１は、Ｈ、直鎖又は分岐鎖の置換又は非置換Ｃ１〜Ｃ４アルキル基、最大２個の炭素原子を有するアミノ基、最大４個の炭素原子を有するアミド基、及び最大２個の炭素基を有するアルコキシ基から選択され、Ｒ４２は、Ｈ、直鎖若しくは分岐鎖の置換若しくは非置換Ｃ１〜Ｃ４アルキル基、又はメチル、エトキシ、ヒドロキシエチル、及びヒドロキシメチルから選択され、Ｒ４３は、Ｈ、直鎖若しくは分岐鎖の置換若しくは非置換Ｃ１〜Ｃ４アルキル基、又はメチル、エトキシ、ヒドロキシエチル、及びヒドロキシメチルから選択され、Ｒ４０及びＲ４１の炭素原子の数は合計で、７、６、５、４、３、又はそれ未満を含む、８以下であり、Ｒ４２及びＲ４３の炭素原子の数は合計で、７、６、５、４、３、又はそれ未満を含む、８以下である。Ｒ４０及びＲ４１の炭素原子の数は、合計で６以下又は４以下であってよい。Ｒ４２及びＲ４３の炭素原子の数は、合計で６以下であってよい。本明細書で使用するとき、置換アルキル基は、アミン基、アミド基、エーテル基、ヒドロキシル基、カルボニル基、若しくはカルボキシル基、又はこれらの組み合わせで置換されているアルキル基を含む。
【０２２４】
Ｒ４０及びＲ４１は、独立して、Ｈ、置換又は非置換Ｃ１〜Ｃ２アルキル基から選択され得る。Ｘは、直接結合であってもよく、Ｒ４０及びＲ４１は、独立して、Ｈ、置換又は非置換Ｃ１〜Ｃ２アルキル基から選択され得る。Ｒ４２及びＲ４３は、独立して、Ｈ、置換又は非置換Ｃ１〜Ｃ２アルキル基、メチル、エトキシ、ヒドロキシエチル、及びヒドロキシメチルから選択され得る。
【０２２５】
本発明の非環状ポリアミドは、式ＬＶ若しくは式ＬＶＩの反復単位の大部分を含み得るか、又は非環状ポリアミドは、少なくとも約７０モル％、及び少なくとも８０モル％など、式Ｇ若しくは式Ｇ１の反復単位の少なくとも５０モル％を含み得る。式Ｇ及び式Ｇ１の反復単位の具体的な例としては、Ｎ−ビニル−Ｎ−メチルアセトアミド、Ｎ−ビニルアセトアミド、Ｎ−ビニル−Ｎ−メチルプロピオンアミド、Ｎ−ビニル−Ｎ−メチル−２−メチルプロピオンアミド、Ｎ−ビニル−２−メチル−プロピオンアミド、Ｎ−ビニル−Ｎ，Ｎ’−ジメチル尿素、Ｎ，Ｎ−ジメチルアクリルアミド、メタクリルアミド、並びに式Ｇ２及びＧ３の非環状アミド由来の反復単位が挙げられる。
【０２２６】
【化１３】
2021515762.tif 000025
【０２２７】
環状ポリアミドを形成するために使用され得る好適な環状アミドの例としては、α−ラクタム、β−ラクタム、γ−ラクタム、δ−ラクタム、及びε−ラクタムが挙げられる。好適な環状ポリアミドの例としては、式Ｇ４の反復単位を含むポリマー及びコポリマー：
【０２２８】
【化１４】
2021515762.tif 000026
が挙げられ、
式中、Ｒ４５は、水素原子又はメチル基であり、ｆは、１〜１０の数であり、Ｘは、直接結合、−（ＣＯ）−、又は−（ＣＯＮＨＲ４６）−であり、ここで、Ｒ４６は、Ｃ１〜Ｃ３アルキル基である。式ＬＩＸ中、ｆは、７、６、５、４、３、２、又は１を含む、８以下であり得る。式Ｇ４中、ｆは、５、４、３、２、又は１を含む、６以下であり得る。式Ｇ４中、ｆは、２、３、４、５、６、７、又は８を含む、２〜８であり得る。式ＬＩＸ中、ｆは、２又は３であり得る。Ｘが直接結合のとき、ｆは、２であり得る。かかる事例において、環状ポリアミドは、ポリビニルピロリドン（polyvinylpyrrolidone、ＰＶＰ）であり得る。
【０２２９】
本発明の環状ポリアミドは、式Ｇ４の反復単位の５０モル％以上を含んでもよく、又は環状ポリアミドは、少なくとも７０モル％、及び少なくとも８０モル％など、式Ｇ４の反復単位の少なくとも５０モル％を含んでもよい。
【０２３０】
ポリアミドはまた、環状アミド及び非環状アミドの両方の反復単位を含むコポリマーであってもよい。追加の反復単位は、ヒドロキシアルキル（メタ）アクリレート、アルキル（メタ）アクリレート、他の親水性モノマー、及びシロキサン置換（メタ）アクリレートから選択されるモノマーから形成され得る。好適な親水性モノマーとして列挙されるモノマーのいずれも、追加の繰り返し単位を形成するためにコモノマーとして使用され得る。ポリアミドを形成するために使用され得る追加のモノマーの具体的な例としては、２−ヒドロキシエチル（メタ）アクリレート、酢酸ビニル、アクリロニトリル、ヒドロキシプロピル（メタ）アクリレート、メチル（メタ）アクリレート及びヒドロキシブチル（メタ）アクリレート、ジヒドロキシプロピル（メタ）アクリレート、ポリエチレングリコールモノ（メタ）アクリレートなど、並びにこれらの混合物が挙げられる。イオン性モノマーも含まれ得る。イオン性モノマーの例としては、（メタ）アクリル酸、Ｎ−［（エテニルオキシ）カルボニル］−β−アラニン（ＶＩＮＡＬ、ＣＡＳ＃１４８９６９−９６−４）、３−アクリルアミドプロパン酸（ＡＣＡ１）、５−アクリルアミドペンタン酸（ＡＣＡ２）、３−アクリルアミド−３−メチルブタン酸（ＡＭＢＡ）、２−（メタクリロイルオキシ）エチルトリメチルアンモニウムクロリド（Ｑ塩又はＭＥＴＡＣ）、２−アクリルアミド−２−メチルプロパンスルホン酸（ＡＭＰＳ）、１−プロパンアミニウム，Ｎ−（２−カルボキシエチル）−Ｎ，Ｎ−ジメチル−３−［（１−オキソ−２−プロペン−１−イル）アミノ］−，分子内塩（ＣＢＴ、カルボキシベタイン、ＣＡＳ  ７９７０４−３５−１）、１−プロパンアミニウム，Ｎ，Ｎ−ジメチル−Ｎ−［３−［（１−オキソ−２−プロペン−１−イル）アミノ］プロピル］−３−スルホ−，分子内塩（ＳＢＴ、スルホベタイン、ＣＡＳ  ８０２９３−６０−３）、３，５−ジオキサ−８−アザ−４−ホスファウンデカ−１０−エン−１−アミニウム，４−ヒドロキシ−Ｎ，Ｎ，Ｎ−トリメチル−９−オキソ−，分子内塩，４−オキシド（９ＣＩ）（ＰＢＴ、ホスホベタイン、ＣＡＳ  １６３６７４−３５−９、２−メタクリロイルオキシエチルホスホリルコリン、３−（ジメチル（４−ビニルベンジル）アンモニオ）プロパン−１−スルホネート（ＤＭＶＢＡＰＳ）、３−（（３−アクリルアミドプロピル）ジメチルアンモニオ）プロパン−１−スルホネート（ＡＭＰＤＡＰＳ）、３−（（３−メタクリルアミドプロピル）ジメチルアンモニオ）プロパン−１−スルホネート（ＭＡＭＰＤＡＰＳ）、３−（（３−（アクリロイルオキシ）プロピル）ジメチルアンモニオ）プロパン−１−スルホネート（ＡＰＤＡＰＳ）、メタクリロイルオキシ）プロピル）ジメチルアンモニオ）プロパン−１−スルホネート（ＭＡＰＤＡＰＳ）が挙げられる。
【０２３１】
反応性モノマー混合物は、非環状ポリアミド及び環状ポリアミドの両方又はそれらのコポリマーを含んでもよい。非環状ポリアミドは、本明細書に説明される非環状ポリアミド又はこれらのコポリマーのいずれかであり得、環状ポリアミドは、本明細書に説明される環状ポリアミド又はこれらのコポリマーのいずれかであり得る。ポリアミドは、ポリビニルピロリドン（ＰＶＰ）、ポリビニルメチルアセトアミド（polyvinylmethyacetamide）（ＰＶＭＡ）、ポリジメチルアクリルアミド（ＰＤＭＡ）、ポリビニルアセトアミド（ＰＮＶＡ）、ポリ（ヒドロキシエチル（メタ）アクリルアミド）、ポリアクリルアミド、並びにこれらのコポリマー及び混合物の群から選択され得る。ポリアミドは、ＰＶＰ（例えば、ＰＶＰ  Ｋ９０）とＰＶＭＡ（例えば、約５７０ＫＤａのＭｗを有する）の混合物であってよい。
【０２３２】
反応性混合物中の全てのポリアミドの総量は、あらゆる場合において、反応性モノマー混合物の反応性成分の総重量に基づいて、１重量％〜約１５重量％の範囲内、及び約５重量％〜約１５重量％の範囲内など、１重量％〜約３５重量％の範囲内であり得る。
【０２３３】
理論に束縛されるものではないが、シリコーンヒドロゲルと共に使用されるとき、ポリアミドは内部湿潤剤として機能する。本発明のポリアミドは、非重合性であってもよく、この場合、半相互貫入ネットワークとしてシリコーンヒドロゲル内に組み込まれる。ポリアミドは、シリコーンヒドロゲル内に封入されるか、又は物理的に保持される。代替的に、本発明のポリアミドは、例えば、ポリアミドマクロマー又はプレポリマーとして重合性であり得、この場合、シリコーンヒドロゲル内に共有結合的に組み込まれる。重合性及び非重合性のポリアミドの混合物もまた使用され得る。
【０２３４】
ポリアミドが反応性モノマー混合物内に組み込まれているとき、ポリアミドは、少なくとも１００，０００ダルトン、約１５０，０００超、約１５０，０００〜約２，０００，０００ダルトン、約３００，０００ダルトン〜約１，８００，０００ダルトンの重量平均分子量を有し得る。反応性モノマー混合物と相溶性である場合、高分子量ポリアミドを使用することができる。
【０２３５】
架橋剤
一般に、架橋モノマー、多官能性マクロマー、及びプレポリマーとも称される１つ又は２つ以上の架橋剤を反応性混合物に添加することが望ましい。架橋剤は、二官能性架橋剤、三官能性架橋剤、四官能性架橋剤、及びこれらの混合物から選択されてもよく、これにはシリコーン含有架橋剤及び非シリコーン含有架橋剤が含まれる。非シリコーン含有架橋剤としては、エチレングリコールジメタクリレート（ＥＧＤＭＡ）、テトラエチレングリコールジメタクリレート（ＴＥＧＤＭＡ）、トリメチロールプロパントリメタクリレート（ＴＭＰＴＭＡ）、トリアリルシアヌレート（ＴＡＣ）、グリセロールトリメタクリレート、メタクリルオキシエチルビニルカーボネート（ＨＥＭＡＶｃ）、アリルメタクリレート、メチレンビスアクリルアミド（ＭＢＡ）、及びポリエチレングリコールジメタクリレートが挙げられ、ポリエチレングリコールは、最大約５０００ダルトンの分子量を有する。架橋剤は、通常の量、例えば、反応性製剤１００グラム当たり約０．０００４１５〜約０．０１５６モルで反応性混合物中に用いられる。代替的に、親水性モノマー及び／又はシリコーン含有成分が分子設計により、又は不純物のために多官能性である場合、反応性混合物への架橋剤の添加は、任意選択的である。架橋剤として作用することができ、存在する場合に反応性混合物への追加の架橋剤の添加を必要としない親水性モノマー及びマクロマーの例としては、（メタ）アクリレート及び（メタ）アクリルアミドでエンドキャップされたポリエーテルが挙げられる。他の架橋剤は当業者に既知となり、本発明のシリコーンヒドロゲルを作製するために使用され得る。
【０２３６】
製剤中の他の反応性成分のうちの１つ又は２つ以上に対して同様の反応性を有する架橋剤を選択することが望ましい場合がある。場合によっては、得られるシリコーンヒドロゲルのいくらかの物理的、機械的、又は生物学的特性を制御するために、異なる反応性を有する架橋剤の混合物を選択することが望ましい場合がある。シリコーンヒドロゲルの構造及び形態は、使用される希釈剤（複数可）及び硬化条件によっても影響を受け得る。
【０２３７】
弾性率を更に増加させ、引張強度を維持するために、マクロマー、架橋剤、及びプレポリマーを含む、多官能性シリコーン含有成分も含まれ得る。シリコーン含有架橋剤は、単独で、又は他の架橋剤と組み合わせて使用され得る。架橋剤として作用することができ、存在する場合に反応性混合物への架橋モノマーの添加を必要としないシリコーン含有成分の例としては、α，ω−ビスメタクリロイルプロピル（bismethacryloxypropyl）ポリジメチルシロキサンが挙げられる。別の例は、ビス−３−アクリルオキシ−２−ヒドロキシプロピルオキシプロピルポリジメチルシロキサン（ａｃ−ＰＤＭＳ）である。
【０２３８】
硬い化学構造、及びフリーラジカル重合を受ける重合性基を有する架橋剤もまた使用され得る。好適な硬い構造の非限定的な例としては、１，４−フェニレンジアクリレート、１，４−フェニレンジメタクリレート、２，２−ビス（４−メタクリルオキシフェニル）−プロパン、２，２−ビス［４−（２−アクリルオキシエトキシ）フェニル］プロパン、２，２−ビス［４−（２−ヒドロキシ−３−メタクリルオキシプロポキシ）フェニル］プロパン、及び４−ビニルベンジルメタクリレート、並びにこれらの組み合わせなど、フェニル及びベンジル環を含む架橋剤が挙げられる。硬い架橋剤は、全反応性成分の総重量に基づき、約０．５〜約１５、又は約２〜１０、３〜７の量で含まれ得る。本発明のシリコーンヒドロゲルの物理的及び機械的特性は、反応性混合物中の成分を調整することによって特定の用途に最適化され得る。
【０２３９】
シリコーン架橋剤の非限定的な例としては、式Ｅ（及びその下位式）の化合物及び表３に示される多官能性化合物などの、上記の多官能性シリコーン含有成分も含む。
【０２４０】
更なる構成成分
反応性混合物は、希釈剤、開始剤、ＵＶ吸収剤、可視光吸収剤、光互変化合物、医薬品、栄養補助剤、抗菌物質、着色剤、顔料、共重合性染料、非重合性染料、離型剤、及びこれらの組み合わせなどであるがこれらに限定されない、追加成分を含有し得る。
【０２４１】
シリコーンヒドロゲル反応性混合物用の好適な希釈剤の種類には、２〜２０個の炭素原子を有するアルコール、一級アミンから誘導される１０〜２０個の炭素原子を有するアミド、及び８〜２０個の炭素原子を有するカルボン酸が挙げられる。希釈剤は、一級、二級及び三級アルコールであり得る。
【０２４２】
一般に、反応性成分は、希釈剤中で混合して、反応性混合物を形成する。好適な希釈剤は、当該技術分野において既知である。シリコーンヒドロゲルについて、好適な希釈剤は、国際公開第０３／０２２３２１号及び米国特許第６０２０４４５号に開示されており、これらの開示は、参照により本明細書に組み込まれる。シリコーンヒドロゲル反応性混合物用の好適な希釈剤の種類には、２〜２０個の炭素を有するアルコール、一級アミンから誘導される１０〜２０個の炭素原子を有するアミド、及び８〜２０個の炭素原子を有するカルボン酸が挙げられる。一級及び三級アルコールが使用され得る。好ましい種類には、５〜２０個の炭素を有するアルコール及び１０〜２０個の炭素原子を有するカルボン酸が挙げられる。使用され得る具体的な希釈剤には、１−エトキシ−２−プロパノール、ジイソプロピルアミノエタノール、イソプロパノール、３，７−ジメチル−３−オクタノール、１−デカノール、１−ドデカノール、１−オクタノール、１−ペンタノール、２−ペンタノール、１−ヘキサノール、２−ヘキサノール、２−オクタノール、３−メチル−３−ペンタノール、ｔｅｒｔ−アミルアルコール、ｔｅｒｔ−ブタノール、２−ブタノール、１−ブタノール、２−メチル−２−ペンタノール、２−プロパノール、１−プロパノール、エタノール、２−エチル−１−ブタノール、（３−アセトキシ−２−ヒドロキシプロピルオキシ）−プロピルビス（トリメチルシロキシ）メチルシラン、１−ｔｅｒｔ−ブトキシ−２−プロパノール、３，３−ジメチル−２−ブタノール、ｔｅｒｔ−ブトキシエタノール、２−オクチル−１−ドデカノール、デカン酸、オクタン酸、ドデカン酸、２−（ジイソプロピルアミノ）エタノール、これらの混合物などが挙げられる。アミド希釈剤の例としては、Ｎ，Ｎ−ジメチルプロピオンアミド及びジメチルアセトアミドが挙げられる。
【０２４３】
好ましい希釈剤には、３，７−ジメチル−３−オクタノール、１−ドデカノール、１−デカノール、１−オクタノール、１−ペンタノール、１−ヘキサノール、２−ヘキサノール、２−オクタノール、３−メチル−３−ペンタノール、２−ペンタノール、ｔ−アミルアルコール、ｔｅｒｔ−ブタノール、２−ブタノール、１−ブタノール、２−メチル−２−ペンタノール、２−エチル−１−ブタノール、エタノール、３，３−ジメチル−２−ブタノール、２−オクチル−１−ドデカノール、デカン酸、オクタン酸、ドデカン酸、これらの混合物などが挙げられる。
【０２４４】
より好ましい希釈剤には、３，７−ジメチル−３−オクタノール、１−ドデカノール、１−デカノール、１−オクタノール、１−ペンタノール、１−ヘキサノール、２−ヘキサノール、２−オクタノール、１−ドデカノール、３−メチル−３−ペンタノール、１−ペンタノール、２−ペンタノール、ｔ−アミルアルコール、ｔｅｒｔ−ブタノール、２−ブタノール、１−ブタノール、２−メチル−２−ペンタノール、２−エチル−１−ブタノール、３，３−ジメチル−２−ブタノール、２−オクチル−１−ドデカノール、これらの混合物などが挙げられる。
【０２４５】
希釈剤が存在する場合、一般に、希釈剤の存在量に関して特定の制限はない。希釈剤を使用するとき、希釈剤は、（反応性製剤及び非反応性製剤を含む）反応性混合物の総重量に基づいて、約５〜約５０重量パーセントの範囲及び約１５〜約４０重量パーセントの範囲など、約２〜約７０重量パーセントの範囲の量で存在し得る。希釈剤の混合物を使用してもよい。
【０２４６】
重合開始剤は、反応性混合物中で使用してもよい。重合開始剤としては、例えば、ラウリルペルオキシド、ベンゾイルペルオキシド、イソ−プロピルペルカーボネート、アゾビスイソブチロニトリルなどの、中程度の高温でフリーラジカルを発生させるもの、並びに芳香族α−ヒドロキシケトン、アルコキシオキシベンゾイン、アセトフェノン、アシルホスフィンオキシド、ビスアシルホスフィンオキシド、及び三級アミン＋ジケトン、これらの混合物などの光開始剤系のうちの少なくとも１つを挙げることができる。光開始剤の具体例としては、１−ヒドロキシシクロヘキシルフェニルケトン、２−ヒドロキシ−２−メチル−１−フェニル−プロパン−１−オン、ビス（２，６−ジメトキシベンゾイル）−２，４−４−トリメチルペンチルホスフィンオキシド（ＤＭＢＡＰＯ）、ビス（２，４，６−トリメチルベンゾイル）−フェニルホスフィンオキシド（Ｉｒｇａｃｕｒｅ  ８１９）、２，４，６−トリメチルベンジルジフェニルホス−フィンオキシド及び２，４，６−トリメチルベンゾイルジフェニルホスフィンオキシド、ベンゾインメチルエステル、並びにカンファーキノンとエチル４−（Ｎ，Ｎ−ジメチルアミノ）ベンゾエートとの組み合わせがある。
【０２４７】
市販の（ＩＧＭ  Ｒｅｓｉｎｓ  Ｂ．Ｖ．（Ｔｈｅ  Ｎｅｔｈｅｒｌａｎｄｓ）製の）可視光開始剤系としては、Ｉｒｇａｃｕｒｅ（登録商標）８１９、Ｉｒｇａｃｕｒｅ（登録商標）１７００、Ｉｒｇａｃｕｒｅ（登録商標）１８００、Ｉｒｇａｃｕｒｅ（登録商標）８１９、Ｉｒｇａｃｕｒｅ（登録商標）１８５０、及びＬｕｃｒｉｎ（登録商標）ＴＰＯ開始剤が挙げられる。市販の（ＩＧＭ  Ｒｅｓｉｎｓ  Ｂ．Ｖ．製の）ＵＶ光開始剤としては、Ｄａｒｏｃｕｒ（登録商標）１１７３及びＤａｒｏｃｕｒ（登録商標）２９５９が挙げられる。使用され得るこれらの及び他の光開始剤は、Ｖｏｌｕｍｅ  ＩＩＩ，Ｐｈｏｔｏｉｎｉｔｉａｔｏｒｓ  ｆｏｒ  Ｆｒｅｅ  Ｒａｄｉｃａｌ  Ｃａｔｉｏｎｉｃ＆Ａｎｉｏｎｉｃ  Ｐｈｏｔｏｐｏｌｙｍｅｒｉｚａｔｉｏｎ，２ｎｄ  Ｅｄｉｔｉｏｎ  ｂｙ  Ｊ．Ｖ．Ｃｒｉｖｅｌｌｏ＆Ｋ．Ｄｉｅｔｌｉｋｅｒ；ｅｄｉｔｅｄ  ｂｙ  Ｇ．Ｂｒａｄｌｅｙ；Ｊｏｈｎ  Ｗｉｌｅｙ  ａｎｄ  Ｓｏｎｓ；Ｎｅｗ  Ｙｏｒｋ；１９９８に開示されている。開始剤は、反応性混合物の光重合を開始するのに有効な量、例えば、反応性モノマー混合物の１００部当たり約０．１〜約２重量部で、反応性混合物中で使用される。反応性混合物の重合は、使用する重合開始剤に応じて熱又は可視光若しくは紫外光又は他の手段を適切に選択して使用して開始することができる。代替的に、開始は、光開始剤なしで電子ビームを使用して実施され得る。しかしながら、光開始剤が使用されるとき、好ましい開始剤は、ビス（２，４，６−トリメチルベンゾイル）−フェニルホスフィンオキシド（Ｉｒｇａｃｕｒｅ（登録商標）８１９）、又は１−ヒドロキシシクロへキシルフェニルケトンとビス（２，６−ジメトキシベンゾイル）−２，４−４−トリメチルペンチルホスフィンオキシド（ＤＭＢＡＰＯ）との組み合わせなどの、ビスアシルホスフィンオキシドである。
【０２４８】
本発明の眼科用デバイスを作製するための反応性混合物は、高エネルギー光吸収化合物に加えて、上記の重合性化合物及び任意成分のいずれかを含み得る。
【０２４９】
好ましい反応性混合物は、式Ｉの化合物などの高エネルギー光吸収化合物と、親水性成分と、を含み得る。
【０２５０】
好ましい反応性混合物は、式Ｉの化合物などの高エネルギー光吸収化合物と、ＤＭＡ、ＮＶＰ、ＨＥＭＡ、ＶＭＡ、ＮＶＡ、メタクリル酸、及びこれらの混合物から選択される親水性成分と、を含み得る。ＨＥＭＡ及びメタクリル酸の混合物が好ましい。
【０２５１】
好ましい反応性混合物は、式Ｉの化合物などの高エネルギー光吸収化合物と、親水性成分と、シリコーン含有成分と、を含み得る。
【０２５２】
好ましい反応性混合物は、式Ｉの化合物などの高エネルギー光吸収化合物と、親水性成分と、式Ｄ（又はＤ−１、Ｄ−２などの下位式）の化合物を含むシリコーン含有成分と、を含み得る。
【０２５３】
好ましい反応性混合物は、式Ｉの化合物などの高エネルギー光吸収化合物と、ＤＭＡ、ＮＶＰ、ＨＥＭＡ、ＶＭＡ、ＮＶＡ、及びこれらの混合物から選択される親水性成分と、式Ｄの化合物（又はＤ−１、Ｄ−２などの下位式）の化合物を含むシリコーン含有成分、並びに内部湿潤剤を含み得る。
【０２５４】
好ましい反応性混合物は、式Ｉの化合物などの高エネルギー光吸収化合物と、ＤＭＡ、ＨＥＭＡ、及びこれらの混合物から選択される親水性成分と、２−ヒドロキシ−３−［３−メチル−３，３−ジ（トリメチルシロキシ）シリルプロポキシ］−プロピルメタクリレート（ＳｉＭＡＡ）、モノ−メタクリルオキシプロピル末端モノ−ｎ−ブチル末端ポリジメチルシロキサン（ｍＰＤＭＳ）、モノ−（２−ヒドロキシ−３−メタクリルオキシプロピル）−プロピルエーテル末端モノ−ｎ−ブチル末端ポリジメチルシロキサン（ＯＨ−ｍＰＤＭＳ）、及びこれらの混合物、並びに湿潤剤（好ましくはＰＶＰ又はＰＶＭＡ）を含み得る。親水性成分については、ＤＭＡ及びＨＥＭＡの混合物が好ましい。シリコーン含有成分については、ＳｉＭＡＡ及びｍＰＤＭＳの混合物が好ましい。
【０２５５】
好ましい反応性混合物は、式Ｉの化合物などの高エネルギー光吸収化合物と、ＤＭＡ及びＨＥＭＡの混合物を含む親水性成分と、２〜２０個の繰り返し単位を有するＯＨ−ｍＰＤＭＳの混合物（好ましくは４個及び１５個の繰り返し単位の混合物）を含むシリコーン含有成分と、を含み得る。好ましくは、反応性混合物は、ａｃ−ＰＤＭＳなどのシリコーン含有架橋剤を更に含む。また好ましくは、反応性混合物は、湿潤剤（好ましくはＤＭＡ、ＰＶＰ、ＰＶＭＡ、又はこれらの混合物）を含有する。
【０２５６】
好ましい反応性混合物は、式Ｉの化合物などの高エネルギー光吸収化合物と、約１〜約１５重量％の少なくとも１つのポリアミド（例えば、非環状ポリアミド、環状ポリアミド、又はこれらの混合物）と、４〜８個のシロキサン繰り返し単位を有する少なくとも１つの第１の単官能性ヒドロキシル置換ポリ（二置換シロキサン）（例えば、ＯＨ−ｍＰＤＭＳ（式中、ｎは４〜８であり、好ましくはｎは４である））と、１０〜２００個、又は１０〜１００個、又は１０〜５０個、又は１０〜２０個のシロキサン繰り返し単位を有する単官能性ヒドロキシル置換ポリ（二置換シロキサン）である少なくとも１つの第２のヒドロキシル置換ポリ（二置換シロキサン）（例えば、ＯＨ−ｍＰＤＭＳ（式中、ｎは１０〜２００、又は１０〜１００、又は１０〜５０、又は１０〜２０であり、好ましくはｎは１５である）と、約５〜約３５重量％の少なくとも１つの親水性モノマーと、任意選択で、１０〜２００個又は１０〜１００個のシロキサン繰り返し単位を有する多官能性ヒドロキシル置換ポリ（二置換シロキサン）（例えば、ａｃ−ＰＤＭＳ）と、を含み得る。好ましくは、第１の単官能性ヒドロキシル置換ポリ（二置換シロキサン）及び第２のヒドロキシル置換ポリ（二置換シロキサン）は、０．４〜１．３又は０．４〜１．０の第１の単官能性ヒドロキシル置換ポリ（二置換シロキサン）の重量パーセントの第２のヒドロキシル置換ポリ（二置換シロキサン）の重量パーセントに対する比を提供するような濃度で存在する。
【０２５７】
前述の反応性混合物は、１つ以上の開始剤、内部湿潤剤、架橋剤、他のＵＶ又はＨＥＶ吸収剤、及び希釈剤などであるが、これらに限定されない任意成分を含有していてもよい。
【０２５８】
他の反応性成分と共重合したとき、式Ｉの化合物は、発色団置換基を含有する重合生成物を提供する。このような発色団置換基は、上記のような望ましい光吸収特性を有する製品を提供することができる。例えば、発色団置換基を含有するコンタクトレンズなどの眼科用デバイスは、上で詳細に説明したように、望ましくない高エネルギー光を遮断することができる。したがって、本発明は、反応性混合物（例えば、親水性成分及びシリコーン含有化合物を含む）の重合反応生成物である眼科用デバイスであって、当該重合反応生成物が、共有結合置換基として、式ＩＶの１つ以上の発色団：
【０２５９】
【化１５】
2021515762.tif 000027
を含有する眼科用デバイスを包含し、
式中、ｍ及びｎは、独立して、０、１、２、３、又は４であり、Ｘは、Ｏ、Ｓ、ＮＲ、ＳＯ、又はＳＯ２であり、Ｒは、各出現時において、独立して、Ｈ、Ｃ１〜Ｃ６アルキル、シクロアルキル、ヘテロシクロアルキル、アリール、ヘテロアリール、又は重合反応生成物への結合であり、Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成し、Ｒ５は、重合反応生成物への結合であり、ＥＷＧは、電子求引基（好ましくはシアノ）である。
【０２６０】
式ＩＶ中、Ｘは、好ましくはＯ又はＳである。式ＩＶ中、重合反応生成物への結合は、好ましくは、重合性基の残基と、アルキレン基、シクロアルキレン基、ヘテロシクロアルキレン基、アリーレン基、ヘテロアリーレン基、オキサアルキレン基、アルキレン−アミド−アルキレン基、又はアルキレン−アミン−アルキレン基のうちの１つ以上と、を含む。好ましい重合性基としては、スチリル、ビニルカーボネート、ビニルエーテル、ビニルカルバメート、Ｎ−ビニルラクタム、Ｎ−ビニルアミド、（メタ）アクリレート、又は（メタ）アクリルアミドが挙げられる。
【０２６１】
好ましい重合反応生成物は、式ＩＶの発色団に加えて、１つ以上の共有結合したＵＶ吸収発色団を更に含み得る。好ましいＵＶ吸収発色団としては、ベンゾフェノン、ベンゾトリアゾール、トリアジン、置換アクリロニトリル、サリチル酸誘導体、安息香酸誘導体、ケイ皮酸誘導体、カルコン誘導体、ジプノン誘導体、クロトン酸誘導体、又はこれらの混合物の残基が挙げられる。
【０２６２】
ヒドロゲルの硬化及びレンズの製造
反応性混合物は、振とう又は撹拌などの当該技術分野で既知の方法のいずれかによって形成され、既知の方法によるポリマー物品又はデバイスの形成に使用され得る。反応性成分は、反応性混合物を形成するために、希釈剤をしようするか又は使用しないかのいずれかで一緒に混合される。
【０２６３】
例えば、眼科用デバイスは、反応性成分及び任意選択で希釈剤（複数可）を重合開始剤と混合し、適切な条件で硬化させて、後で旋盤加工、切削などによって適切な形状に成形され得る生成物を形成することによって調製することができる。代替的に、反応性混合物は、成形型に入れた後に硬化させ、適切な物品にすることができる。
【０２６４】
シリコーンヒドロゲルコンタクトレンズなどの成形眼科用デバイスを作製する方法は、反応性モノマー混合物を調製することと、反応性モノマー混合物を第１の成形型に移すことと、第２の成形型を、反応性モノマー混合物で充填された第１の成形型の上に配置することと、フリーラジカル共重合によって反応性モノマー混合物を硬化させて、コンタクトレンズの形状でシリコーンヒドロゲルを形成することと、を含み得る。
【０２６５】
反応性混合物は、回転成形及び静的成形を含む、コンタクトレンズの作製において、反応性混合物を成形するための任意の既知のプロセスを介して硬化されてもよい。回転成形方法は、米国特許第３，４０８，４２９号及び同第３，６６０，５４５号に開示され、静的成形方法は、米国特許第４，１１３，２２４号及び同第４，１９７，２６６号に開示されている。本発明のコンタクトレンズは、シリコーンヒドロゲルの直接成型により形成してもよく、これは経済的であり、含水レンズの最終形状を正確に制御できる。この方法では、反応性混合物は、所望の最終シリコーンヒドロゲルの形状を有する成形型内に配置され、反応性混合物は、モノマーが重合する条件に供され、それにより所望の最終製品のおよその形状のポリマーを生成する。
【０２６６】
硬化後、レンズを抽出に供して、未反応成分を除去し、レンズをレンズ成形型から取り外してもよい。抽出は、アルコールなどの有機溶媒など、従来の抽出流体を使用して行われてもよいし、又は水溶液を使用して抽出してもよい。
【０２６７】
水溶液は、水を含む溶液である。本発明の水溶液は、少なくとも約２０重量％の水、又は少なくとも約５０重量％の水、又は少なくとも約７０重量％の水、又は少なくとも約９５重量％の水を含み得る。水溶液はまた、無機塩又は離型剤、湿潤剤、スリップ剤、医薬成分及び栄養補助剤、これらの組み合わせなどの追加の水溶性製剤を含んでもよい。離型剤は、化合物又は化合物の混合物であり、これは、水と組み合わせると、離型剤を含まない水溶液を使用してコンタクトレンズを取り外すのに必要な時間と比較した場合、成形型からコンタクトレンズを取り外すのに必要な時間が減少する。水溶液は、精製、再利用又は特別な廃棄処理などの特別な取り扱いを必要としない場合がある。
【０２６８】
抽出は、例えば、水溶液中にこのレンズを浸漬すること、又は水溶液の流れにレンズをさらすことを介して行うことができる。抽出はまた、例えば、水溶液を加熱することと、水溶液を撹拌することと、水溶液の離型剤の濃度を、レンズの離型が生じるのに十分なレベルにまで増大させることと、レンズの機械的撹拌又は超音波撹拌と、少なくとも１種の濾過助剤又は抽出助剤を水溶液に取り入れて、未反応成分をレンズから適切に除去することを容易にするのに十分な濃度にすることと、のうちの１つ又は２つ以上を含むことができる。熱、振動又はその両方の追加の有無にかかわらず、前述は、バッチプロセス又は連続プロセスで行われてもよい。
【０２６９】
浸出及び離型を促進するために、物理的撹拌の適用が望ましい場合がある。例えば、レンズが付着しているレンズ成形型部分は、水溶液中で振動させるか又は前後運動させることができる。他の方法には、超音波を水溶液に通すことが含まれてもよい。
【０２７０】
レンズは、限定されないが高圧蒸気処理などの既知の手段により殺菌してもよい。
【０２７１】
上記のように、好ましい眼科用デバイスはコンタクトレンズであり、より好ましくはソフトヒドロゲルコンタクトレンズである。本明細書に記載の透過波長及びパーセントは、例えば、実施例に記載される方法を使用して、様々な厚さのレンズ上で測定され得る。例として、ソフトコンタクトレンズにおける透過スペクトルを測定するための好ましい中心厚は、８０〜１００マイクロメートル、又は９０〜１００マイクロメートル、又は９０〜９５マイクロメートルであり得る。典型的には、例えば、４ｎｍの器具スリット幅を使用して、レンズの中心で測定を行ってよい。１つ以上の重合性高エネルギー光吸収化合物の様々な濃度を使用して、上記透過特性を達成することができる。例えば、濃度は、希釈剤を除く反応性混合物中の全ての成分の重量パーセントに基づいて、少なくとも１パーセント、又は少なくとも２パーセント、かつ最大１０パーセント又は最大５パーセントの範囲であってよい。典型的な濃度は、３〜５％の範囲であってよい。
【０２７２】
本発明によるシリコーンヒドロゲル眼科用デバイス（例えば、コンタクトレンズ）は、好ましくは、以下の特性を呈する。全ての値の前には「約」が付き、このデバイスは、列挙する性質の任意の組み合わせを有することができる。特性は、例えば、参照により本明細書に組み込まれる米国特許付与前公開第２０１８／００３７６９０号に記載されているように、当業者に既知の方法によって決定することができる。
【０２７３】
水濃度％：少なくとも２０％、又は少なくとも２５％かつ最大８０％、又は最大７０％
ヘイズ：３０％以下、又は１０％以下
Ｋｒｕｓｓ動的接触角（°）：１００°以下、又は５０°以下
引張弾性率（ｐｓｉ）：１２０以下、又は８０〜１２０
酸素透過性（Ｄｋ、バーラー）：少なくとも８０、又は少なくとも１００、又は少なくとも１５０、又は少なくとも２００
破断伸び：少なくとも１００
イオン性シリコンヒドロゲルに関しては、（前述したものに加えて）以下の性質もまた好ましい場合がある：
リゾチーム取り込み（μｇ／レンズ）：少なくとも１００、又は少なくとも１５０、又は少なくとも５００、又は少なくとも７００
ポリクオタニウム１（ＰＱ１）取り込み（％）：１５以下、又は１０以下、又は５以下
ここで、本発明のいくつかの実施形態を、以下の実施例にて詳細に記述する。
【実施例】
【０２７４】
試験方法
溶液中の化合物の紫外線可視スペクトルは、Ｐｅｒｋｉｎ  Ｅｌｍｅｒ  Ｌａｍｂｄａ  ４５又はＡｇｉｌｅｎｔ  Ｃａｒｙ  ６０００ｉ  ＵＶ／ＶＩＳ走査型分光計で測定した。使用前に、機器を少なくとも３０分間熱平衡化した。Ｐｅｒｋｉｎ  Ｅｌｍｅｒ機器では、スキャン範囲は２００−８００ｎｍであり、走査速度は、毎分９６０ｎｍであり、スリット幅は４ｎｍであり、モードは透過又は吸光度に設定し、ベースライン補正を選択した。Ｃａｒｙ機器では、走査範囲は２００〜８００ｎｍであり、走査速度は６００ｎｍ／分であり、スリット幅は２ｎｍであり、モードは透過又は吸光度であり、ベースライン補正を選択した。自動ゼロ関数を使用してサンプルを分析する前に、ベースライン補正を行った。
【０２７５】
請求された組成物から部分的に形成されたコンタクトレンズの紫外線可視スペクトルは、パッキング溶液を使用し、Ｐｅｒｋｉｎ  Ｅｌｍｅｒ  Ｌａｍｂｄａ  ４５  ＵＶ／ＶＩＳ又はＡｇｉｌｅｎｔ  Ｃａｒｙ  ６０００ｉ  ＵＶ／ＶＩＳ走査型分光計で測定した。使用前に、機器を少なくとも３０分間熱平衡化した。Ｐｅｒｋｉｎ  Ｅｌｍｅｒ機器では、スキャン範囲は２００−８００ｎｍであり、走査速度は、毎分９６０ｎｍであり、スリット幅は４ｎｍであり、モードを透過に設定し、ベースライン補正を選択した。ベースライン補正は、プラスチック２ピース型レンズホルダー及び同じ溶媒を含むキュベットを使用して実施した。これらの２ピース型コンタクトレンズホルダーは、入射光ビームが横断する位置にサンプルを石英キュベット内に保持するように設計した。参照キュベットはまた、２ピース型ホルダーも収容していた。サンプルの厚さが一定であることを確実にするために、全てのレンズを同一の成形型を使用して作製した。コンタクトレンズの中心厚さは、電子式厚さ計を使用して測定した。報告された中心厚さ及び透過率スペクトルは、３つの個々のレンズデータを平均化することによって得られる。
【０２７６】
キュベットの外面が完全に清潔で乾燥し、キュベット内に気泡が存在しないことを確実にすることが重要である。参照キュベット及びそのレンズホルダーが一定のままであり、全てのサンプルが同じサンプルキュベット及びそのレンズホルダーを使用するときに、測定の再現性が改善され、キュベットの両方が器具に適切に挿入されることを確実にする。
【０２７７】
以下の略語は、実施例及び図面を通して使用され、以下の意味を有する。
ＢＣ：バック又はベースカーブプラスチック成形型
ＦＣ：フロントカーブプラスチック成形型
ＤＭＡ：Ｎ，Ｎ−ジメチルアクリルアミド（Ｊａｒｃｈｅｍ）
ＨＥＭＡ：２−ヒドロキシエチルメタクリレート（Ｂｉｍａｘ）
ＰＶＰ：ポリ（Ｎ−ビニルピロリドン）（ＩＳＰ  Ａｓｈｌａｎｄ）
ＰＤＭＡ：ポリジメチルアクリルアミド
ＰＶＭＡ：ポリビニルメチルアセトアミド（polyvinylmethyacetamide）
ＥＧＤＭＡ：エチレングリコールジメタクリレート（Ｅｓｓｔｅｃｈ）
ＴＥＧＤＭＡ：テトラエチレングリコールジメタクリレート（Ｅｓｓｔｅｃｈ）
Ｉｒｇａｃｕｒｅ  ８１９：ビス（２，４，６−トリメチルベンゾイル）−フェニルホスフィンオキシド（ＢＡＳＦ又はＣｉｂａ  Ｓｐｅｃｉａｌｔｙ  Ｃｈｅｍｉｃａｌｓ）
Ｉｒｇａｃｕｒｅ  １８７０：ビス（２，６−ジメトキシベンゾイル）−２，４，４−トリメチルペンチルホスフィンオキシドと１−ヒドロキシシクロヘキシルフェニルケトンとのブレンド（ＢＡＳＦ又はＣｉｂａ  Ｓｐｅｃｉａｌｔｙ  Ｃｈｅｍｉｃａｌｓ）
ｍＰＤＭＳ：モノ−ｎ−ブチル末端モノメタクリルオキシプロピル末端ポリジメチルシロキサン（Ｍｎ＝８００〜１０００ダルトン）（Ｇｅｌｅｓｔ）
ＨＯ−ｍＰＤＭＳ：モノ−ｎ−ブチル末端モノ−（２−ヒドロキシ−３−メタクリルオキシプロピルオキシ）−プロピル末端ポリジメチルシロキサン（Ｍｎ＝４００〜１５００ダルトン）（Ｏｒｔｅｃ又はＤＳＭ−Ｐｏｌｙｍｅｒ  Ｔｅｃｈｎｏｌｏｇｙ  Ｇｒｏｕｐ）
ａｃ−ＰＤＭＳ：ビス−３−アクリルオキシ−２−ヒドロキシプロピルオキシプロピルポリジメチルシロキサン（Ｅｖｏｎｉｋ製のＴｅｇｏｍｅｒ  Ｖ−Ｓｉ  ２２５０）
Ｂｌｕｅ  ＨＥＭＡ：米国特許第５，９４４，８５３号に記載されたような、１−アミノ−４−［３−（４−（２−メタクリロイルオキシエトキシ）−６−クロロトリアジン−２−イルアミノ）−４−スルホフェニルアミノ］アントラキノン−２−スルホン酸
Ｄａ：ダルトン又はｇ／モル
ｋＤａ：キロダルトン、又は１，０００ダルトンに等しい原子質量単位
ＳｉＭＡＡ：２−プロペン酸、２−メチル−２−ヒドロキシ−３−［３−［１，３，３，３−テトラメチル−１−［（トリメチルシリル）オキシ］ジシロキサニル］プロポキシ］プロピルエステル（Ｔｏｒａｙ）、又は３−（３−（１，１，１，３，５，５，５−ヘプタメチルトリシロキサン−３−イル）プロポキシ）−２−ヒドロキシプロピルメタクリレート
ＲＢ２４７：１，４−ビス［２−メタクリルオキシエチルアミノ］−９，１０−アントラキノン
ＢＨＴ：−ブチル化ヒドロキシトルエン
Ｄ３Ｏ：３，７−ジメチル−３−オクタノール（Ｖｉｇｏｎ）
ＤＩＷ：脱イオン水
ＭｅＯＨ：メタノール
ＩＰＡ：イソプロピルアルコール
ＨＣｌ：塩酸
ＣＨ２Ｃｌ２又はＤＣＭ：塩化メチレン又はジクロロメタン
ＳＯＣｌ２：塩化チオニル
ｍＣＰＢＡ：ｍ−クロロ過安息香酸
ＥｔＯＡｃ：酢酸エチル
ＮＨ２ＣＨ２ＣＨ２ＯＨ：エタノールアミン又は２−アミノエタノール
Ｎｏｒｂｌｏｃ：２−（２’−ヒドロキシ−５−メタクリリルオキシエチルフェニル）−２Ｈ−ベンゾトリアゾール（Ｊａｎｓｓｅｎ）
ＰＰ：プロピレンのホモポリマーであるポリプロピレン
ＴＴ：水添スチレンブタジエンブロックコポリマーであるＴｕｆｔｅｃ（Ａｓａｈｉ  Ｋａｓｅｉ  Ｃｈｅｍｉｃａｌｓ）
Ｚ：ポリシクロオレフィン熱可塑性ポリマーであるＺｅｏｎｏｒ（Ｎｉｐｐｏｎ  Ｚｅｏｎ  Ｃｏ  Ｌｔｄ）
ＴＬ０３光：Ｐｈｉｌｌｉｐｓ  ＴＬＫ  ４０Ｗ／０３電球
ＬＥＤ：発光ダイオード
１Ｎ  ＮＭＲ：プロトン核磁気共鳴分光法
ＵＶ−ＶＩＳ：紫外線−可視分光法
Ｌ：リットル
ｍＬ：ミリリットル
Ｅｑｕｉｖ．又はｅｑ．：当量
ｋｇ：キログラム
ｇ：グラム
ｍｏｌ：モル
ｍｍｏｌ：ミリモル
ｍｉｎ：分
ｎｍ：ナノメートル
ＴＬＣ：薄層クロマトグラフィ
ホウ酸塩緩衝パッキング溶液：１８．５２グラム（３００ｍｍｏｌ）のホウ酸、３．７グラム（９．７ｍｍｏｌ）のホウ酸ナトリウム十水和物、及び２８グラム（１９７ｍｍｏｌ）の硫酸ナトリウムを、十分な脱イオン水に溶解させて、２リットルのメスフラスコを満たした。
【０２７８】
実施例１−スキーム２に示すような２−（２−シアノアセトアミド）エチルメタクリレート（Ａ）及び２−（２−シアノ−２−（９Ｈ−チオキサンテン−９−イリデン）アセトアミド）エチルメタクリレート（Ｂ）の合成
【０２７９】
【化１６】
2021515762.tif 000028
【０２８０】
シアン酢酸メチル（４０グラム、０．４０３７モル）及び２５ｍＬのジクロロメタンを、窒素環境下で還流凝縮器を備えた３つ口の５００ｍＬ丸底フラスコ内において撹拌した。２−アミノエタノール（２３．８グラム、０．３８９７モル、〜０．９７当量）を添加漏斗を介して溶液に添加した後、温度が上昇し、塩化メチレンが還流し始めた。発熱が止まった後、外部熱を印加して、合計２時間にわたって穏やかな還流を継続した後、薄層クロマトグラフィーによってエタノールアミンは観察されなかった。
【０２８１】
反応はまた、室温で実施してもよく、数時間以内に完了する。
【０２８２】
混合物を室温まで冷却し、減圧下で塩化メチレンを全て蒸発させた。残留油状物を５０ｍＬの酢酸エチルで３回洗浄して、未反応の出発物質及び非極性不純物を除去した。次いで、残留酢酸エチルを減圧下で除去し、得られた油状物を、更に精製することなくアシル化に使用した。
【０２８３】
粗Ｎ−２−ヒドロキシエチルアセトアミド誘導体を、還流凝縮器、添加漏斗、及び磁気撹拌子を備えた３つ口丸底フラスコ内の、４０グラムのピリジン（〜０．５モル）を含有するジクロロメタン１５０ｍＬに溶解させた。フラスコを氷浴に浸漬し、約０℃まで冷却した。塩化メタクリロイル（４５．７６ｇ、〜０．４４モル）を添加漏斗から滴下し、系を絶えず撹拌しながら、得られた反応性混合物を室温まで加温した。メタノール（２０ｍＬ）をフラスコに添加して、任意の未反応の塩化メタクリロイルをクエンチした。減圧下でロータリーエバポレーションによって揮発性成分を除去し、粗生成物を８００ｍＬの希ＨＣｌ水溶液に溶解させた。得られた水溶液を分液漏斗内において１００ｍＬのヘキサンで３回抽出して、任意の非極性不純物を除去した。有機層を廃棄した。塩化ナトリウムを水層に添加し、次いで、これを３００ｍＬの酢酸エチルで３回抽出した。約５０ミリグラムのＢＨＴを、合わせた有機画分に阻害剤として加え、減圧下でロータリーエバポレーションにより酢酸エチルを除去した。溶媒除去中に粗生成物が溶液から結晶化した。約１００ｍＬの酢酸エチルがフラスコ内に残っていたとき、２５０ｍＬのヘキサンを添加し、フリットガラス漏斗を使用して真空濾過により粗生成物を単離した。薄層クロマトグラフィーは、単一の化合物の存在を示した。濾過ケーキを１５０ｍＬのヘキサンで２回洗浄し、次いで、４０℃で真空乾燥し、５３グラム（約７０％収率）の２−（２−シアノアセトアミド）エチルメタクリレート（Ａ）を得た。１Ｈ  ＮＭＲ（５００ＭＨｚ，ＣＤＣｌ３）δ  １．９３（３Ｈ，ｓ，ＣＨ３），３．３６（２Ｈ，ｓ，ＣＮＣＨ２），３．６０（２Ｈ，ｄｄ，ＣＨ２ＮＨ），４．２６（２Ｈ，ｔ，ＣＨ２ＯＣ＝Ｏ），５．５９（１Ｈ，ｍ，ｖｉｎｙｌｉｃ），６．１１（１Ｈ，ｂｓ，ｖｉｎｙｌｉｃ），６．５２（１Ｈ，ｂｓ，ＮＨ）。
【０２８４】
９Ｈ−チオキサンテン−９−オン（２．１２グラム、０．０１モル）及び塩化チオニル（５ｍＬ、８．２グラム、〜０．０７モル）の混合物を、５０ｍＬ丸底フラスコ内において、窒素雰囲気下で絶えず撹拌しながら還流させた。２時間後、赤色の溶液を蒸発乾固させ、確実に未反応の塩化チオニルを全て系から除去した。２−（２−シアノアセトアミド）エチルメタクリレート（Ａ）（２．３グラム、０．０１１７モル、〜１．１７当量）及び１５ｍＬのジクロロメタンを添加し、得られた反応性混合物を窒素ブランケット下で加熱還流させた。反応を薄層クロマトグラフィーによりモニタリングした。２時間後、クロマトグラムに変化が観察されなかったので、反応性混合物を室温まで冷却した。短いシリカゲルカラム（ＣＨ２Ｃｌ２、続いてＣＨ２Ｃｌ２中８重量％ＥｔＯＡｃ）に通した後、２−（２−シアノ−２−（９Ｈ−チオキサンテン−９−イリデン）アセトアミド）エチルメタクリレート（Ｂ）を黄色の結晶（３．２グラム、８２％収率）として単離した。化合物Ｂの０．２ｍＭメタノール溶液のＵＶ−ＶＩＳ透過スペクトルを図１に示す。１Ｈ  ＮＭＲ（５００ＭＨｚ，ＣＤＣｌ３）δ  １．８４（３Ｈ，ｓ，ＣＨ３），３．４７（２Ｈ，ｍ，ＣＨ２ＮＨ），４．０１（２Ｈ，ｔ，ＣＨ２ＯＣ＝Ｏ），５．５５（１Ｈ，ｍ，ｖｉｎｙｌｉｃ），５．９１（１Ｈ，ｂｓ，ＮＨ），５．９８（１Ｈ，ｂｓ，ｖｉｎｙｌｉｃ），７．２４（１Ｈ，ｔ，Ａｒ−Ｈ），７．３１（１Ｈ，ｔ，Ａｒ−Ｈ），７．３９（２Ｈ，ｍ，Ａｒ−Ｈ），７．４９（１Ｈ，ｄ，Ａｒ−Ｈ），７．５５（１Ｈ，ｍ，Ａｒ−Ｈ），７．６１（１Ｈ，ｄ，Ａｒ−Ｈ），８．０４（１Ｈ，ｍ，Ａｒ−Ｈ）。
【０２８５】
実施例２−スキーム３に示すような２−（２−シアノ−２−（９Ｈ−キサンテン−９−イリデン）アセトアミド）エチルメタクリレート（Ｃ）の合成
【０２８６】
【化１７】
2021515762.tif 000029
【０２８７】
９Ｈ−キサンテン−９−オン（５．０グラム、０．０２５５モル）及び塩化チオニル（１０ｍＬ、１６．４グラム、０．１３８モル）の混合物を、５０ｍＬ丸底フラスコ内において、窒素雰囲気下で絶えず撹拌しながら還流させた。３時間後、赤色の溶液を蒸発乾固させ、確実に未反応の塩化チオニルを全て系から除去した。２−（２−シアノアセトアミド）エチルメタクリレート（Ａ）（６．０グラム、０．０３０６モル、〜１．２当量）及び２０ｍＬのジクロロメタンを添加し、得られた反応性混合物を窒素ブランケット下で加熱還流させた。反応を薄層クロマトグラフィーによりモニタリングした。２．５時間後に混合物を室温まで冷却し、短いシリカゲルカラム（ＣＨ２Ｃｌ２、及びＣＨ２Ｃｌ２中酢酸エチル）に通した後、２−（２−シアノ−２−（９Ｈ−キサンテン−９−イリデン）アセトアミド）エチルメタクリレート（Ｃ）を精製した。ロータリーエバポレーション中に形成されたオフホワイトの沈殿物をヘキサンで洗浄し、４０℃の真空オーブン内で一晩乾燥させる。０．２ｍＭメタノール溶液中の化合物（Ｃ）のＵＶ−ＶＩＳ透過スペクトルを図１に示す。１Ｈ  ＮＭＲ（５００ＭＨｚ，ＣＤＣｌ３）δ  １．８５（３Ｈ，ｓ，ＣＨ３），３．６０（２Ｈ，ｄｄ，ＣＨ２ＮＨ），４．２（２Ｈ，ｔ，ＣＨ２ＯＣ＝Ｏ），５．５３（１Ｈ，ｔ，ｖｉｎｙｌｉｃ），５．９９（１Ｈ，ｂｓ，ｖｉｎｙｌｉｃ），６．１７（１Ｈ，ｔ，ＮＨ），７．１２（１Ｈ，ｔ，Ａｒ−Ｈ），７．２９−７．３４（３Ｈ，ｍ，Ａｒ−Ｈ），７．４５（１Ｈ，ｄｄｄ，Ａｒ−Ｈ），７．５２（１Ｈ，ｄｄｄ，Ａｒ−Ｈ），７．６７（１Ｈ，ｄｄ，Ａｒ−Ｈ），８．４１（１Ｈ，ｄｄ，Ａｒ−Ｈ）。
【０２８８】
実施例３−スキーム４に示すような２−（２−シアノ−２−（１０−メチルアクリジン−９（１０Ｈ）−イリデン）アセトアミド）エチルメタクリレート（Ｄ）の合成（データの裏付けなし）
【０２８９】
【化１８】
2021515762.tif 000030
【０２９０】
１０−メチルアクリジン−９（１０Ｈ）−オン（２．０９グラム、０．０１モル）及び塩化チオニル（５ｍＬ、８．２グラム、〜０．０７モル）の混合物を、５０ｍＬ丸底フラスコ内において、窒素雰囲気下で絶えず撹拌しながら還流させる。２時間後、溶液を蒸発乾固させ、確実に未反応の塩化チオニルを全て系から除去する。２−（２−シアノアセトアミド）エチルメタクリレート（Ａ）（２．３グラム、０．０１１７モル、〜１．１７当量）及び１５ｍＬのジクロロメタンを添加し、得られた反応性混合物を窒素ブランケット下で加熱還流させる。反応を薄層クロマトグラフィーによりモニタリングする。クロマトグラムに変化が観察されない場合、反応性混合物を室温まで冷却する。２−（２−シアノ−２−（１０−メチルアクリジン−９（１０Ｈ）−イリデン）アセトアミド）エチルメタクリレート（Ｄ）は、既知の方法によって、例えば、短いシリカゲルカラムに通した後に単離することができる。
【０２９１】
実施例４−スキーム５に示すような２−（２−シアノ−２−（１０，１０−ジオキシド−９Ｈ−チオキサンテン−９−イリデン）アセトアミド）エチルメタクリレート（Ｅ）の合成
【０２９２】
【化１９】
2021515762.tif 000031
【０２９３】
ジクロロメタン中２−（２−シアノ−２−（９Ｈ−チオキサンテン−９−イリデン）アセトアミド）エチルメタクリレート（Ｂ）（２．０グラム、５．２ｍｍｏｌ）の冷溶液に、２．３２グラムのｍ−クロロ過安息香酸（７５％純度、〜２当量、ｍＣＰＢＡ）を添加した。この混合物を１時間冷却撹拌し、次いで、室温まで加温した。溶液は、反応が進行するにつれて黄色を失い、白色の固形物が溶液から結晶化又は沈殿した。揮発物を減圧下で蒸発させた。残渣を酢酸エチルに再溶解させ、希塩基水溶液で抽出し、続いて生理食塩水溶液で希釈した。有機層を分離し、減圧下でロータリーエバポレーションにより溶媒を除去した。残渣をフリットガラス漏斗上でヘキサンで洗浄し、真空乾燥させた。化合物Ｅの０．２ｍＭメタノール溶液のＵＶ−ＶＩＳ透過スペクトルを図１に示す。１Ｈ  ＮＭＲ（５００ＭＨｚ，ＣＤＣｌ３）δ  １．８５（３Ｈ，ｓ，ＣＨ３），３．３５（１Ｈ，ｍ，ＣＨ２ＮＨ），３．６１（１Ｈ，ｍ，ＣＨ２ＮＨ），３．８１（１Ｈ，ｍ，ＣＨ２ＯＣ＝Ｏ），４．０５（１Ｈ，ｍ，ＣＨ２ＯＣ＝Ｏ），５．５５（１Ｈ，ｍ，ｖｉｎｙｌｉｃ），５．９５（１Ｈ，ｍ，ｖｉｎｙｌｉｃ），６．３５（１Ｈ，ｂｓ，ＮＨ），７．５−７．７５（５Ｈ，ｍ，Ａｒ−Ｈ），８．０３（２Ｈ，ｔ，Ａｒ−Ｈ），８．１２（１Ｈ，ｄ，Ａｒ−Ｈ）。
【０２９４】
実施例５−スキーム６に示すような２−（２−シアノアセトアミド）エチルメタクリレート（Ｆ）及びＮ−（２−（２−シアノ−２−（９Ｈ−チオキサンテン−９−イリデン）アセトアミド）エチル）メタクリルアミド（Ｇ）の合成
【０２９５】
【化２０】
2021515762.tif 000032
【０２９６】
シアン酢酸メチル（２２グラム、０．２２モル）及び２５０ｍＬのジクロロメタンを、窒素環境下で還流凝縮器を備えた３つ口の５００ｍＬ丸底フラスコ中において撹拌した。溶液を水浴中で冷却し、１，２−ジアミノエタン（１２グラム、０．２モル、〜０．９当量）を混合物に添加する。反応が進行するにつれて、混合物はますます不均質に見えるようになり、生成物が溶液から析出する（crashing out of solution）。室温で４時間撹拌した後、揮発物を減圧下で蒸発させ、残渣をフリットガラス漏斗上で酢酸エチルで洗浄し、更に使用する前に５０℃で乾燥させる。１Ｈ  ＮＭＲ（５００ＭＨｚ，Ｄ２Ｏ）δ  ２．７４（２Ｈ，ｔ，ＣＨ２ＮＨ２），３．２９（２Ｈ，ｔ，ＣＨ２ＮＨ），３．３８（２Ｈ，ｓ，ＣＨ２ＣＮ）。
【０２９７】
２−アミノエチルシアノアセトアミド（１２．７ｇ、０．１モル）及び１２．０グラムの炭酸ナトリウムを、氷浴中で冷却しながら１５０ｍＬのメタノール中で撹拌する。反応温度を常に３０℃未満で維持しながら、塩化メタクリロイル（１１．５ｇ、１．１当量）を懸濁液に滴下により添加する。反応が完了したら、全ての揮発物を減圧下で蒸発させ、アセトニトリル中に生成物を再溶解させ、溶液を濾過して、存在する全ての塩を除去する。アセトニトリルを減圧下で蒸発させ、得られた固体をフリットガラス漏斗上で酢酸エチルで洗浄して、所望の２−（２−シアノアセトアミド）エチルメタクリルアミド（Ｆ）を得る。１Ｈ  ＮＭＲ（５００ＭＨｚ，ＣＤ３ＯＤ）δ  １．８６（３Ｈ，ｓ，ＣＨ３），３．２２−３．２６（４Ｈ，ｍ，ＮＨ，ＣＨ２ＣＮ），３．２９（４Ｈ，ｍ，ＣＨ２ＮＨ），５．３１（１Ｈ，ｍ，ｖｉｎｙｌｉｃ），５．６３（１Ｈ，ｍ，ｖｉｎｙｌｉｃ）。
【０２９８】
チオキサントン（４．２４ｇ、０．０２モル）と８ｍＬの塩化チオニル（１３．１２ｇ、〜０．１１モル）との混合物を、窒素雰囲気下で絶えず撹拌しながら穏やかに還流させた。２時間加熱した後、溶液を減圧下で蒸発乾固させ、確実に未反応の塩化チオニルを全て除去した。２−（２−シアノアセトアミド）エチルメタクリルアミド（Ｆ）（４．２グラム、〜１．１当量）及び２０ｍＬの脱気した塩化メチレンをフラスコに添加し、ＴＬＣにより進行をモニタリングしながら、混合物を窒素環境下で３時間穏やかに還流させた。減圧下で揮発物を蒸発させ、有機物を酢酸エチルで洗浄する。主生成物が濃縮された大量の沈殿物が観察された。懸濁液を濾過し、真空オーブン内で乾燥させる前に残留固形物を酢酸エチルで洗浄した。化合物Ｇの０．２ｍＭメタノール溶液のＵＶ−ＶＩＳ透過スペクトルを図２に示す。１Ｈ  ＮＭＲ（５００ＭＨｚ，ＣＤＣｌ３）δ  １．８９（３Ｈ，ｓ，ＣＨ３），３．２６（２Ｈ，ｍ，ＣＨ２ＮＨ），３．３２（２Ｈ，ｍ，ＣＨ２ＮＨ），５．３３（１Ｈ，ｍ，ｖｉｎｙｌｉｃ），５．６８（１Ｈ，ｍ，ｖｉｎｙｌｉｃ），６．６３（１Ｈ，ｍ，ＮＨ），６．４９（１Ｈ，ｍ，ＮＨ），７．２５（１Ｈ，ｍ，Ａｒ−Ｈ），７．３３（１Ｈ，ｄｔ，Ａｒ−Ｈ），７．３９（２Ｈ，ｍ，Ａｒ−Ｈ），７．５１−７．５９（３Ｈ，ｍ，Ａｒ−Ｈ），８．０５（１Ｈ，ｍ，Ａｒ−Ｈ）。
【０２９９】
実施例６−スキーム７に示すようなＮ−（２−（２−シアノ−２−（１０−メチルアクリジン−９（１０Ｈ）イリデン）アセトアミド）エチル）メタクリルアミド（Ｈ）
【０３００】
【化２１】
2021515762.tif 000033
【０３０１】
Ｎ−（２−アミノエチル）−２−シアノアセトアミド（２）：化合物１（３０ｇ、３０３ｍｍｏｌ、１．０当量）を、ジクロロメタン（６００ｍＬ）中エチレンジアミン（５４．５ｇ、９０９モル、３当量）の溶液に、−２０℃で３０分間かけて添加した。反応物を２時間かけて室温まで加温し、３時間撹拌し、この時点で、ＬＣ−ＭＳは反応が完了したことを示した。得られた沈殿物を濾過し、ジクロロメタン（２×１００ｍＬ）で洗浄して、化合物２（２５ｇ、６６％収率、＞９５％純度）を白色の固形物として得た。
【０３０２】
Ｎ−（２−（２−シアノアセトアミド）エチル）メタクリルアミド（３）：ジクロロメタン（３００ｍＬ）中無水メチルアクリル酸（４１ｇ、２６４ｍｍｏｌ、１．３当量）及びトリエチルアミン（４０ｍＬ、２８７ｍｍｏｌ、１．３当量）の溶液を室温で１時間撹拌した。反応物を０℃に冷却し、化合物２（２８ｇ、２２０ｍｍｏｌ、１．０当量）を、反応性混合物に０℃で少しずつ添加した。反応物を室温まで加温し、５時間撹拌し、この時点で、ＬＣ−ＭＳは反応が完了したことを示した。得られた沈殿物を濾過し、ジクロロメタン（２×１００ｍＬ）で洗浄して、化合物３（２５．１ｇ、６０％収率、＞９５％純度）を白色の固形物として得た。
【０３０３】
９，９−ジクロロ−１０−メチル−９，１０−ジヒドロアクリリジン（５）：塩化チオニル（２００ｍＬ、２．７５モル、５５当量）中化合物４（１０ｇ、４．８５ｍｍｏｌ、１．０当量）を６０℃で２時間撹拌し、この時点で、１Ｈ−ＮＭＲは反応が完了したことを示した。塩化チオニルを減圧下で除去した。残渣をトルエン（２×２０ｍＬ）と共沸して、粗化合物５を黄色の固形物として得（１２．５ｇ）、その後使用した。
【０３０４】
Ｎ−（２−（２−シアノ−２−（１０−メチルアクリジン−９（１０Ｈ）−イリデン）アセトアミド）エチル）メタクリルアミド（Ｈ）：トリエチルアミン（２０ｍＬ、１４３ｍｍｏｌ、３．０当量）を、ジクロロメタン及びアセトニトリル（２００ｍＬ）の１：１混合物中粗化合物５（１２．５ｇ、４８．５ｍｍｏｌ、１．０当量）及び化合物３（９．３３ｇ、４８．５ｍｍｏｌ、１．０当量）の溶液に、０℃で３０分間かけて滴下した。反応物を室温まで加温し、２時間撹拌し、この時点で、ＬＣ−ＭＳは反応が完了したことを示した。混合物をシリカゲルのプラグ（１５０ｇ）に通し、ジクロロメタン（５００ｍＬ）で溶出した。有機物を減圧下で濃縮した。残渣をシリカゲル（８００ｇ）で精製し、酢酸エチルで溶出して、化合物（Ｈ）を黄色の固形物として得た。固形物を、２時間かけてメチルｔｅｒｔ−ブチルエーテル（２×２００ｍＬ）を用いて微粉化した。固形物を濾過により回収し、３０分間かけてクロロホルム（５０ｍＬ）を用いて微粉化して、純粋な化合物（Ｈ）（１１．９ｇ、２工程から収率６０％、純度９７．５％）を黄色の固形物として得た。
【０３０５】
化合物Ｈの０．２ｍＭメタノール溶液のＵＶ−ＶＩＳ透過スペクトルを図２に示す。１Ｈ  ＮＭＲ（５００ＭＨｚ，ＤＭＳＯ−ｄ６）δ  １．８７（３Ｈ，ｍ，ＣＨ３），３．１５−３．２０（４Ｈ，ｍ，ＣＨ２ＮＨ），３．７２（３Ｈ，ｓ，ＣＨ３Ｎ），５．３６（１Ｈ，ｓ，ｖｉｎｙｌｉｃ），５．６８（１Ｈ，ｍ，ｖｉｎｙｌｉｃ），７．１４（１Ｈ，ｂｔ，ＮＨ），７．２９（１Ｈ，ｂｔ，ＮＨ，７．４９−７．６５（４Ｈ，ｍ，Ａｒ−Ｈ），８．０２−８．８１（４Ｈ，Ａｒ−Ｈ）。
【０３０６】
実施例７−スキーム８に示すような２−（２−シアノアセトアミド）エチルアクリルアミド（Ｉ）及びＮ−（２−（２−シアノ−２−（９Ｈ−キサンテン−９−イリデン）アセトアミド）エチル）アクリルアミド（Ｊ）の合成
【０３０７】
【化２２】
2021515762.tif 000034
【０３０８】
２−（２−シアノアセトアミド）エチルアクリルアミド（Ｉ）を、２−（２−シアノアセトアミド）エチルメタクリレート（Ｆ）に使用したのと同じ方法によって調製した。２−アミノエチルシアノアセトアミド（１２．７ｇ、０．１モル）及び１２．０グラムの炭酸ナトリウムを、氷浴中で冷却しながら１５０ｍＬのメタノール中で撹拌する。反応温度を常に３０℃未満で維持しながら、塩化アクリロイル（９．９ｇ、１．１当量）を懸濁液に滴下により添加する。反応が完了したら、全ての揮発物を減圧下で蒸発させ、アセトニトリル中に生成物を再溶解させ、溶液を濾過して、存在する全ての塩を除去する。アセトニトリルを減圧下で蒸発させ、得られた固体をフリットガラス漏斗上で酢酸エチルで洗浄して、所望の２−（２−シアノアセトアミド）エチルアクリルアミド（Ｉ）を得る。１Ｈ  ＮＭＲ（５００ＭＨｚ，ＣＤ３ＯＤ）δ  ３．２２−３．３１（８Ｈ，ｍ，ＮＨ，ＣＨ２），５．５９（１Ｈ，ｄｄ，ｖｉｎｙｌｉｃ），６．１４（２Ｈ，ｄｄ，ｖｉｎｙｌｉｃ）。
【０３０９】
１０ｍＬのトルエン中キサントン（３．９２ｇ、０．０２モル）と５ｍＬの塩化チオニル（８．２ｇ、〜０．０７モル）との混合物を、窒素雰囲気下で絶えず撹拌しながら穏やかに還流させた。６時間加熱した後、溶液を冷却し、揮発物を減圧下で蒸発させ、確実に未反応の塩化チオニルを全て系から除去した。２−（２−シアノアセトアミド）エチルアクリルアミド（Ｉ）（３．８グラム、〜１．０５当量）及び２０ｍＬの塩化メチレンをフラスコに添加し、ＴＬＣにより進行をモニタリングしながら、混合物を窒素環境下で３時間穏やかに還流させた。揮発性成分を減圧下で蒸発させた。残渣を温酢酸エチルで洗浄し、フリットガラス漏斗で濾過した。濾過ケーキを追加の酢酸エチル、続いて水で洗浄した。明黄色の固形物を真空オーブン内で乾燥させた。化合物Ｊの０．２ｍＭメタノール溶液のＵＶ−ＶＩＳ透過スペクトルを図２に示す。１Ｈ  ＮＭＲ（５００ＭＨｚ，ＤＭＳＯ−ｄ６）δ  ３．１５−３．２５（４Ｈ，ｍ，ＣＨ２），５．６２（１Ｈ，ｄｄ，ｖｉｎｙｌｉｃ），６．０８−６．２３（２Ｈ，ｍ，ｖｉｎｙｌｉｃ），７．３２−７．７５（１Ｈ，ｄｔ，Ａｒ−Ｈ），７．４６−７．７２（６Ｈ，Ａｒ−Ｈ），８．１７（１Ｈ，ｂｔ，ＮＨ），８．３４（１Ｈ，ｄｄ，Ａｒ−Ｈ），８．８８（１Ｈ，ｂｔ，ＮＨ）。
【０３１０】
実施例８−スキーム９に示すような２−（２−シアノアセトキシ）エチルメタクリレート（Ｋ）及び２−（２−シアノ−２−（９Ｈ−チオキサンテン−９−イリデン）アセトキシ）エチルメタクリレート（Ｌ）の合成
【０３１１】
【化２３】
2021515762.tif 000035
【０３１２】
２−（２−シアノアセトキシ）エチルメタクリレート（Ｋ）を、以下のようにシアノ酢酸を２−ヒドロキシエチルメタクリレートとカップリングさせることによって調製した。シアノ酢酸（９ｇ、０．１０６モル）及び１３ｇの２−ヒドロキシエチルメタクリレート（ＨＥＭＡを２５０ｍＬのジクロロメタン中で撹拌し、エチルジメチルアミノプロピルカルボジイミドヒドロクロリド（ＥＤＣ）を、それぞれ５グラムを４バッチ（２０ｇ、０．１０４モル）で懸濁液に添加する。混合物は、より極性の低い誘導体が形成されるにつれて徐々により均質になり、反応の完了後に揮発物を減圧下で蒸発させる。生成物を、酢酸エチルとヘキサンとの２５：７５（重量）混合物に再溶解させ、脱イオン水で数回抽出して、任意の残留塩及び未反応のＨＥＭＡを除去する。少量の４−メトキシヒドロキノン（＜２０ｍｇ）を有機層に添加し、減圧下で溶媒を蒸発させた後に純粋な生成物を得る。１Ｈ  ＮＭＲ（５００ＭＨｚ，ＣＤＣｌ３）δ  １．９２（３Ｈ，ｍ，ＣＨ３），３．４７（２Ｈ，Ｓ，ＮＣＣＨ２），４．３６（２Ｈ，ｍ，ＯＣＨ２），４．４４（２Ｈ，ｍ，ＯＣＨ２），４．５９（１Ｈ，ｍ，ｖｉｎｙｌｉｃ），６．１０（１Ｈ，ｍ，ｖｉｎｙｌｉｃ）。
【０３１３】
チオキサントン（４．２４ｇ、０．０２モル）と８ｍＬの塩化チオニル（１３．１２ｇ、〜０．１１モル）との混合物を、窒素雰囲気下で絶えず撹拌しながら穏やかに還流させた。２時間加熱した後、溶液を減圧下で蒸発乾固させ、確実に未反応の塩化チオニルを全て除去した。２０ｍＬの脱気した塩化メチレン中２−（２−シアノアセトキシ）エチルメタクリレート（Ｋ）（４．３３グラム、〜１．１当量）の溶液をフラスコに添加し、ＴＬＣにより進行をモニタリングしながら、混合物を窒素環境下で３時間穏やかに還流させた。残渣をメタノールで洗浄して、未反応の出発チオキサントンの大部分を除去し、再濃縮し、粗生成物をシリカゲルプラグ上でクロマトグラフィーにより精製し、一晩真空乾燥させた。ジクロロメタン中化合物Ｌの０．２ｍＭ溶液のＵＶ−ＶＩＳ透過スペクトルを図２に示す。１Ｈ  ＮＭＲ（５００ＭＨｚ，ＣＤＣｌ３）δ  １．９２（３Ｈ，ｓ，ＣＨ３），４．３６（２Ｈ，ｍ，ＣＨ２），４．４４（２Ｈ，ｍ，ＣＨ２），５．５９（１Ｈ，ｍ，ｖｉｎｙｌｉｃ），６．１０（１Ｈ，ｍ，ｖｉｎｙｌｉｃ），７．２４−７．６２（７Ｈ，ｍ，Ａｒ−Ｈ），８．１（１Ｈ，ｍ，Ａｒ−Ｈ）。
【０３１４】
実施例９−化合物（Ｂ）を含むシリコーンヒドロゲル製剤
７７重量パーセントの表４に列記される製剤及び２３重量パーセントの希釈剤Ｄ３Ｏで構成される反応性モノマー混合物を調製した。反応性モノマー混合物を、個々に、圧力下でステンレス鋼シリンジを使用して３μｍフィルターを通して濾過した。
【０３１５】
【表４】
2021515762.tif 000036
【０３１６】
製剤９Ａ〜９Ｄを、真空（４０トル）を４５分間印加することによって、周囲温度で脱気した。次いで、窒素ガス雰囲気及び約０．１〜０．２パーセント未満の酸素ガスの入ったグローブボックス内で、室温でエッペンドルフピペットを使用して、約７５μＬの反応性混合物を、９０：１０（ｗ／ｗ）Ｚｅｏｎｏｒ／ＴＴブレンドで作製されたＦＣに投入した。次いで、９０：１０（ｗ／ｗ）のＺ：ＴＴブレンドで作製されたＢＣをＦＣ上に置いた。成形型は、注入前にグローブボックス内で最低１２時間平衡化された。８つの成形型アセンブリを収容するパレットを、それぞれ、６５℃に維持された隣接するグローブボックスに移し、トレイの位置で約２ｍＷ／ｃｍ２の強度を有する４３５ｎｍのＬＥＤ光を使用して、１５分間、上部及び底部から硬化させた。
【０３１７】
大部分のレンズがＦＣに付着した状態で、レンズを手で型から取り出し、レンズを約１リットルの７０パーセントＩＰＡ中に約１時間浮かせることによって取り外し、続いて、３０分間新たな７０パーセントＩＰＡに２回、次いで、１５分間新たなＤＩＷに２回、次いで、３０分間パッキング溶液に２回浸漬した。レンズを平衡化し、ホウ酸塩緩衝パッキング溶液中で保管した。当業者は、正確なレンズ離型工程が、イソプロパノール水溶液の濃度、各溶媒での洗浄の回数及び各工程の継続時間に関して、レンズ配合及び成形型材料に応じて変化させることができることを理解している。レンズ離型工程の目的は、レンズの全てを損傷することなく離型すること、及び希釈剤で膨潤したネットワークから包装溶液で膨潤したヒドロゲルに遷移させることである。各レンズセットの平均中心厚を測定した。９Ａ＝８７．７マイクロメートル、９Ｂ＝８５．３マイクロメートル、９Ｃ＝８７．３マイクロメートル、及び９Ｄ＝８５．７マイクロメートル。
【０３１８】
図３〜５は、製剤９Ａ〜９Ｄから作製されたレンズのＵＶ−ＶＩＳスペクトルを示し、これは、化合物（Ｂ）又は化合物（Ｂ）とＮｏｒｂｌｏｃ（登録商標）との組み合わせが、３００ｎｍ〜４００ｎｍで完全又はほぼ完全な吸収を提供することができると共に、４００ｎｍ〜４５０ｎｍの高エネルギー可視領域では若干吸収することを示す。
【０３１９】
実施例１０−化合物（Ｂ）及び（Ｃ）を含むシリコーンヒドロゲル製剤
７７重量パーセントの表５に列記される製剤及び２３重量パーセントの希釈剤Ｄ３Ｏで構成される反応性モノマー混合物を調製した。反応性モノマー混合物を、個々に、圧力下でステンレス鋼シリンジを使用して３μｍフィルターを通して濾過した。
【０３２０】
【表５】
2021515762.tif 000037
【０３２１】
製剤１０Ａ〜１０Ｄを、真空（４０トル）を４５分間印加することによって、周囲温度で脱気した。次いで、窒素ガス雰囲気及び約０．１〜０．２パーセント未満の酸素ガスの入ったグローブボックス内で、室温でエッペンドルフピペットを使用して、約７５μＬの反応性混合物を、９０：１０（ｗ／ｗ）Ｚｅｏｎｏｒ／ＴＴブレンドで作製されたＦＣに投入した。次いで、９０：１０（ｗ／ｗ）のＺ：ＴＴブレンドで作製されたＢＣをＦＣ上に置いた。成形型は、注入前にグローブボックス内で最低１２時間平衡化された。８つの成形型アセンブリを収容するパレットを、それぞれ、６５℃に維持された隣接するグローブボックスに移し、トレイの位置で約２ｍＷ／ｃｍ２の強度を有する４３５ｎｍのＬＥＤ光を使用して、１５分間、上部及び底部から硬化させた。
【０３２２】
大部分のレンズがＦＣに付着した状態で、レンズを手で型から取り出し、レンズを約１リットルの７０パーセントＩＰＡ中に約１時間浮かせることによって取り外し、続いて、３０分間新たな７０パーセントＩＰＡに２回、次いで、１５分間新たなＤＩＷに２回、次いで、３０分間パッキング溶液に２回浸漬した。レンズを平衡化し、ホウ酸塩緩衝パッキング溶液中で保管した。当業者は、正確なレンズ離型工程が、イソプロパノール水溶液の濃度、各溶媒での洗浄の回数及び各工程の継続時間に関して、レンズ配合及び成形型材料に応じて変化させることができることを理解している。レンズ離型工程の目的は、レンズの全てを損傷することなく離型すること、及び希釈剤で膨潤したネットワークから包装溶液で膨潤したヒドロゲルに遷移させることである。各レンズセットの平均中心厚を測定した。１０Ａ＝９３．７マイクロメートル、１０Ｂ＝９３．７マイクロメートル、１０Ｃ＝９５．３マイクロメートル、及び１０Ｄ＝９２．３マイクロメートル。
【０３２３】
図６〜８は、製剤１０Ａ〜１０Ｄから作製されたレンズのＵＶ−ＶＩＳスペクトルを示し、これは、化合物（Ｂ）及び（Ｃ）の組み合わせが、３００ｎｍ〜４００ｎｍで完全又はほぼ完全な吸収を提供することができると共に、４００ｎｍ〜４５０ｎｍの高エネルギー可視領域を若干吸収することを示す。図はまた、化合物（Ｃ）単独で、様々な波長範囲で吸収を提供することも示す。
【０３２４】
実施例１１
表４に９Ｄとして列挙された成分を含む反応性モノマー混合物、並びにグローブボックス内の酸素ガス濃度が０．５％未満であったことを除いて同じ硬化及び水和工程を用いて、レンズを作製した。レンズを、ＰＳを収容しているガラスバイアル瓶にパッケージ化し、次いで、直射日光のあたる窓枠（１１Ａ）、又は屋内照明のみで直射日光に曝露されることのないキャビネットの上（１１Ｂ）に置いた。対照は暗所で保管した。３、５、９、１５、及び２１週間の曝露後、レンズのＵＶ−可視透過スペクトルを図９及び図１０に示すとおり測定した。
【０３２５】
直射日光に曝露されたレンズでは、４００ｎｍ〜４５０ｎｍの高エネルギー可視光の吸収は経時的に変化しなかった。試験期間にわたって、４５０ｎｍ〜７００ｎｍのＵＶ−ＶＩＳ透過スペクトルはわずかに（約１％）変化した。
【０３２６】
屋内照明に曝露されたレンズでは、４００ｎｍ〜４５０ｎｍの高エネルギー可視光の吸収は経時的に変化しなかった。試験期間にわたって、ＵＶ−ＶＩＳ透過スペクトルは、４５０ｎｍ〜７００ｎｍで約２％又は３％を超えては変化しなかった。
【０３２７】
実施例１２〜２５は、実験データの裏付けがない。
実施例１２：（Ｚ）−２−（２−シアノ−２−（３−ヒドロキシアクリジン−９（１０Ｈ）−イリデン）アセトアミド）エチルメタクリレート
表題化合物は、３−ヒドロキシアクリドン（ＣＡＳ登録番号２０１６８−５５−２）から出発して、上記と同様の手順によって合成することができる。
【０３２８】
実施例１３：２−（２−シアノ−２−（１０−メチルアクリジン−９（１０Ｈ）−イリデン）アセトアミド）エチルメタクリレート
表題化合物は、Ｎ−メチルアクリドン（７１９−５４−０）から出発して、上記と同様の手順によって合成することができる。
【０３２９】
実施例１４：２−（２−シアノ−２−（３，６−ジヒドロキシアクリジン−９（１０Ｈ）−イリデン）アセトアミド）エチルメタクリレート
表題化合物は、３，６−ジヒドロキシアクリドン（１２２１０５−９５−７）から出発して、上記と同様の手順によって合成することができる。
【０３３０】
実施例１５：（Ｅ）−２−（２−（７Ｈ−ベンゾ［ｃ］キサンテン−７−イリデン）−２−シアノアセトアミド）エチルメタクリレート
表題化合物は、ベンゾ［Ｃ］キサントン（６３１５４−６９−８）から出発して、上記と同様の手順によって合成することができる。
【０３３１】
実施例１６：（Ｚ）−２−（２−シアノ−２−（３−メトキシ−９Ｈ−キサンテン−９−イリデン）アセトアミド）エチルメタクリレート
表題化合物は、３−メトキシキサントン（３７２２−５２−９）から出発して、上記と同様の手順によって合成することができる。
【０３３２】
実施例１７：２−（２−シアノ−２−（３，６−ジヒドロキシ−９Ｈ−キサンテン−９−イリデン）アセトアミド）エチルメタクリレート
表題化合物は、３，６−ジヒドロキシキサントン（１２１４−２４−０）から出発して、上記と同様の手順によって合成することができる。
【０３３３】
実施例１８：（Ｅ）−２−（２−シアノ−２−（２−メチル−９Ｈ−キサンテン−９−イリデン）アセトアミド）エチルメタクリレート
表題化合物は、２−メチルキサントン（２６８０−４５−１）から出発して、上記と同様の手順によって合成することができる。
【０３３４】
実施例１９：（Ｅ）−２−（２−シアノ−２−（１−ヒドロキシ−９Ｈ−キサンテン−９−イリデン）アセトアミド）エチルメタクリレート
表題化合物は、１−ヒドロキシキサントン（１９−４１−５）から出発して、上記と同様の手順によって合成することができる。
【０３３５】
実施例２０：（Ｅ）−２−（２−シアノ−２−（２，４−ジクロロ−９Ｈ−チオキサンテン−９−イリデン）アセトアミド）エチルメタクリレート
表題化合物は、２，４−ジクロロチオキサントンから出発して、上記と同様の手順によって合成することができる。
【０３３６】
実施例２１：（Ｅ）−２−（２−（２−クロロ−９Ｈ−チオキサンテン−９−イリデン）−２−シアノアセトアミド）エチルメタクリレート
表題化合物は、２−クロロチオキサントンから出発して、上記と同様の手順によって合成することができる。
【０３３７】
実施例２２：（Ｅ）−２−（２−シアノ−２−（２−イソプロピル−９Ｈ−チオキサンテン−９−イリデン）アセトアミド）エチルメタクリレート及び（Ｅ）−２−（２−シアノ−２−（４−イソプロピル−９Ｈ−チオキサンテン−９−イリデン）アセトアミド）エチルメタクリレート
表題化合物は、２及び４−イソプロピルチオキサントンの混合物から出発して、上記と同様の手順によって混合物として合成することができる。
【０３３８】
実施例２３〜２５
実施例６に記載のものと同様の手順を使用して、表６に示すシリコーンヒドロゲル製剤からコンタクトレンズを調製することができる。これらの実施例では、７７重量パーセントの表６に列挙される製剤を、２３重量パーセントの希釈剤（例えば、Ｄ３Ｏ）で希釈する。
【０３３９】
【表６】
2021515762.tif 000038
【０３４０】
〔実施の態様〕
（１）  式Ｉの化合物であって、
【化２４】
2021515762.tif 000039
式中、
ｍ及びｎは、独立して、０、１、２、３、又は４であり、
Ｔは、結合、Ｏ、又はＮＲであり、
Ｘは、Ｏ、Ｓ、ＮＲ、ＳＯ、又はＳＯ２であり、
Ｙは、連結基であり、
Ｐｇは、重合性基であり、
Ｒは、各出現時において、独立して、Ｈ、Ｃ１〜Ｃ６アルキル、シクロアルキル、ヘテロシクロアルキル、アリール、ヘテロアリール、又はＹ−Ｐｇであり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成し、
ＥＷＧは、電子求引基である、化合物。
（２）  ｍ及びｎが、それぞれ独立して、０又は１である、実施態様１に記載の化合物。
（３）  Ｙが、各出現時において、独立して、アルキレン、シクロアルキレン、ヘテロシクロアルキレン、アリーレン、ヘテロアリーレン、オキサアルキレン、アルキレン−アミド−アルキレン、アルキレン−アミン−アルキレン、又はこれらの組み合わせである、実施態様１又は２に記載の化合物。
（４）  Ｐｇが、スチリル、ビニルカーボネート、ビニルエーテル、ビニルカルバメート、Ｎ−ビニルラクタム、Ｎ−ビニルアミド、（メタ）アクリレート、又は（メタ）アクリルアミドを含む、実施態様１〜３のいずれかに記載の化合物。
（５）  ＸがＯである、実施態様１〜４のいずれかに記載の化合物。
【０３４１】
（６）  ＸがＳである、実施態様１〜４のいずれかに記載の化合物。
（７）  ＥＷＧが、シアノ、アミド、エステル、ケト、又はアルデヒドである、実施態様１〜６のいずれかに記載の化合物。
（８）  ＥＷＧがシアノである、実施態様１〜７のいずれかに記載の化合物。
（９）  以下：
２−（２−シアノ−２−（９Ｈ−チオキサンテン−９−イリデン）アセトアミド）エチルメタクリレート；
２−（２−シアノ−２−（９Ｈ−チオキサンテン−９−イリデン）アセトアミド）エチルアクリレート；
Ｎ−（２−（２−シアノ−２−（９Ｈ−チオキサンテン−９−イリデン）アセトアミド）エチル）メタクリルアミド；
Ｎ−（２−（２−シアノ−２−（９Ｈ−チオキサンテン−９−イリデン）アセトアミド）エチル）アクリルアミド；
２−（２−シアノ−Ｎ−メチル−２−（９Ｈ−チオキサンテン−９−イリデン）アセトアミド）エチルメタクリレート；
２−シアノ−２−（９Ｈ−チオキサンテン−９−イリデン）−Ｎ−（２−（Ｎ−ビニルアセトアミド）エチル）アセトアミド；
２−（２−シアノ−２−（９Ｈ−キサンテン−９−イリデン）アセトアミド）エチルメタクリレート；
２−（２−シアノ−２−（９Ｈ−キサンテン−９−イリデン）アセトアミド）エチルアクリレート；
Ｎ−（２−（２−シアノ−２−（９Ｈ−キサンテン−９−イリデン）アセトアミド）エチル）メタクリルアミド；
Ｎ−（２−（２−シアノ−２−（９Ｈ−キサンテン−９−イリデン）アセトアミド）エチル）アクリルアミド；
２−（２−シアノ−Ｎ−メチル−２−（９Ｈ−キサンテン−９−イリデン）アセトアミド）エチルメタクリレート；
２−シアノ−Ｎ−（２−（Ｎ−ビニルアセトアミド）エチル）−２−（９Ｈ−キサンテン−９−イリデン）アセトアミド；
２−（２−（アクリジン−９（１０Ｈ）−イリデン）−２−シアノアセトアミド）エチルアクリレート；
Ｎ−（２−（２−（アクリジン−９（１０Ｈ）−イリデン）−２−シアノアセトアミド）エチル）メタクリルアミド；
Ｎ−（２−（２−（アクリジン−９（１０Ｈ）−イリデン）−２−シアノアセトアミド）エチル）アクリルアミド；
２−（２−（アクリジン−９（１０Ｈ）−イリデン）−２−シアノ−Ｎ−メチルアセトアミド）エチルメタクリレート；
２−（アクリジン−９（１０Ｈ）−イリデン）−２−シアノ−Ｎ−（２−（Ｎ−ビニルアセトアミド）エチル）アセトアミド；
２−（２−シアノ−２−（９Ｈ−チオキサンテン−９−イリデン）アセトアミド）−２−メチルプロピルメタクリレート；
２−（２−シアノ−２−（９Ｈ−キサンテン−９−イリデン）アセトキシ）−２−メチルプロピルアクリレート；
（Ｚ）−２−（２−シアノ−２−（３−ヒドロキシアクリジン−９（１０Ｈ）−イリデン）アセトアミド）エチルメタクリレート；
２−（２−シアノ−２−（１０−メチルアクリジン−９（１０Ｈ）−イリデン）アセトアミド）エチルメタクリレート；
２−（２−シアノ−２−（３，６−ジヒドロキシアクリジン−９（１０Ｈ）−イリデン）アセトアミド）エチルメタクリレート；
（Ｅ）−２−（２−（７Ｈ−ベンゾ［ｃ］キサンテン−７−イリデン）−２−シアノアセトアミド）エチルメタクリレート；
（Ｚ）−２−（２−シアノ−２−（３−メトキシ−９Ｈ−キサンテン−９−イリデン）アセトアミド）エチルメタクリレート；
２−（２−シアノ−２−（３，６−ジヒドロキシ−９Ｈ−キサンテン−９−イリデン）アセトアミド）エチルメタクリレート；
（Ｅ）−２−（２−シアノ−２−（２−メチル−９Ｈ−キサンテン−９−イリデン）アセトアミド）エチルメタクリレート；
（Ｅ）−２−（２−シアノ−２−（１−ヒドロキシ−９Ｈ−キサンテン−９−イリデン）アセトアミド）エチルメタクリレート；
（Ｅ）−２−（２−シアノ−２−（２，４−ジクロロ−９Ｈ−チオキサンテン−９−イリデン）アセトアミド）エチルメタクリレート；
（Ｅ）−２−（２−（２−クロロ−９Ｈ−チオキサンテン−９−イリデン）−２−シアノアセトアミド）エチルメタクリレート；
（Ｅ）−２−（２−シアノ−２−（２−イソプロピル−９Ｈ−チオキサンテン−９−イリデン）アセトアミド）エチルメタクリレート；
（Ｅ）−２−（２−シアノ−２−（４−イソプロピル−９Ｈ−チオキサンテン−９−イリデン）アセトアミド）エチルメタクリレート；
２−（３−オキソ−２−（９Ｈ−チオキサンテン−９−イリデン）プロパンアミド）エチルメタクリレート；
２−（３−オキソ−２−（９Ｈ−チオキサンテン−９−イリデン）ブタンアミド）エチルメタクリレート；
２−（３−メトキシ−３−オキソ−２−（９Ｈ−チオキサンテン−９−イリデン）プロパンアミド）エチルメタクリレート；
２−（３−アミノ−３−オキソ−２−（９Ｈ−チオキサンテン−９−イリデン）プロパンアミド）エチルメタクリレート；
２−（２−シアノ−２−（１０，１０−ジオキシド−９Ｈ−チオキサンテン−９−イリデン）アセトアミド）エチルメタクリレート；
Ｎ−（２−（２−シアノ−２−（１０−メチルアクリジン−９（１０Ｈ）イリデン）アセトアミド）エチル）メタクリルアミド；又は
２−（２−シアノ−２−（９Ｈ−チオキサンテン−９−イリデン）アセトキシ）エチルメタクリレートである、実施態様１に記載の化合物。
（１０）  反応性混合物のフリーラジカル反応生成物である眼科用デバイスであって、前記眼科用デバイスを作製するのに好適な１つ以上のモノマーと、実施態様１〜９のいずれかに記載の化合物を含む重合性高エネルギー光吸収化合物と、を含む、眼科用デバイス。
【０３４２】
（１１）  第２の重合性高エネルギー光吸収化合物を更に含む、実施態様１０に記載の眼科用デバイス。
（１２）  前記第２の重合性高エネルギー光吸収化合物が、ＵＶ吸収化合物である、実施態様１１に記載の眼科用デバイス。
（１３）  前記ＵＶ吸収化合物が、式Ｉの化合物、ベンゾフェノン、ベンゾトリアゾール、トリアジン、置換アクリロニトリル、サリチル酸誘導体、安息香酸誘導体、ケイ皮酸誘導体、カルコン誘導体、ジプノン誘導体、クロトン酸誘導体、又はこれらの混合物を含む、実施態様１２に記載の眼科用デバイス。
（１４）  前記重合性高エネルギー光吸収化合物は、ＸがＳである、式Ｉの化合物と、ＸがＯである、式Ｉの化合物との混合物を含む、実施態様１０〜１３のいずれかに記載の眼科用デバイス。
（１５）  前記重合性高エネルギー光吸収化合物は、ＸがＳである、式Ｉの化合物と、ベンゾトリアゾールＵＶ吸収化合物との混合物を含む、実施態様１０〜１３のいずれかに記載の眼科用デバイス。
【０３４３】
（１６）  前記眼科用デバイスを作製するのに好適な前記モノマーが、親水性成分、シリコーン含有成分、又はこれらの混合物を含む、実施態様１０〜１５のいずれかに記載の眼科用デバイス。
（１７）  コンタクトレンズ、角膜オンレー（corneal onlay）、角膜インレー、眼内レンズ、又はオーバーレイレンズである、実施態様１０〜１６のいずれかに記載の眼科用デバイス。
（１８）  ヒドロゲルコンタクトレンズである、実施態様１０〜１７のいずれかに記載の眼科用デバイス。
（１９）  眼科用デバイスを作製するための方法であって、
（ａ）実施態様１〜９のいずれかに記載の化合物、１つ以上のデバイス形成モノマー、及びラジカル開始剤を含有する反応性混合物を提供することと、
（ｂ）前記反応性混合物を重合させて前記眼科用デバイスを形成することと、を含む、方法。
（２０）  反応性混合物の反応生成物である眼科用デバイスであって、
重合性高エネルギー光吸収化合物と、
眼科用デバイスを作製するのに好適な１つ以上のモノマーと、を含み、
前記眼科用デバイスが、
２８０〜３９９ｎｍの波長を有する光の４５パーセント以下、
４００〜４０９ｎｍの波長を有する光の１パーセント〜７０パーセント、及び
４５０〜８００ｎｍの波長を有する光の少なくとも８０パーセント
を透過する、眼科用デバイス。
【０３４４】
（２１）  ４１０〜４２４ｎｍの波長を有する光の１０パーセント〜９５パーセント、及び
４２５〜４４９ｎｍの波長を有する光の少なくとも５０パーセント
を更に透過する、実施態様２０に記載の眼科用デバイス。
（２２）  ２８０〜３９９ｎｍの波長を有する光の２０パーセント以下、
４００〜４０９ｎｍの波長を有する光の３パーセント〜７０パーセント、及び
４５０〜８００ｎｍの波長を有する光の少なくとも８５パーセント
を透過する、実施態様２０又は２１に記載の眼科用デバイス。
（２３）  前記重合性高エネルギー光吸収化合物が、式Ｉの化合物：
【化２５】
2021515762.tif 000040
を含み、
式中、
ｍ及びｎは、独立して、０、１、２、３、又は４であり、
Ｔは、結合、Ｏ、又はＮＲであり、
Ｘは、Ｏ、Ｓ、ＮＲ、ＳＯ、又はＳＯ２であり、
Ｙは、連結基であり、
Ｐｇは、重合性基であり、
Ｒは、各出現時において、独立して、Ｈ、Ｃ１〜Ｃ６アルキル、シクロアルキル、ヘテロシクロアルキル、アリール、ヘテロアリール、又はＹ−Ｐｇであり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成し、
ＥＷＧは、電子求引基である、実施態様２０に記載の眼科用デバイス。
（２４）  第２の重合性高エネルギー光吸収化合物を更に含む、実施態様２３に記載の眼科用デバイス。
（２５）  前記第２の重合性高エネルギー光吸収化合物が、ＵＶ吸収化合物である、実施態様２４に記載の眼科用デバイス。
【０３４５】
（２６）  前記ＵＶ吸収化合物が、式Ｉの化合物、ベンゾフェノン、ベンゾトリアゾール、トリアジン、置換アクリロニトリル、サリチル酸誘導体、安息香酸誘導体、ケイ皮酸誘導体、カルコン誘導体、ジプノン誘導体、クロトン酸誘導体、又はこれらの混合物を含む、実施態様２５に記載の眼科用デバイス。
（２７）  前記重合性高エネルギー光吸収化合物は、ＸがＳである、式Ｉの化合物と、ＸがＯである、式Ｉの化合物との混合物を含む、実施態様２３〜２６のいずれかに記載の眼科用デバイス。
（２８）  前記重合性高エネルギー光吸収化合物は、ＸがＳである、式Ｉの化合物と、ベンゾトリアゾールＵＶ吸収化合物との混合物を含む、実施態様２３〜２６のいずれかに記載の眼科用デバイス。
（２９）  式Ｉの前記化合物中のｍ及びｎが、各出現時において、それぞれ０である、実施態様２３〜２８のいずれかに記載の眼科用デバイス。
（３０）  式Ｉの前記化合物中のＹが、各出現時において、独立して、アルキレン、シクロアルキレン、ヘテロシクロアルキレン、アリーレン、ヘテロアリーレン、オキサアルキレン、アルキレン−アミド−アルキレン、アルキレン−アミン−アルキレン、又はこれらの組み合わせである、実施態様２３〜２９のいずれかに記載の眼科用デバイス。
【０３４６】
（３１）  式Ｉの前記化合物中のＰｇが、各出現時において、独立して、スチリル、ビニルカーボネート、ビニルエーテル、ビニルカルバメート、Ｎ−ビニルラクタム、Ｎ−ビニルアミド、（メタ）アクリレート、又は（メタ）アクリルアミドを含む、実施態様２３〜３０のいずれかに記載の眼科用デバイス。
（３２）  前記眼科用デバイスが、シリコーンヒドロゲルコンタクトレンズであり、前記シリコーンヒドロゲルコンタクトレンズが、約７０°以下の接触角、少なくとも２５パーセントの含水量、及び少なくとも８０バーラーの酸素透過率を有する、実施態様２０〜３１のいずれかに記載の眼科用デバイス。
（３３）  親水性成分とシリコーン含有化合物とを含む反応性混合物の重合反応生成物である眼科用デバイスであって、前記重合反応生成物が、共有結合置換基として、式ＩＶの１つ以上の発色団：
【化２６】
2021515762.tif 000041
を含有し、
式中、
ｍ及びｎは、独立して、０、１、２、３、又は４であり、
Ｘは、Ｏ、Ｓ、ＮＲ、ＳＯ、又はＳＯ２であり、
Ｒは、各出現時において、独立して、Ｈ、Ｃ１〜Ｃ６アルキル、シクロアルキル、ヘテロシクロアルキル、アリール、ヘテロアリール、又は前記重合反応生成物への結合であり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成し、
Ｒ５は、前記重合反応生成物への結合であり、
ＥＷＧは、電子求引基である、眼科用デバイス。
（３４）  ＸがＯである、実施態様３３に記載の眼科用デバイス。
（３５）  ＸがＳである、実施態様３４に記載の眼科用デバイス。
【０３４７】
（３６）  前記重合反応生成物が、それに共有結合している１つ以上のＵＶ吸収発色団を更に含む、実施態様３３〜３５のいずれかに記載の眼科用デバイス。
（３７）  前記ＵＶ吸収発色団が、ベンゾフェノン、ベンゾトリアゾール、トリアジン、置換アクリロニトリル、サリチル酸誘導体、安息香酸誘導体、ケイ皮酸誘導体、カルコン誘導体、ジプノン誘導体、クロトン酸誘導体、又はこれらの混合物の残基である、実施態様３６に記載の眼科用デバイス。
（３８）  前記重合反応生成物への前記結合が、重合性基の残基と、アルキレン基、シクロアルキレン基、ヘテロシクロアルキレン基、アリーレン基、ヘテロアリーレン基、オキサアルキレン基、アルキレン−アミド−アルキレン基、又はアルキレン−アミン−アルキレン基のうちの１つ以上と、を含む、実施態様３３〜３７のいずれかに記載の眼科用デバイス。
（３９）  前記重合性基が、スチリル、ビニルカーボネート、ビニルエーテル、ビニルカルバメート、Ｎ−ビニルラクタム、Ｎ−ビニルアミド、（メタ）アクリレート、又は（メタ）アクリルアミドを含む、実施態様３８に記載の眼科用デバイス。
（４０）  反応性混合物の反応生成物であるシリコーンヒドロゲルコンタクトレンズであって、重合性高エネルギー光吸収化合物と、眼科用デバイスを作製するのに好適な１つ以上のモノマーと、を含み、前記コンタクトレンズが、約７０°以下の接触角、少なくとも２５パーセントの含水量、及び少なくとも８０バーラーの酸素透過率を有し、前記コンタクトレンズが、実質的に光安定性である、シリコーンヒドロゲルコンタクトレンズ。
【０３４８】
（４１）  前記レンズが、４００〜４０９ｎｍの波長を有する光の１パーセント〜７０パーセント、及び４５０〜８００ｎｍの波長を有する光の少なくとも８０パーセントを透過する、実施態様４０に記載のシリコーンヒドロゲルコンタクトレンズ。
（４２）  前記重合性高エネルギー光吸収化合物が、式Ｉの化合物：
【化２７】
2021515762.tif 000042
であり、
式中、
ｍ及びｎは、独立して、０、１、２、３、又は４であり、
Ｔは、結合、Ｏ、又はＮＲであり、
Ｘは、Ｏ、Ｓ、ＮＲ、ＳＯ、又はＳＯ２であり、
Ｙは、連結基であり、
Ｐｇは、重合性基であり、
Ｒは、各出現時において、独立して、Ｈ、Ｃ１〜Ｃ６アルキル、シクロアルキル、ヘテロシクロアルキル、アリール、ヘテロアリール、又はＹ−Ｐｇであり、
Ｒ１及びＲ２は、存在する場合、各出現時において独立して、Ｃ１〜Ｃ６アルキル、Ｃ１〜Ｃ６アルコキシ、Ｃ１〜Ｃ６チオアルキル、Ｃ３〜Ｃ７シクロアルキル、アリール、ハロ、ヒドロキシ、アミノ、ＮＲ３Ｒ４、若しくはベンジルであり、ここで、Ｒ３及びＲ４は、独立して、Ｈ若しくはＣ１〜Ｃ６アルキルであるか、又は２つの隣接するＲ１若しくはＲ２基は、これらが結合している炭素原子と一緒になって、結合してシクロアルキル若しくはアリール環を形成し、
ＥＷＧは、電子求引基である、実施態様４０又は４１に記載のシリコーンヒドロゲルコンタクトレンズ。
（４３）  ＥＷＧがシアノである、実施態様２３〜３２のいずれかに記載の眼科用デバイス。
（４４）  ＥＷＧがシアノである、実施態様３３〜３９のいずれかに記載の眼科用デバイス。
（４５）  ＥＷＧがシアノである、実施態様４２に記載のシリコーンヒドロゲルコンタクトレンズ。
【０３４９】
（４６）  シリコーンヒドロゲルであって、
高エネルギー光吸収化合物と、
約１〜約１５重量％の少なくとも１つのポリアミドと、
４〜８個のシロキサン繰り返し単位を有する少なくとも１つの第１の単官能性ヒドロキシル置換ポリ（二置換シロキサン）と、
１０〜２００個のシロキサン繰り返し単位を有する単官能性ヒドロキシル置換ポリ（二置換シロキサン）である少なくとも１つの第２のヒドロキシル置換ポリ（二置換シロキサン）と、
約５〜約３５重量％の少なくとも１つの親水性モノマーと、
を含む反応性混合物から形成されている、シリコーンヒドロゲル。
（４７）  前記高エネルギー光吸収化合物が、式Ｉの化合物である、実施態様４６に記載のシリコーンヒドロゲル。
【図１】
2021515762.tif 000047
【図２】
2021515762.tif 000048
【図３】
2021515762.tif 000049
【図４】
2021515762.tif 000050
【図５】
2021515762.tif 000051
【図６】
2021515762.tif 000052
【図７】
2021515762.tif 000053
【図８】
2021515762.tif 000054
【図９】
2021515762.tif 000055
【図１０】
2021515762.tif 000056
【国際調査報告】
2021515762.tif 000057
2021515762.tif 000058
2021515762.tif 000059